(57)【要約】  本発明は、下記化学式（５）で表される繰り返し単位を少なくとも１種、および／または下記化学式（６）で表される繰り返し単位を少なくとも１種含むポリイミド前駆体に関する。2014046064.tif 000039（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）2014046064.tif 000040（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）
2014046064.tif 000002
【特許請求の範囲】
【請求項１】
下記化学式（１）で表される繰り返し単位を少なくとも１種含むポリイミド前駆体であって、
化学式（１）で表される繰り返し単位の合計含有量が、全繰り返し単位に対して、５０モル％以上であることを特徴とするポリイミド前駆体。
【化１】
2014046064.tif 000025
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）
【請求項２】
Ａ１が下記化学式（２）で表されるものである前記化学式（１）の繰り返し単位を少なくとも１種含むことを特徴とする請求項１に記載のポリイミド前駆体。
【化２】
2014046064.tif 000026
（式中、ｍ１及びｎ１は０以上の整数であって、ｍ１は０〜３を、ｎ１は０〜３をそれぞれ独立に示す。Ｖ１、Ｕ１、Ｔ１はそれぞれ独立に水素原子、メチル基、トリフルオロメチル基よりなる群から選択される１種を示し、Ｚ１、Ｗ１はそれぞれ独立に直接結合、または  式：−ＮＨＣＯ-、−ＣＯＮＨ-、−ＣＯＯ-、−ＯＣＯ-で表される基よりなる群から選択される１種を示す。）
【請求項３】
Ａ１が前記化学式（２）で表されるものである前記化学式（１）の繰り返し単位を少なくとも２種含むことを特徴とする請求項２に記載のポリイミド前駆体。
【請求項４】
下記化学式（３）で表される繰り返し単位を少なくとも１種含むポリイミド前駆体であって、
化学式（３）で表される繰り返し単位の合計含有量が、全繰り返し単位に対して、３０モル％以上であることを特徴とするポリイミド前駆体。
【化３】
2014046064.tif 000027
（式中、Ａ２は芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）
【請求項５】
Ａ２が下記化学式（４）で表されるものである前記化学式（３）の繰り返し単位を少なくとも１種含むことを特徴とする請求項４に記載のポリイミド前駆体。
【化４】
2014046064.tif 000028
（式中、ｍ２及びｎ２は０以上の整数であって、ｍ２は０〜３を、ｎ２は０〜３をそれぞれ独立に示す。Ｖ２、Ｕ２、Ｔ２はそれぞれ独立に水素原子、メチル基、トリフルオロメチル基よりなる群から選択される１種を示し、Ｚ２、Ｗ２はそれぞれ独立に直接結合、または  式：−ＮＨＣＯ-、−ＣＯＮＨ-、−ＣＯＯ-、−ＯＣＯ-で表される基よりなる群から選択される１種を示す。）
【請求項６】
Ａ２が前記化学式（４）で表されるものである前記化学式（３）の繰り返し単位を少なくとも２種含むことを特徴とする請求項５に記載のポリイミド前駆体。
【請求項７】
下記化学式（５）及び下記化学式（６）で表される繰り返し単位を少なくとも１種含むポリイミド前駆体であって、
化学式（５）及び化学式（６）で表される繰り返し単位の合計含有量が、全繰り返し単位に対して、８０モル％以上であることを特徴とするポリイミド前駆体。
【化５】
2014046064.tif 000029
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）
【化６】
2014046064.tif 000030
（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）
【請求項８】
Ａ３が下記化学式（７）で表されるものである前記化学式（５）の繰り返し単位を少なくとも１種、および／または、Ａ３が下記化学式（７）で表されるものである前記化学式（６）の繰り返し単位を少なくとも１種含むことを特徴とする請求項７に記載のポリイミド前駆体。
【化７】
2014046064.tif 000031
（式中、ｍ３及びｎ３は０以上の整数であって、ｍ３は０〜３を、ｎ３は０〜３をそれぞれ独立に示す。Ｖ３、Ｕ３、Ｔ３はそれぞれ独立に水素原子、メチル基、トリフルオロメチル基よりなる群から選択される１種を示し、Ｚ３、Ｗ３はそれぞれ独立に直接結合、または  式：−ＮＨＣＯ-、−ＣＯＮＨ-、−ＣＯＯ-、−ＯＣＯ-で表される基よりなる群から選択される１種を示す。）
【請求項９】
Ａ３が前記化学式（７）で表されるものである前記化学式（５）または前記化学式（６）の繰り返し単位を少なくとも２種含むことを特徴とする請求項８に記載のポリイミド前駆体。
【請求項１０】
前記化学式（５）で表される繰り返し単位の合計含有量が、全繰り返し単位に対して、５０モル％以上であり、且つ、
前記化学式（６）で表される繰り返し単位の合計含有量が、全繰り返し単位に対して、３０モル％以上であることを特徴とする請求項７〜９のいずれかに記載のポリイミド前駆体。
【請求項１１】
下記化学式（８）で表される繰り返し単位を少なくとも１種含むポリイミドであって、
化学式（８）で表される繰り返し単位の合計含有量が、全繰り返し単位に対して、５０モル％以上であることを特徴とするポリイミド。
【化８】
2014046064.tif 000032
（式中、Ｂ１は芳香族ジアミンまたは脂肪族ジアミンからアミノ基を除いた２価の基である。）
【請求項１２】
Ｂ１が下記化学式（９）で表されるものである前記化学式（８）の繰り返し単位を少なくとも１種含むことを特徴とする請求項１１に記載のポリイミド。
【化９】
2014046064.tif 000033
（式中、ｍ４及びｎ４は０以上の整数であって、ｍ４は０〜３を、ｎ４は０〜３をそれぞれ独立に示す。Ｖ４、Ｕ４、Ｔ４はそれぞれ独立に水素原子、メチル基、トリフルオロメチル基よりなる群から選択される１種を示し、Ｚ４、Ｗ４はそれぞれ独立に直接結合、または  式：−ＮＨＣＯ-、−ＣＯＮＨ-、−ＣＯＯ-、−ＯＣＯ-で表される基よりなる群から選択される１種を示す。）
【請求項１３】
下記化学式（１０）で表される繰り返し単位を少なくとも１種含むポリイミドであって、
化学式（１０）で表される繰り返し単位の合計含有量が、全繰り返し単位に対して、３０モル％以上であることを特徴とするポリイミド。
【化１０】
2014046064.tif 000034
（式中、Ｂ２は芳香族ジアミンまたは脂肪族ジアミンからアミノ基を除いた２価の基である。）
【請求項１４】
Ｂ２が下記化学式（１１）で表されるものである前記化学式（１０）の繰り返し単位を少なくとも１種含むことを特徴とする請求項１３に記載のポリイミド。
【化１１】
2014046064.tif 000035
（式中、ｍ５及びｎ５は０以上の整数であって、ｍ５は０〜３を、ｎ５は０〜３をそれぞれ独立に示す。Ｖ５、Ｕ５、Ｔ５はそれぞれ独立に水素原子、メチル基、トリフルオロメチル基よりなる群から選択される１種を示し、Ｚ５、Ｗ５はそれぞれ独立に直接結合、または  式：−ＮＨＣＯ-、−ＣＯＮＨ-、−ＣＯＯ-、−ＯＣＯ-で表される基よりなる群から選択される１種を示す。）
【請求項１５】
下記化学式（１２）及び下記化学式（１３）で表される繰り返し単位を少なくとも１種含むポリイミドであって、
化学式（１２）及び化学式（１３）で表される繰り返し単位の合計含有量が、全繰り返し単位に対して、８０モル％以上であることを特徴とするポリイミド。
【化１２】
2014046064.tif 000036
（式中、Ｂ３は芳香族ジアミンまたは脂肪族ジアミンからアミノ基を除いた２価の基である。）
【化１３】
2014046064.tif 000037
（式中、Ｂ３は芳香族ジアミンまたは脂肪族ジアミンからアミノ基を除いた２価の基である。）
【請求項１６】
Ｂ３が下記化学式（１４）で表されるものである前記化学式（１２）の繰り返し単位を少なくとも１種、および／または、Ｂ３が下記化学式（１４）で表されるものである前記化学式（１３）の繰り返し単位を少なくとも１種含むことを特徴とする請求項１５に記載のポリイミド。
【化１４】
2014046064.tif 000038
（式中、ｍ６及びｎ６は０以上の整数であって、ｍ６は０〜３を、ｎ６は０〜３をそれぞれ独立に示す。Ｖ６、Ｕ６、Ｔ６はそれぞれ独立に水素原子、メチル基、トリフルオロメチル基よりなる群から選択される１種を示し、Ｚ６、Ｗ６はそれぞれ独立に直接結合、または  式：−ＮＨＣＯ-、−ＣＯＮＨ-、−ＣＯＯ-、−ＯＣＯ-で表される基よりなる群から選択される１種を示す。）
【請求項１７】
前記化学式（１２）で表される繰り返し単位の合計含有量が、全繰り返し単位に対して、５０モル％以上であり、且つ、
前記化学式（１３）で表される繰り返し単位の合計含有量が、全繰り返し単位に対して、３０モル％以上であることを特徴とする請求項１５又は１６に記載のポリイミド。
【請求項１８】
請求項１〜１０のいずれかに記載のポリイミド前駆体から得られるポリイミド。
【請求項１９】
請求項１〜１０のいずれかに記載のポリイミド前駆体から得られるポリイミドフィルム。
【請求項２０】
請求項１〜１０のいずれかに記載のポリイミド前駆体、又は請求項１１〜１８のいずれかに記載のポリイミドを含むワニス。
【請求項２１】
請求項１〜１０のいずれかに記載のポリイミド前駆体、又は請求項１１〜１８のいずれかに記載のポリイミドを含むワニスを用いて得られたポリイミドフィルム。
【請求項２２】
請求項１〜１０のいずれかに記載のポリイミド前駆体から得られるポリイミド、又は請求項１１〜１８のいずれかに記載のポリイミドによって形成されたことを特徴とするディスプレイ用、タッチパネル用、または太陽電池用の基板。
【発明の詳細な説明】
【技術分野】
【０００１】
本発明は、透明性、折り曲げ耐性、高耐熱性などの優れた特性を有し、さらに高温まで極めて低い線熱膨張係数を有するポリイミド、及びその前駆体に関する。また、本発明は、ポリイミドフィルム、ポリイミド前駆体またはポリイミドを含むワニス、及び基板にも関する。
【背景技術】
【０００２】
近年、高度情報化社会の到来に伴い、光通信分野の光ファイバーや光導波路等、表示装置分野の液晶配向膜やカラーフィルター用保護膜等の光学材料の開発が進んでいる。特に表示装置分野で、ガラス基板の代替として軽量でフレキシブル性に優れたプラスチック基板の検討が行なわれたり、曲げたり丸めたりすることが可能なディスプレイの開発が盛んに行われている。このため、その様な用途に用いることができる、より高性能の光学材料が求められている。【０００３】
芳香族ポリイミドは、分子内共役や電荷移動錯体の形成により、本質的に黄褐色に着色する。このため着色を抑制する手段として、例えば分子内へのフッ素原子の導入、主鎖への屈曲性の付与、側鎖として嵩高い基の導入などによって、分子内共役や電荷移動錯体の形成を阻害して、透明性を発現させる方法が提案されている。また、原理的に電荷移動錯体を形成しない半脂環式または全脂環式ポリイミドを用いることにより透明性を発現させる方法も提案されている。【０００４】
特許文献１には、薄く、軽く、割れ難いアクティブマトリックス表示装置を得るために、テトラカルボン酸成分残基が脂肪族基である透明なポリイミドのフィルムの基板上に通常の成膜プロセスを用いて薄膜トランジスタを形成して薄膜トランジスタ基板を得ることが開示されている。ここで具体的に用いられたポリイミドは、テトラカルボン酸成分の１，２，４，５−シクロへキサンテトラカルボン酸二無水物と、ジアミン成分の４，４’−ジアミノジフェニルエーテルとから調製されたものである。【０００５】
特許文献２には、液晶表示素子、有機ＥＬ表示素子の透明基板や薄膜トランジスタ基板、フレキシブル配線基板などに利用される、無色透明性、耐熱性、及び平坦性に優れるポリイミドからなる無色透明樹脂フィルムを、特定の乾燥工程を用いた溶液流延法によって得る製造方法が開示されている。ここで用いられたポリイミドは、テトラカルボン酸成分の１，２，４，５−シクロへキサンテトラカルボン酸二無水物と、ジアミン成分のα，α’−ビス（４−アミノフェニル）−１，４−ジイソプロピルベンゼンと４，４’−ビス（４−アミノフェノキシ）ビフェニルとから調製されたもの等である。【０００６】
特許文献３，４には、テトラカルボン酸成分として、ジシクロヘキシルテトラカルボン酸と、ジアミン成分として、ジアミノジフェニルエ−テル、ジアミノジフェニルメタン、１，４−ビス（４−アミノフェノキシ）ベンゼン、１，３−ビス（４−アミノフェノキシ）ベンゼン、２，２−ビス［４−（４−アミノフェノキシ）フェニル］プロパン、ビス［４−（４−アミノフェノキシ）フェニル］スルホン、ビス［４−（４−アミノフェノキシ）フェニル］エ−テル、メタフェニレンジアミンを用いた有機溶剤に可溶なポリイミドが記載されている。【０００７】
この様なテトラカルボン酸成分として脂環式テトラカルボン酸二無水物、ジアミン成分として芳香族ジアミンを用いた半脂環式ポリイミドは、透明性、折り曲げ耐性、高耐熱性を兼ね備えている。しかしながら、この様な半脂環式ポリイミドは、一般に、線熱膨張係数が５０ｐｐｍ／Ｋ以上と大きいために、金属などの導体との線熱膨張係数の差が大きく、回路基板を形成する際に反りが増大するなどの不具合が生じることがあり、特にディスプレイ用途などの微細な回路形成プロセスが容易ではないという問題があった。【０００８】
特許文献５には、エステル結合を含有した脂環式酸二無水物と種々の芳香族ジアミンとから得られるポリイミドが開示されており、例えば、実施例４のポリイミドは、１００−２００℃の線熱膨張係数が５０ｐｐｍ／Ｋ以下である。しかしながら、このポリイミドのガラス転移温度は３００℃程度であり、それ以上の高温ではフィルムが軟化し、線熱膨張係数が非常に大きくなることが考えられ、低温のみならず高温での低熱膨張性が求められる回路形成プロセスにおいて不具合を生じる恐れがあった。【０００９】
非特許文献１には、テトラカルボン酸成分として、ノルボルナン−２−スピロ−α−シクロペンタノン−α’−スピロ−２’’−ノルボルナン−５，５’’，６，６’’−テトラカルボン酸二無水物を用いたポリイミドが記載されている。このポリイミドは耐熱性が高く、ガラス転移温度も高いことが記載されている。さらに、ここで用いているノルボルナン−２−スピロ−α−シクロペンタノン−α’−スピロ−２’’−ノルボルナン−５，５’’，６，６’’−テトラカルボン酸二無水物は６種類の立体異性体を含んでいることが記載されている。【００１０】
特許文献６には、ノルボルナン−２−スピロ−α−シクロペンタノン−α’−スピロ−２’’−ノルボルナン−５，５’’，６，６’’−テトラカルボン酸二無水物と４，４’−オキシジアニリンを用いたポリイミド等が記載されている。しかしながら、ノルボルナン−２−スピロ−α−シクロペンタノン−α’−スピロ−２’’−ノルボルナン−５，５’’，６，６’’−テトラカルボン酸二無水物の立体構造に関する記載はない。
【先行技術文献】
【特許文献】
【００１１】
【特許文献１】特開２００３−１６８８００号公報
【特許文献２】国際公開第２００８／１４６６３７号
【特許文献３】特開２００２−６９１７９号公報
【特許文献４】特開２００２−１４６０２１号公報
【特許文献５】特開２００８−３１４０６号公報
【特許文献６】国際公開第２０１１／０９９５１８号
【非特許文献】
【００１２】
【非特許文献１】高分子論文集，Ｖｏｌ．６８，Ｎｏ．３，Ｐ．１２７−１３１（２０１１）
【発明の概要】
【発明が解決しようとする課題】
【００１３】
本発明は、以上のような状況に鑑みてなされたものであり、テトラカルボン酸成分として脂環式テトラカルボン酸二無水物、ジアミン成分として芳香族ジアミンを用いたポリイミドであって、高透明性、高耐熱性であり、低温のみならず高温までの線熱膨張係数の低いポリイミドを提供することを目的とする。【００１４】
すなわち、本発明は、高い透明性、折り曲げ耐性、高耐熱性などの優れた特性を有し、さらに高温まで極めて低い線熱膨張係数を有するポリイミド、及びその前駆体を提供することを目的とする。
【課題を解決するための手段】
【００１５】
本発明は、以下の各項に関する。【００１６】
１．  下記化学式（１）で表される繰り返し単位を少なくとも１種含むポリイミド前駆体であって、
化学式（１）で表される繰り返し単位の合計含有量が、全繰り返し単位に対して、５０モル％以上であることを特徴とするポリイミド前駆体。【００１７】
【化１】
2014046064.tif 000003
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）【００１８】
２．  Ａ１が下記化学式（２）で表されるものである前記化学式（１）の繰り返し単位を少なくとも１種含むことを特徴とする前記項１に記載のポリイミド前駆体。【００１９】
【化２】
2014046064.tif 000004
（式中、ｍ１及びｎ１は０以上の整数であって、ｍ１は０〜３を、ｎ１は０〜３をそれぞれ独立に示す。Ｖ１、Ｕ１、Ｔ１はそれぞれ独立に水素原子、メチル基、トリフルオロメチル基よりなる群から選択される１種を示し、Ｚ１、Ｗ１はそれぞれ独立に直接結合、または  式：−ＮＨＣＯ-、−ＣＯＮＨ-、−ＣＯＯ-、−ＯＣＯ-で表される基よりなる群から選択される１種を示す。）【００２０】
３．  Ａ１が前記化学式（２）で表されるものである前記化学式（１）の繰り返し単位を少なくとも２種含むことを特徴とする前記項２に記載のポリイミド前駆体。【００２１】
４．  下記化学式（３）で表される繰り返し単位を少なくとも１種含むポリイミド前駆体であって、
化学式（３）で表される繰り返し単位の合計含有量が、全繰り返し単位に対して、３０モル％以上であることを特徴とするポリイミド前駆体。【００２２】
【化３】
2014046064.tif 000005
（式中、Ａ２は芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）【００２３】
５．  Ａ２が下記化学式（４）で表されるものである前記化学式（３）の繰り返し単位を少なくとも１種含むことを特徴とする前記項４に記載のポリイミド前駆体。【００２４】
【化４】
2014046064.tif 000006
（式中、ｍ２及びｎ２は０以上の整数であって、ｍ２は０〜３を、ｎ２は０〜３をそれぞれ独立に示す。Ｖ２、Ｕ２、Ｔ２はそれぞれ独立に水素原子、メチル基、トリフルオロメチル基よりなる群から選択される１種を示し、Ｚ２、Ｗ２はそれぞれ独立に直接結合、または  式：−ＮＨＣＯ-、−ＣＯＮＨ-、−ＣＯＯ-、−ＯＣＯ-で表される基よりなる群から選択される１種を示す。）【００２５】
６．  Ａ２が前記化学式（４）で表されるものである前記化学式（３）の繰り返し単位を少なくとも２種含むことを特徴とする前記項５に記載のポリイミド前駆体。【００２６】
７．  下記化学式（５）及び下記化学式（６）で表される繰り返し単位を少なくとも１種含むポリイミド前駆体であって、
化学式（５）及び化学式（６）で表される繰り返し単位の合計含有量が、全繰り返し単位に対して、８０モル％以上であることを特徴とするポリイミド前駆体。【００２７】
【化５】
2014046064.tif 000007
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）【００２８】
【化６】
2014046064.tif 000008
（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）【００２９】
８．  Ａ３が下記化学式（７）で表されるものである前記化学式（５）の繰り返し単位を少なくとも１種、および／または、Ａ３が下記化学式（７）で表されるものである前記化学式（６）の繰り返し単位を少なくとも１種含むことを特徴とする前記項７に記載のポリイミド前駆体。【００３０】
【化７】
2014046064.tif 000009
（式中、ｍ３及びｎ３は０以上の整数であって、ｍ３は０〜３を、ｎ３は０〜３をそれぞれ独立に示す。Ｖ３、Ｕ３、Ｔ３はそれぞれ独立に水素原子、メチル基、トリフルオロメチル基よりなる群から選択される１種を示し、Ｚ３、Ｗ３はそれぞれ独立に直接結合、または  式：−ＮＨＣＯ-、−ＣＯＮＨ-、−ＣＯＯ-、−ＯＣＯ-で表される基よりなる群から選択される１種を示す。）【００３１】
９．  Ａ３が前記化学式（７）で表されるものである前記化学式（５）または前記化学式（６）の繰り返し単位を少なくとも２種含むことを特徴とする前記項８に記載のポリイミド前駆体。【００３２】
１０．  前記化学式（５）で表される繰り返し単位の合計含有量が、全繰り返し単位に対して、５０モル％以上であり、且つ、
前記化学式（６）で表される繰り返し単位の合計含有量が、全繰り返し単位に対して、３０モル％以上であることを特徴とする前記項７〜９のいずれかに記載のポリイミド前駆体。【００３３】
１１．  下記化学式（８）で表される繰り返し単位を少なくとも１種含むポリイミドであって、
化学式（８）で表される繰り返し単位の合計含有量が、全繰り返し単位に対して、５０モル％以上であることを特徴とするポリイミド。【００３４】
【化８】
2014046064.tif 000010
（式中、Ｂ１は芳香族ジアミンまたは脂肪族ジアミンからアミノ基を除いた２価の基である。）【００３５】
１２．  Ｂ１が下記化学式（９）で表されるものである前記化学式（８）の繰り返し単位を少なくとも１種含むことを特徴とする前記項１１に記載のポリイミド。【００３６】
【化９】
2014046064.tif 000011
（式中、ｍ４及びｎ４は０以上の整数であって、ｍ４は０〜３を、ｎ４は０〜３をそれぞれ独立に示す。Ｖ４、Ｕ４、Ｔ４はそれぞれ独立に水素原子、メチル基、トリフルオロメチル基よりなる群から選択される１種を示し、Ｚ４、Ｗ４はそれぞれ独立に直接結合、または  式：−ＮＨＣＯ-、−ＣＯＮＨ-、−ＣＯＯ-、−ＯＣＯ-で表される基よりなる群から選択される１種を示す。）【００３７】
１３．  下記化学式（１０）で表される繰り返し単位を少なくとも１種含むポリイミドであって、
化学式（１０）で表される繰り返し単位の合計含有量が、全繰り返し単位に対して、３０モル％以上であることを特徴とするポリイミド。【００３８】
【化１０】
2014046064.tif 000012
（式中、Ｂ２は芳香族ジアミンまたは脂肪族ジアミンからアミノ基を除いた２価の基である。）【００３９】
１４．  Ｂ２が下記化学式（１１）で表されるものである前記化学式（１０）の繰り返し単位を少なくとも１種含むことを特徴とする前記項１３に記載のポリイミド。【００４０】
【化１１】
2014046064.tif 000013
（式中、ｍ５及びｎ５は０以上の整数であって、ｍ５は０〜３を、ｎ５は０〜３をそれぞれ独立に示す。Ｖ５、Ｕ５、Ｔ５はそれぞれ独立に水素原子、メチル基、トリフルオロメチル基よりなる群から選択される１種を示し、Ｚ５、Ｗ５はそれぞれ独立に直接結合、または  式：−ＮＨＣＯ-、−ＣＯＮＨ-、−ＣＯＯ-、−ＯＣＯ-で表される基よりなる群から選択される１種を示す。）【００４１】
１５．  下記化学式（１２）及び下記化学式（１３）で表される繰り返し単位を少なくとも１種含むポリイミドであって、
化学式（１２）及び化学式（１３）で表される繰り返し単位の合計含有量が、全繰り返し単位に対して、８０モル％以上であることを特徴とするポリイミド。【００４２】
【化１２】
2014046064.tif 000014
（式中、Ｂ３は芳香族ジアミンまたは脂肪族ジアミンからアミノ基を除いた２価の基である。）【００４３】
【化１３】
2014046064.tif 000015
（式中、Ｂ３は芳香族ジアミンまたは脂肪族ジアミンからアミノ基を除いた２価の基である。）【００４４】
１６．  Ｂ３が下記化学式（１４）で表されるものである前記化学式（１２）の繰り返し単位を少なくとも１種、および／または、Ｂ３が下記化学式（１４）で表されるものである前記化学式（１３）の繰り返し単位を少なくとも１種含むことを特徴とする前記項１５に記載のポリイミド。【００４５】
【化１４】
2014046064.tif 000016
（式中、ｍ６及びｎ６は０以上の整数であって、ｍ６は０〜３を、ｎ６は０〜３をそれぞれ独立に示す。Ｖ６、Ｕ６、Ｔ６はそれぞれ独立に水素原子、メチル基、トリフルオロメチル基よりなる群から選択される１種を示し、Ｚ６、Ｗ６はそれぞれ独立に直接結合、または  式：−ＮＨＣＯ-、−ＣＯＮＨ-、−ＣＯＯ-、−ＯＣＯ-で表される基よりなる群から選択される１種を示す。）【００４６】
１７．  前記化学式（１２）で表される繰り返し単位の合計含有量が、全繰り返し単位に対して、５０モル％以上であり、且つ、
前記化学式（１３）で表される繰り返し単位の合計含有量が、全繰り返し単位に対して、３０モル％以上であることを特徴とする前記項１５又は１６に記載のポリイミド。【００４７】
１８．  前記項１〜１０のいずれかに記載のポリイミド前駆体から得られるポリイミド。【００４８】
１９．  前記項１〜１０のいずれかに記載のポリイミド前駆体から得られるポリイミドフィルム。【００４９】
２０．  前記項１〜１０のいずれかに記載のポリイミド前駆体、又は前記項１１〜１８のいずれかに記載のポリイミドを含むワニス。【００５０】
２１．  前記項１〜１０のいずれかに記載のポリイミド前駆体、又は前記項１１〜１８のいずれかに記載のポリイミドを含むワニスを用いて得られたポリイミドフィルム。【００５１】
２２．  前記項１〜１０のいずれかに記載のポリイミド前駆体から得られるポリイミド、又は前記項１１〜１８のいずれかに記載のポリイミドによって形成されたことを特徴とするディスプレイ用、タッチパネル用、または太陽電池用の基板。
【発明の効果】
【００５２】
本発明によって、高い透明性、折り曲げ耐性、高耐熱性などの優れた特性を有し、さらに高温まで極めて低い線熱膨張係数を有するポリイミド、及びその前駆体を提供することができる。この本発明のポリイミド前駆体から得られるポリイミド、及び本発明のポリイミドは、透明性が高く、且つ高温まで低線熱膨張係数であって微細な回路の形成が容易であり、ディスプレイ用途などの基板を形成するために好適に用いることができる。また、本発明のポリイミドは、タッチパネル用、太陽電池用の基板を形成するためにも好適に用いることができる。
【発明を実施するための形態】
【００５３】
第１の本発明のポリイミド前駆体（Ａ−１）は、前記化学式（１）で表される繰り返し単位を少なくとも１種含むポリイミド前駆体である。ただし、前記化学式（１）は、２つのノルボルナン環（ビシクロ［２．２．１］ヘプタン）の５位または６位の一方の酸基がアミノ基と反応してアミド結合（−ＣＯＮＨ−）を形成しており、一方がアミド結合を形成していない−ＣＯＯＸ１で表される基、または−ＣＯＯＹ１で表される基であることを示し、前記化学式（１）には、４つの構造異性体、すなわち（ｉ）５位に−ＣＯＯＸ１で表される基を、６位に−ＣＯＮＨ−で表される基を有し、５’’位に−ＣＯＯＹ１で表される基を、６’’位に−ＣＯＮＨ−Ａ１−で表される基を有するもの、（ｉｉ）６位に−ＣＯＯＸ１で表される基を、５位に−ＣＯＮＨ−で表される基を有し、５’’位に−ＣＯＯＹ１で表される基を、６’’位に−ＣＯＮＨ−Ａ１−で表される基を有するもの、（ｉｉｉ）５位に−ＣＯＯＸ１で表される基を、６位に−ＣＯＮＨ−で表される基を有し、６’’位に−ＣＯＯＹ１で表される基を、５’’位に−ＣＯＮＨ−Ａ１−で表される基を有するもの、（ｉｖ）６位に−ＣＯＯＸ１で表される基を、５位に−ＣＯＮＨ−で表される基を有し、６’’位に−ＣＯＯＹ１で表される基を、５’’位に−ＣＯＮＨ−Ａ１−で表される基を有するもの全てが含まれる。換言すれば、本発明のポリイミド前駆体（Ａ−１）は、ｔｒａｎｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等（テトラカルボン酸類等とは、テトラカルボン酸と、テトラカルボン酸二無水物、テトラカルボン酸シリルエステル、テトラカルボン酸エステル、テトラカルボン酸クロライド等のテトラカルボン酸誘導体を表す）を含むテトラカルボン酸成分と、芳香族ジアミンまたは脂肪族ジアミン、好ましくは芳香族ジアミンを含むジアミン成分から得られるポリイミド前駆体である。
【００５４】
前記化学式（１）の繰り返し単位を与えるテトラカルボン酸成分としては、ｔｒａｎｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等の、１種を単独で使用してもよく、複数種を組み合わせて使用することもできる。
【００５５】
第１の本発明のポリイミド前駆体（Ａ−１）は、前記化学式（１）で表される繰り返し単位の合計含有量が、全繰り返し単位に対して、５０モル％以上であり、すなわち、前記化学式（１）で表される繰り返し単位１種以上を全繰り返し単位中に、合計で、好ましくは５０モル％以上、より好ましくは５５モル％以上、さらに好ましくは６０モル％以上、特に好ましくは６３モル％以上含むことが好ましい。
【００５６】
前記化学式（１）の繰り返し単位を与えるジアミン成分としては、Ａ１が前記化学式（２）で表されるものを与える芳香族ジアミン、それ以外の、他の芳香族または脂肪族ジアミン類を使用することができる。
【００５７】
Ａ１が前記化学式（２）の構造である前記化学式（１）の繰り返し単位を与えるジアミン成分は、芳香環を有し、芳香環を複数有する場合は芳香環同士をそれぞれ独立に、直接結合、アミド結合、またはエステル結合で連結したものである。芳香環同士の連結位置は特に限定されないが、アミノ基もしくは芳香環同士の連結基に対して４位で結合することで直線的な構造となり、得られるポリイミドが低線熱膨張になることがある。また、芳香環にメチル基やトリフルオロメチル基が置換されていてもよい。なお、置換位置は特に限定されない。
【００５８】
Ａ１が前記化学式（２）の構造である前記化学式（１）の繰り返し単位を与えるジアミン成分としては、特に限定するものではないが、例えば、ｐ−フェニレンジアミン、ｍ−フェニレンジアミン、ベンジジン、３，３’−ジアミノ−ビフェニル、２，２’−ビス（トリフルオロメチル）ベンジジン、３，３’−ビス（トリフルオロメチル）ベンジジン、ｍ−トリジン、４，４’−ジアミノベンズアニリド、３，４’−ジアミノベンズアニリド、Ｎ，Ｎ’−ビス（４−アミノフェニル）テレフタルアミド、Ｎ，Ｎ’−ｐ−フェニレンビス（ｐ−アミノベンズアミド）、４−アミノフェノキシ−４−ジアミノベンゾエート、ビス（４−アミノフェニル）テレフタレート、ビフェニル−４，４’−ジカルボン酸ビス（４−アミノフェニル）エステル、ｐ−フェニレンビス（ｐ−アミノベンゾエート）、ビス（４−アミノフェニル）−［１，１’−ビフェニル］−４，４’−ジカルボキシレート、［１，１’−ビフェニル］−４，４’−ジイルビス（４−アミノベンゾエート）等が挙げられ、単独で使用してもよく、また複数種を組み合わせて使用することもできる。これらのうち、ｐ−フェニレンジアミン、ｍ−トリジン、４，４’−ジアミノベンズアニリド、４−アミノフェノキシ−４−ジアミノベンゾエート、２，２’−ビス（トリフルオロメチル）ベンジジン、ベンジジン、Ｎ，Ｎ’−ビス（４−アミノフェニル）テレフタルアミド、ビフェニル−４，４’−ジカルボン酸ビス（４−アミノフェニル）エステルが好ましく、ｐ−フェニレンジアミン、４，４’−ジアミノベンズアニリド、２，２’−ビス（トリフルオロメチル）ベンジジンがより好ましい。ジアミン成分として、ｐ−フェニレンジアミン、４，４’−ジアミノベンズアニリド、２，２’−ビス（トリフルオロメチル）ベンジジンを使用することで、得られるポリイミドが高耐熱性と高透過率を両立する。これらのジアミンは、単独で使用してもよく、また複数種を組み合わせて使用することもできる。ある実施態様においては、ジアミン成分が４，４’−ジアミノベンズアニリドの１種のみであるものは除くことができる。ある実施態様においては、ジアミン成分が４，４’−ジアミノベンズアニリドと、Ａ１が前記化学式（２）以外の構造である前記化学式（１）の繰り返し単位を与えるジアミン成分（Ａ１が前記化学式（２）の構造のものを与えるジアミン成分以外の、他のジアミン）との組み合わせであるものは除くことができる。なお、ｏ−トリジンは危険性が高いことから好ましくない。
【００５９】
前記化学式（１）の繰り返し単位を与えるジアミン成分としては、Ａ１が前記化学式（２）の構造のものを与えるジアミン成分以外の、他のジアミンを併用することができる。他のジアミン成分としては、他の芳香族または脂肪族ジアミン類を使用することができる。他のジアミン成分として、例えば、４，４’−オキシジアニリン、３，４’−オキシジアニリン、３，３’−オキシジアニリン、ビス（４-アミノフェニル）スルフィド、ｐ−メチレンビス（フェニレンジアミン）、１，３−ビス（４−アミノフェノキシ）ベンゼン、１，３−ビス（３−アミノフェノキシ）ベンゼン、１，４−ビス（４−アミノフェノキシ）ベンゼン、２，２−ビス［４−（４−アミノフェノキシ）フェニル］ヘキサフルオロプロパン、２，２−ビス（４−アミノフェニル）ヘキサフルオロプロパン、ビス（４−アミノフェニル）スルホン、３，３−ビス（（アミノフェノキシ）フェニル）プロパン、２，２−ビス（３−アミノ−４−ヒドロキシフェニル）ヘキサフルオロプロパン、ビス（４−（４−アミノフェノキシ）ジフェニル）スルホン、ビス（４−（３−アミノフェノキシ）ジフェニル）スルホン、オクタフルオロベンジジン、３，３’−ジメトキシ−４，４’−ジアミノビフェニル、３，３’−ジクロロ−４，４’−ジアミノビフェニル、３，３’−ジフルオロ−４，４’−ジアミノビフェニル、９，９−ビス（４−アミノフェニル）フルオレン、４，４’−ビス（４−アミノフェノキシ）ビフェニル、４，４’−ビス（３−アミノフェノキシ）ビフェニル、１，４−ジアミノシクロへキサン、１，４−ジアミノ−２−メチルシクロヘキサン、１，４−ジアミノ−２−エチルシクロヘキサン、１，４−ジアミノ−２−ｎ−プロピルシクロヘキサン、１，４−ジアミノ−２−イソプロピルシクロヘキサン、１，４−ジアミノ−２−ｎ−ブチルシクロヘキサン、１，４−ジアミノ−２−イソブチルシクロヘキサン、１，４−ジアミノ−２−ｓｅｃ−ブチルシクロヘキサン、１，４−ジアミノ−２−ｔｅｒｔ−ブチルシクロヘキサン、１，２−ジアミノシクロへキサン、１，４−ジアミノシクロへキサン等やこれらの誘導体が挙げられ、単独で使用してもよく、また複数種を組み合わせて使用することもできる。
【００６０】
第１の本発明のポリイミド前駆体（Ａ−１）は、Ａ１が前記化学式（２）で表されるものである前記化学式（１）の繰り返し単位を少なくとも１種含むことが好ましい。換言すれば、前記化学式（１）の繰り返し単位を与えるジアミン成分が、Ａ１が前記化学式（２）の構造である前記化学式（１）の繰り返し単位を与えるジアミン成分を含むことが好ましい。前記化学式（１）中のＡ１を与えるジアミン成分が前記化学式（２）の構造のものを与えるジアミン成分であることで、得られるポリイミドの耐熱性が向上する。
【００６１】
第１の本発明のポリイミド前駆体（Ａ−１）は、前記化学式（１）中のＡ１を与えるジアミン成分１００モル％中、前記化学式（２）の構造を与えるジアミン成分の割合が、合計で、好ましくは５０モル％以上、より好ましくは７０モル％以上、より好ましくは８０モル％以上、さらに好ましくは９０モル％以上、特に好ましくは１００モル％であることが好ましい。換言すれば、Ａ１が前記化学式（２）の構造である前記化学式（１）の繰り返し単位１種以上の割合が、合計で、前記化学式（１）で表される全繰り返し単位中、好ましくは５０モル％以上、より好ましくは７０モル％以上、より好ましくは８０モル％以上、さらに好ましくは９０モル％以上、特に好ましくは１００モル％であることが好ましい。前記化学式（２）の構造を与えるジアミン成分の割合が、５０モル％より小さい場合、得られるポリイミドの線熱膨張係数が大きくなることがある。ある実施態様においては、得られるポリイミドの機械的特性の点から、前記化学式（１）中のＡ１を与えるジアミン成分１００モル％中、前記化学式（２）の構造を与えるジアミン成分の割合が、合計で、好ましくは８０モル％以下、より好ましくは９０モル％以下または９０モル％未満であることが好ましいことがある。例えば、４，４’−オキシジアニリン等の他の芳香族または脂肪族ジアミン類を、前記化学式（１）の繰り返し単位を与えるジアミン成分１００モル％中、好ましくは２０モル％未満、より好ましくは１０モル％以下、より好ましくは１０モル％未満で使用することができる。
【００６２】
第１の本発明のポリイミド前駆体（Ａ−１）は、Ａ１が前記化学式（２）で表されるものである前記化学式（１）の繰り返し単位を少なくとも２種含むことが好ましい。換言すれば、前記化学式（１）の繰り返し単位を与えるジアミン成分が、Ａ１が前記化学式（２）の構造である前記化学式（１）の繰り返し単位を与えるジアミン成分を少なくとも２種含むことが好ましい。前記化学式（１）中のＡ１を与えるジアミン成分が前記化学式（２）の構造のものを与えるジアミン成分の少なくとも２種類を含むことで、得られるポリイミドの高透明性と低線熱膨張性のバランスが取れる（すなわち、透明性が高く、且つ、低線熱膨張係数であるポリイミドが得られる）。
【００６３】
第１の本発明のポリイミド前駆体（Ａ−１）は、
（ｉ）Ａ１が、ｍ１および／またはｎ１が１〜３であり、Ｚ１および／またはＷ１が、それぞれ独立に、−ＮＨＣＯ−、−ＣＯＮＨ−、−ＣＯＯ−、または−ＯＣＯ−のいずれかである前記化学式（２）の構造である前記化学式（１）の繰り返し単位（１−１）を少なくとも１種含み、
（ｉｉ）Ａ１が、ｍ１およびｎ１が０である前記化学式（２）の構造であるか、または、ｍ１および／またはｎ１が１〜３であり、Ｚ１およびＷ１が直接結合である前記化学式（２）の構造である前記化学式（１）の繰り返し単位（１−２）を少なくとも１種含むことがより好ましい。
【００６４】
前記繰り返し単位（１−１）としては、Ａ１が下記化学式（Ｄ−１）〜（Ｄ−３）のいずれかで表されるものである前記化学式（１）の繰り返し単位が好ましく、Ａ１が下記化学式（Ｄ−１）〜（Ｄ−２）のいずれかで表されるものである前記化学式（１）の繰り返し単位がより好ましい。なお、Ａ１が下記化学式（Ｄ−１）または下記化学式（Ｄ−２）で表されるものである前記化学式（１）の繰り返し単位を与えるジアミン成分は４，４’−ジアミノベンズアニリドであり、Ａ１が下記化学式（Ｄ−３）で表されるものである前記化学式（１）の繰り返し単位を与えるジアミン成分はビス（４−アミノフェニル）テレフタレートであり、これらのジアミンは、単独で使用してもよく、また複数種を組み合わせて使用することもできる。
【００６５】
【化１５】
2014046064.tif 000017
前記繰り返し単位（１−２）としては、Ａ１が下記化学式（Ｄ−４）〜（Ｄ−６）のいずれかで表されるものである前記化学式（１）の繰り返し単位が好ましく、Ａ１が下記化学式（Ｄ−４）〜（Ｄ−５）のいずれかで表されるものである前記化学式（１）の繰り返し単位がより好ましい。なお、Ａ１が下記化学式（Ｄ−４）で表されるものである前記化学式（１）の繰り返し単位を与えるジアミン成分はｐ−フェニレンジアミンであり、Ａ１が下記化学式（Ｄ−５）で表されるものである前記化学式（１）の繰り返し単位を与えるジアミン成分は２，２’−ビス（トリフルオロメチル）ベンジジンであり、Ａ１が下記化学式（Ｄ−６）で表されるものである前記化学式（１）の繰り返し単位を与えるジアミン成分はｍ−トリジンであり、これらのジアミンは、単独で使用してもよく、また複数種を組み合わせて使用することもできる。
【００６６】
【化１６】
2014046064.tif 000018
第１の本発明のポリイミド前駆体（Ａ−１）において、前記繰り返し単位（１−１）１種以上の割合が、合計で、前記化学式（１）で表される全繰り返し単位中、３０モル％以上７０モル％以下であり、前記繰り返し単位（１−２）１種以上の割合が、合計で、前記化学式（１）で表される全繰り返し単位中、３０モル％以上７０モル％以下であることが好ましく、前記繰り返し単位（１−１）１種以上の割合が、合計で、前記化学式（１）で表される全繰り返し単位中、４０モル％以上６０モル％以下であり、前記繰り返し単位（１−２）１種以上の割合が、合計で、前記化学式（１）で表される全繰り返し単位中、４０モル％以上６０モル％以下であることが特に好ましい。ある実施態様においては、前記繰り返し単位（１−１）の割合が、合計で、前記化学式（１）で表される全繰り返し単位中、６０モル％未満であることがより好ましく、５０モル％以下であることがより好ましく、４０モル％以下であることが特に好ましい。また、ある実施態様においては、前記繰り返し単位（１−１）及び前記繰り返し単位（１−２）以外の、他の前記化学式（１）で表される繰り返し単位（例えば、Ａ１が複数の芳香環を有し、芳香環同士がエーテル結合（−Ｏ−）で連結されているもの）を、前記化学式（１）で表される全繰り返し単位中、好ましくは２０モル％未満、より好ましくは１０モル％以下、特に好ましくは１０モル％未満で含むことが好ましいことがある。さらに、ある実施態様においては、前記繰り返し単位（１−１）１種以上の割合が、合計で、前記化学式（１）で表される全繰り返し単位中、２０モル％以上８０モル％以下であり、前記繰り返し単位（１−２）１種以上の割合が、合計で、前記化学式（１）で表される全繰り返し単位中、２０モル％以上８０モル％以下であることが好ましいこともある。
【００６７】
第１の本発明のポリイミド前駆体（Ａ−１）は、前記化学式（１）中のＡ１を与えるジアミン成分（前記化学式（１）の繰り返し単位を与えるジアミン成分）が前記化学式（２）の構造を与えるジアミン成分の少なくとも２種類を含み、そのうちの１種が４，４’−ジアミノベンズアニリドであることが好ましい。前記化学式（１）中のＡ１を与えるジアミン成分が前記化学式（２）の構造を与えるジアミン成分の少なくとも２種類を含み、そのうちの１種が４，４’−ジアミノベンズアニリドであることで、高透明性と低線熱膨張性に加え、高い耐熱性も兼ね備えたポリイミドが得られる。
【００６８】
第１の本発明のポリイミド前駆体（Ａ−１）は、前記化学式（１）中のＡ１を与えるジアミン成分（前記化学式（１）の繰り返し単位を与えるジアミン成分）が２，２’−ビス（トリフルオロメチル）ベンジジン及びｐ−フェニレンジアミンから選択される少なくとも１種類と、４，４’−ジアミノベンズアニリドを含むことが特に好ましい。これらのジアミン成分を組み合わせることで、高い透明性と低線熱膨張性、耐熱性を兼ね備えたポリイミドが得られる。
【００６９】
前記化学式（１）中のＡ１を与えるジアミン成分（前記化学式（１）の繰り返し単位を与えるジアミン成分）としては、好ましくは４，４’−ジアミノベンズアニリドを３０モル％以上、７０モル％以下で含み、且つ、ｐ−フェニレンジアミンと２，２’−ビス（トリフルオロメチル）ベンジジンのどちらか一方、又は両方で３０モル％以上、７０モル％以下で含むことが好ましく、特に好ましくは４，４’−ジアミノベンズアニリドを４０モル％以上、６０モル％以下で含み、且つ、ｐ−フェニレンジアミンと２，２’−ビス（トリフルオロメチル）ベンジジンのどちらか一方、又は両方で４０モル％以上、６０モル％以下で含むことがより好ましい。前記化学式（１）中のＡ１を与えるジアミン成分として、４，４’−ジアミノベンズアニリドを３０モル％以上、７０モル％以下で含み、且つ、ｐ−フェニレンジアミンと２，２’−ビス（トリフルオロメチル）ベンジジンのどちらか一方、又は両方で３０モル％以上、７０モル％以下で含むことにより、高い透明性と低線熱膨張性、耐熱性を兼ね備えたポリイミドが得られる。ある実施態様においては、前記化学式（１）中のＡ１を与えるジアミン成分（前記化学式（１）の繰り返し単位を与えるジアミン成分）としては、４，４’−ジアミノベンズアニリドを６０モル％未満で含むことがより好ましく、５０モル％以下で含むことがより好ましく、４０モル％以下で含むことが特に好ましい。さらに、ある実施態様においては、前記化学式（１）中のＡ１を与えるジアミン成分（前記化学式（１）の繰り返し単位を与えるジアミン成分）としては、４，４’−ジアミノベンズアニリドを２０モル％以上、８０モル％以下で含み、且つ、ｐ−フェニレンジアミンと２，２’−ビス（トリフルオロメチル）ベンジジンのどちらか一方、又は両方で２０モル％以上、８０モル％以下で含むことも好ましいことがある。
【００７０】
第１の本発明のポリイミド前駆体（Ａ−１）は、前記化学式（１）で表される繰り返し単位以外の、他の繰り返し単位を含むことができる。他の繰り返し単位を与えるテトラカルボン酸成分としては、他の芳香族または脂肪族テトラカルボン酸類を使用することができる。例えば、２，２−ビス（３，４−ジカルボキシフェニル）ヘキサフルオロプロパン、４−（２，５−ジオキソテトラヒドロフラン−３−イル）−１，２，３，４−テトラヒドロナフタレン−１，２−ジカルボン酸、ピロメリット酸、３，３’，４，４’−ベンゾフェノンテトラカルボン酸、３，３’，４，４’−ビフェニルテトラカルボン酸、２，３，３’，４’−ビフェニルテトラカルボン酸、４，４’−オキシジフタル酸、ビス（３，４−ジカルボキシフェニル）スルホン二無水物、ｍ−ターフェニル−３，４，３’，４’−テトラカルボン酸二無水物、ｐ−ターフェニル−３，４，３’，４’−テトラカルボン酸二無水物、ビスカルボキシフェニルジメチルシラン、ビスジカルボキシフェノキシジフェニルスルフィド、スルホニルジフタル酸、１，２，３，４−シクロブタンテトラカルボン酸、イソプロピリデンジフェノキシビスフタル酸、シクロヘキサン−１，２，４，５−テトラカルボン酸、［１，１’−ビ（シクロヘキサン）］−３，３’，４，４’−テトラカルボン酸、［１，１’−ビ（シクロヘキサン）］−２，３，３’，４’−テトラカルボン酸、［１，１’−ビ（シクロヘキサン）］−２，２’，３，３’−テトラカルボン酸、４，４’−メチレンビス（シクロヘキサン−１，２−ジカルボン酸）、４，４’−（プロパン−２，２−ジイル）ビス（シクロヘキサン−１，２−ジカルボン酸）、４，４’−オキシビス（シクロヘキサン−１，２−ジカルボン酸）、４，４’−チオビス（シクロヘキサン−１，２−ジカルボン酸）、４，４’−スルホニルビス（シクロヘキサン−１，２−ジカルボン酸）、４，４’−（ジメチルシランジイル）ビス（シクロヘキサン−１，２−ジカルボン酸）、４，４’−（テトラフルオロプロパン−２，２−ジイル）ビス（シクロヘキサン−１，２−ジカルボン酸）、オクタヒドロペンタレン−１，３，４，６−テトラカルボン酸、ビシクロ［２．２．１］ヘプタン−２，３，５，６−テトラカルボン酸、６−（カルボキシメチル）ビシクロ［２．２．１］ヘプタン−２，３，５−トリカルボン酸、ビシクロ［２．２．２］オクタン−２，３，５，６−テトラカルボン酸、ビシクロ［２．２．２］オクタ−５−エン−２，３，７，８−テトラカルボン酸、トリシクロ［４．２．２．０２，５］デカン−３，４，７，８−テトラカルボン酸、トリシクロ［４．２．２．０２，５］デカ−７−エン−３，４，９，１０−テトラカルボン酸、９−オキサトリシクロ［４．２．１．０２，５］ノナン−３，４，７，８−テトラカルボン酸、（４ａｒＨ，８ａｃＨ）−デカヒドロ−１ｔ，４ｔ：５ｃ，８ｃ−ジメタノナフタレン−２ｃ，３ｃ，６ｃ，７ｃ−テトラカルボン酸、（４ａｒＨ，８ａｃＨ）−デカヒドロ−１ｔ，４ｔ：５ｃ，８ｃ−ジメタノナフタレン−２ｔ，３ｔ，６ｃ，７ｃ−テトラカルボン酸等の誘導体や、これらの酸二無水物が挙げられ、単独で使用してもよく、また複数種を組み合わせて使用することもできる。これらのうちでは、ビシクロ［２．２．１］ヘプタン−２，３，５，６−テトラカルボン酸、ビシクロ［２．２．２］オクタン−２，３，５，６−テトラカルボン酸、（４ａｒＨ，８ａｃＨ）−デカヒドロ−１ｔ，４ｔ：５ｃ，８ｃ−ジメタノナフタレン−２ｃ，３ｃ，６ｃ，７ｃ−テトラカルボン酸、（４ａｒＨ，８ａｃＨ）−デカヒドロ−１ｔ，４ｔ：５ｃ，８ｃ−ジメタノナフタレン−２ｔ，３ｔ，６ｃ，７ｃ−テトラカルボン酸等の誘導体や、これらの酸二無水物が、ポリイミドの製造が容易であり、得られるポリイミドの耐熱性に優れることからより好ましい。これらの酸二無水物は、単独で使用してもよく、また複数種を組み合わせて使用することもできる。
【００７１】
また、他の繰り返し単位を与えるテトラカルボン酸成分として、ｔｒａｎｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等以外の、他のノルボルナン−２−スピロ−α−シクロペンタノン−α’−スピロ−２’’−ノルボルナン−５，５’’，６，６’’−テトラカルボン酸類等（例えば、ノルボルナン−２−スピロ−α−シクロペンタノン−α’−スピロ−２’’−ノルボルナン−５，５’’，６，６’’−テトラカルボン酸二無水物）の５種類の立体異性体、例えば、ｃｉｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等を使用することもできる。
【００７２】
第１の本発明のポリイミド前駆体（Ａ−１）において、前記化学式（１）で表される繰り返し単位以外の、他の繰り返し単位を与えるジアミン成分は、前記化学式（２）の構造を与えるジアミン成分であってもよい。換言すれば、前記化学式（１）で表される繰り返し単位以外の、他の繰り返し単位を与えるジアミン成分として、Ａ１が前記化学式（２）の構造である前記化学式（１）の繰り返し単位を与えるジアミン成分として例示した芳香族ジアミンを使用することができる。これらのジアミンは、単独で使用してもよく、また複数種を組み合わせて使用することもできる。
【００７３】
第１の本発明のポリイミド前駆体（Ａ−１）において、前記化学式（１）で表される繰り返し単位以外の、他の繰り返し単位を与えるジアミン成分としては、他の芳香族または脂肪族ジアミン類を使用することができる。例えば、４，４’−オキシジアニリン、３，４’−オキシジアニリン、３，３’−オキシジアニリン、ビス（４-アミノフェニル）スルフィド、ｐ−メチレンビス（フェニレンジアミン）、１，３−ビス（４−アミノフェノキシ）ベンゼン、１，３−ビス（３−アミノフェノキシ）ベンゼン、１，４−ビス（４−アミノフェノキシ）ベンゼン、２，２−ビス［４−（４−アミノフェノキシ）フェニル］ヘキサフルオロプロパン、２，２−ビス（４−アミノフェニル）ヘキサフルオロプロパン、ビス（４−アミノフェニル）スルホン、３，３−ビス（（アミノフェノキシ）フェニル）プロパン、２，２−ビス（３−アミノ−４−ヒドロキシフェニル）ヘキサフルオロプロパン、ビス（４−（４−アミノフェノキシ）ジフェニル）スルホン、ビス（４−（３−アミノフェノキシ）ジフェニル）スルホン、オクタフルオロベンジジン、３，３’−ジメトキシ−４，４’−ジアミノビフェニル、３，３’−ジクロロ−４，４’−ジアミノビフェニル、３，３’−ジフルオロ−４，４’−ジアミノビフェニル、９，９−ビス（４−アミノフェニル）フルオレン、４，４’−ビス（４−アミノフェノキシ）ビフェニル、４，４’−ビス（３−アミノフェノキシ）ビフェニル、１，４−ジアミノシクロへキサン、１，４−ジアミノ−２−メチルシクロヘキサン、１，４−ジアミノ−２−エチルシクロヘキサン、１，４−ジアミノ−２−ｎ−プロピルシクロヘキサン、１，４−ジアミノ−２−イソプロピルシクロヘキサン、１，４−ジアミノ−２−ｎ−ブチルシクロヘキサン、１，４−ジアミノ−２−イソブチルシクロヘキサン、１，４−ジアミノ−２−ｓｅｃ−ブチルシクロヘキサン、１，４−ジアミノ−２−ｔｅｒｔ−ブチルシクロヘキサン、１，２−ジアミノシクロへキサン、１，４−ジアミノシクロへキサン等やこれらの誘導体が挙げられ、単独で使用してもよく、また複数種を組み合わせて使用することもできる。
【００７４】
第２の本発明のポリイミド前駆体（Ａ−２）は、前記化学式（３）で表される繰り返し単位を少なくとも１種含むポリイミド前駆体である。ただし、前記化学式（３）は、２つのノルボルナン環（ビシクロ［２．２．１］ヘプタン）の５位または６位の一方の酸基がアミノ基と反応してアミド結合（−ＣＯＮＨ−）を形成しており、一方がアミド結合を形成していない−ＣＯＯＸ２で表される基、または−ＣＯＯＹ２で表される基であることを示し、前記化学式（３）には、４つの構造異性体、すなわち（ｉ）５位に−ＣＯＯＸ２で表される基を、６位に−ＣＯＮＨ−で表される基を有し、５’’位に−ＣＯＯＹ２で表される基を、６’’位に−ＣＯＮＨ−Ａ２−で表される基を有するもの、（ｉｉ）６位に−ＣＯＯＸ２で表される基を、５位に−ＣＯＮＨ−で表される基を有し、５’’位に−ＣＯＯＹ２で表される基を、６’’位に−ＣＯＮＨ−Ａ２−で表される基を有するもの、（ｉｉｉ）５位に−ＣＯＯＸ２で表される基を、６位に−ＣＯＮＨ−で表される基を有し、６’’位に−ＣＯＯＹ２で表される基を、５’’位に−ＣＯＮＨ−Ａ２−で表される基を有するもの、（ｉｖ）６位に−ＣＯＯＸ２で表される基を、５位に−ＣＯＮＨ−で表される基を有し、６’’位に−ＣＯＯＹ２で表される基を、５’’位に−ＣＯＮＨ−Ａ２−で表される基を有するもの全てが含まれる。換言すれば、本発明のポリイミド前駆体（Ａ−２）は、ｃｉｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等を含むテトラカルボン酸成分と、芳香族ジアミンまたは脂肪族ジアミン、好ましくは芳香族ジアミンを含むジアミン成分から得られるポリイミド前駆体である。
【００７５】
前記化学式（３）の繰り返し単位を与えるテトラカルボン酸成分としては、ｃｉｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等の、１種を単独で使用してもよく、複数種を組み合わせて使用することもできる。
【００７６】
第２の本発明のポリイミド前駆体（Ａ−２）は、前記化学式（３）で表される繰り返し単位の合計含有量が、全繰り返し単位に対して、３０モル％以上であり、すなわち、前記化学式（３）で表される繰り返し単位１種以上を全繰り返し単位中に、合計で、好ましくは３０モル％以上、より好ましくは３２モル％以上、さらに好ましくは３５モル％以上、特に好ましくは３７モル％以上含むことが好ましい。
【００７７】
前記化学式（３）の繰り返し単位を与えるジアミン成分としては、Ａ２が前記化学式（４）で表されるものを与える芳香族ジアミン、それ以外の、他の芳香族または脂肪族ジアミン類を使用することができる。
【００７８】
Ａ２が前記化学式（４）の構造である前記化学式（３）の繰り返し単位を与えるジアミン成分は、芳香環を有し、芳香環を複数有する場合は芳香環同士をそれぞれ独立に、直接結合、アミド結合、またはエステル結合で連結したものである。芳香環同士の連結位置は特に限定されないが、アミノ基もしくは芳香環同士の連結基に対して４位で結合することで直線的な構造となり、得られるポリイミドが低線熱膨張になることがある。また、芳香環にメチル基やトリフルオロメチル基が置換されていてもよい。なお、置換位置は特に限定されない。
【００７９】
Ａ２が前記化学式（４）の構造である前記化学式（３）の繰り返し単位を与えるジアミン成分としては、特に限定するものではないが、例えば、ｐ−フェニレンジアミン、ｍ−フェニレンジアミン、ベンジジン、３，３’−ジアミノ−ビフェニル、２，２’−ビス（トリフルオロメチル）ベンジジン、３，３’−ビス（トリフルオロメチル）ベンジジン、ｍ−トリジン、４，４’−ジアミノベンズアニリド、３，４’−ジアミノベンズアニリド、Ｎ，Ｎ’−ビス（４−アミノフェニル）テレフタルアミド、Ｎ，Ｎ’−ｐ−フェニレンビス（ｐ−アミノベンズアミド）、４−アミノフェノキシ−４−ジアミノベンゾエート、ビス（４−アミノフェニル）テレフタレート、ビフェニル−４，４’−ジカルボン酸ビス（４−アミノフェニル）エステル、ｐ−フェニレンビス（ｐ−アミノベンゾエート）、ビス（４−アミノフェニル）−［１，１’−ビフェニル］−４，４’−ジカルボキシレート、［１，１’−ビフェニル］−４，４’−ジイルビス（４−アミノベンゾエート）等が挙げられ、単独で使用してもよく、また複数種を組み合わせて使用することもできる。これらのうち、ｐ−フェニレンジアミン、ｍ−トリジン、４，４’−ジアミノベンズアニリド、４−アミノフェノキシ−４−ジアミノベンゾエート、２，２’−ビス（トリフルオロメチル）ベンジジン、ベンジジン、Ｎ，Ｎ’−ビス（４−アミノフェニル）テレフタルアミド、ビフェニル−４，４’−ジカルボン酸ビス（４−アミノフェニル）エステルが好ましく、ｐ−フェニレンジアミン、４，４’−ジアミノベンズアニリド、２，２’−ビス（トリフルオロメチル）ベンジジンがより好ましい。ジアミン成分として、ｐ−フェニレンジアミン、４，４’−ジアミノベンズアニリド、２，２’−ビス（トリフルオロメチル）ベンジジンを使用することで、得られるポリイミドが高耐熱性と高透過率を両立する。これらのジアミンは、単独で使用してもよく、また複数種を組み合わせて使用することもできる。ある実施態様においては、ジアミン成分が４，４’−ジアミノベンズアニリドの１種のみであるものは除くことができる。ある実施態様においては、ジアミン成分が４，４’−ジアミノベンズアニリドと、Ａ２が前記化学式（４）以外の構造である前記化学式（３）の繰り返し単位を与えるジアミン成分（Ａ２が前記化学式（４）の構造のものを与えるジアミン成分以外の、他のジアミン）との組み合わせであるものは除くことができる。なお、ｏ−トリジンは危険性が高いことから好ましくない。
【００８０】
前記化学式（３）の繰り返し単位を与えるジアミン成分としては、Ａ２が前記化学式（４）の構造のものを与えるジアミン成分以外の、他のジアミンを併用することができる。他のジアミン成分としては、他の芳香族または脂肪族ジアミン類を使用することができる。他のジアミン成分として、例えば、４，４’−オキシジアニリン、３，４’−オキシジアニリン、３，３’−オキシジアニリン、ビス（４-アミノフェニル）スルフィド、ｐ−メチレンビス（フェニレンジアミン）、１，３−ビス（４−アミノフェノキシ）ベンゼン、１，３−ビス（３−アミノフェノキシ）ベンゼン、１，４−ビス（４−アミノフェノキシ）ベンゼン、２，２−ビス［４−（４−アミノフェノキシ）フェニル］ヘキサフルオロプロパン、２，２−ビス（４−アミノフェニル）ヘキサフルオロプロパン、ビス（４−アミノフェニル）スルホン、３，３−ビス（（アミノフェノキシ）フェニル）プロパン、２，２−ビス（３−アミノ−４−ヒドロキシフェニル）ヘキサフルオロプロパン、ビス（４−（４−アミノフェノキシ）ジフェニル）スルホン、ビス（４−（３−アミノフェノキシ）ジフェニル）スルホン、オクタフルオロベンジジン、３，３’−ジメトキシ−４，４’−ジアミノビフェニル、３，３’−ジクロロ−４，４’−ジアミノビフェニル、３，３’−ジフルオロ−４，４’−ジアミノビフェニル、９，９−ビス（４−アミノフェニル）フルオレン、４，４’−ビス（４−アミノフェノキシ）ビフェニル、４，４’−ビス（３−アミノフェノキシ）ビフェニル、１，４−ジアミノシクロへキサン、１，４−ジアミノ−２−メチルシクロヘキサン、１，４−ジアミノ−２−エチルシクロヘキサン、１，４−ジアミノ−２−ｎ−プロピルシクロヘキサン、１，４−ジアミノ−２−イソプロピルシクロヘキサン、１，４−ジアミノ−２−ｎ−ブチルシクロヘキサン、１，４−ジアミノ−２−イソブチルシクロヘキサン、１，４−ジアミノ−２−ｓｅｃ−ブチルシクロヘキサン、１，４−ジアミノ−２−ｔｅｒｔ−ブチルシクロヘキサン、１，２−ジアミノシクロへキサン、１，４−ジアミノシクロへキサン等やこれらの誘導体が挙げられ、単独で使用してもよく、また複数種を組み合わせて使用することもできる。
【００８１】
第２の本発明のポリイミド前駆体（Ａ−２）は、Ａ２が前記化学式（４）で表されるものである前記化学式（３）の繰り返し単位を少なくとも１種含むことが好ましい。換言すれば、前記化学式（３）の繰り返し単位を与えるジアミン成分が、Ａ２が前記化学式（４）の構造である前記化学式（３）の繰り返し単位を与えるジアミン成分を含むことが好ましい。前記化学式（３）中のＡ２を与えるジアミン成分が前記化学式（４）の構造のものを与えるジアミン成分であることで、得られるポリイミドの耐熱性が向上する。
【００８２】
第２の本発明のポリイミド前駆体（Ａ−２）は、前記化学式（３）中のＡ２を与えるジアミン成分１００モル％中、前記化学式（４）の構造を与えるジアミン成分の割合が、合計で、好ましくは５０モル％以上、より好ましくは７０モル％以上、より好ましくは８０モル％以上、さらに好ましくは９０モル％以上、特に好ましくは１００モル％であることが好ましい。換言すれば、Ａ２が前記化学式（４）の構造である前記化学式（３）の繰り返し単位１種以上の割合が、合計で、前記化学式（３）で表される全繰り返し単位中、好ましくは５０モル％以上、より好ましくは７０モル％以上、より好ましくは８０モル％以上、さらに好ましくは９０モル％以上、特に好ましくは１００モル％であることが好ましい。前記化学式（４）の構造を与えるジアミン成分の割合が、５０モル％より小さい場合、得られるポリイミドの線熱膨張係数が大きくなることがある。ある実施態様においては、得られるポリイミドの機械的特性の点から、前記化学式（３）中のＡ２を与えるジアミン成分１００モル％中、前記化学式（４）の構造を与えるジアミン成分の割合が、合計で、好ましくは８０モル％以下、より好ましくは９０モル％以下または９０モル％未満であることが好ましいことがある。例えば、４，４’−オキシジアニリン等の他の芳香族または脂肪族ジアミン類を、前記化学式（３）の繰り返し単位を与えるジアミン成分１００モル％中、好ましくは２０モル％未満、より好ましくは１０モル％以下、より好ましくは１０モル％未満で使用することができる。
【００８３】
第２の本発明のポリイミド前駆体（Ａ−２）は、Ａ２が前記化学式（４）で表されるものである前記化学式（３）の繰り返し単位を少なくとも２種含むことが好ましい。換言すれば、前記化学式（３）の繰り返し単位を与えるジアミン成分が、Ａ２が前記化学式（４）の構造である前記化学式（３）の繰り返し単位を与えるジアミン成分を少なくとも２種含むことが好ましい。前記化学式（３）中のＡ２を与えるジアミン成分が前記化学式（４）の構造のものを与えるジアミン成分の少なくとも２種類を含むことで、得られるポリイミドの高透明性と低線熱膨張性のバランスが取れる（すなわち、透明性が高く、且つ、低線熱膨張係数であるポリイミドが得られる）。
【００８４】
第２の本発明のポリイミド前駆体（Ａ−２）は、
（ｉ）Ａ２が、ｍ２および／またはｎ２が１〜３であり、Ｚ２および／またはＷ２が、それぞれ独立に、−ＮＨＣＯ−、−ＣＯＮＨ−、−ＣＯＯ−、または−ＯＣＯ−のいずれかである前記化学式（４）の構造である前記化学式（３）の繰り返し単位（３−１）を少なくとも１種含み、
（ｉｉ）Ａ２が、ｍ２およびｎ２が０である前記化学式（４）の構造であるか、または、ｍ２および／またはｎ２が１〜３であり、Ｚ２およびＷ２が直接結合である前記化学式（４）の構造である前記化学式（３）の繰り返し単位（３−２）を少なくとも１種含むことがより好ましい。
【００８５】
前記繰り返し単位（３−１）としては、Ａ２が前記化学式（Ｄ−１）〜（Ｄ−３）のいずれかで表されるものである前記化学式（３）の繰り返し単位が好ましく、Ａ２が前記化学式（Ｄ−１）〜（Ｄ−２）のいずれかで表されるものである前記化学式（３）の繰り返し単位がより好ましい。なお、Ａ２が前記化学式（Ｄ−１）または前記化学式（Ｄ−２）で表されるものである前記化学式（３）の繰り返し単位を与えるジアミン成分は４，４’−ジアミノベンズアニリドであり、Ａ２が前記化学式（Ｄ−３）で表されるものである前記化学式（３）の繰り返し単位を与えるジアミン成分はビス（４−アミノフェニル）テレフタレートであり、これらのジアミンは、単独で使用してもよく、また複数種を組み合わせて使用することもできる。
【００８６】
前記繰り返し単位（３−２）としては、Ａ２が前記化学式（Ｄ−４）〜（Ｄ−６）のいずれかで表されるものである前記化学式（３）の繰り返し単位が好ましく、Ａ２が前記化学式（Ｄ−４）〜（Ｄ−５）のいずれかで表されるものである前記化学式（３）の繰り返し単位がより好ましい。なお、Ａ２が前記化学式（Ｄ−４）で表されるものである前記化学式（３）の繰り返し単位を与えるジアミン成分はｐ−フェニレンジアミンであり、Ａ２が前記化学式（Ｄ−５）で表されるものである前記化学式（３）の繰り返し単位を与えるジアミン成分は２，２’−ビス（トリフルオロメチル）ベンジジンであり、Ａ２が前記化学式（Ｄ−６）で表されるものである前記化学式（３）の繰り返し単位を与えるジアミン成分はｍ−トリジンであり、これらのジアミンは、単独で使用してもよく、また複数種を組み合わせて使用することもできる。
【００８７】
第２の本発明のポリイミド前駆体（Ａ−２）において、前記繰り返し単位（３−１）１種以上の割合が、合計で、前記化学式（３）で表される全繰り返し単位中、３０モル％以上７０モル％以下であり、前記繰り返し単位（３−２）１種以上の割合が、合計で、前記化学式（３）で表される全繰り返し単位中、３０モル％以上７０モル％以下であることが好ましく、前記繰り返し単位（３−１）１種以上の割合が、合計で、前記化学式（３）で表される全繰り返し単位中、４０モル％以上６０モル％以下であり、前記繰り返し単位（３−２）１種以上の割合が、合計で、前記化学式（３）で表される全繰り返し単位中、４０モル％以上６０モル％以下であることが特に好ましい。ある実施態様においては、前記繰り返し単位（３−１）の割合が、合計で、前記化学式（３）で表される全繰り返し単位中、６０モル％未満であることがより好ましく、５０モル％以下であることがより好ましく、４０モル％以下であることが特に好ましい。また、ある実施態様においては、前記繰り返し単位（３−１）及び前記繰り返し単位（３−２）以外の、他の前記化学式（３）で表される繰り返し単位（例えば、Ａ２が複数の芳香環を有し、芳香環同士がエーテル結合（−Ｏ−）で連結されているもの）を、前記化学式（３）で表される全繰り返し単位中、好ましくは２０モル％未満、より好ましくは１０モル％以下、特に好ましくは１０モル％未満で含むことが好ましいことがある。さらに、ある実施態様においては、前記繰り返し単位（３−１）１種以上の割合が、合計で、前記化学式（３）で表される全繰り返し単位中、２０モル％以上８０モル％以下であり、前記繰り返し単位（３−２）１種以上の割合が、合計で、前記化学式（３）で表される全繰り返し単位中、２０モル％以上８０モル％以下であることが好ましいこともある。
【００８８】
第２の本発明のポリイミド前駆体（Ａ−２）は、前記化学式（３）中のＡ２を与えるジアミン成分（前記化学式（３）の繰り返し単位を与えるジアミン成分）が前記化学式（４）の構造を与えるジアミン成分の少なくとも２種類を含み、そのうちの１種が４，４’−ジアミノベンズアニリドであることが好ましい。前記化学式（３）中のＡ２を与えるジアミン成分が前記化学式（４）の構造を与えるジアミン成分の少なくとも２種類を含み、そのうちの１種が４，４’−ジアミノベンズアニリドであることで、高透明性と低線熱膨張性に加え、高い耐熱性も兼ね備えたポリイミドが得られる。
【００８９】
第２の本発明のポリイミド前駆体（Ａ−２）は、前記化学式（３）中のＡ２を与えるジアミン成分（前記化学式（３）の繰り返し単位を与えるジアミン成分）が２，２’−ビス（トリフルオロメチル）ベンジジン及びｐ−フェニレンジアミンから選択される少なくとも１種類と、４，４’−ジアミノベンズアニリドを含むことが特に好ましい。これらのジアミン成分を組み合わせることで、高い透明性と低線熱膨張性、耐熱性を兼ね備えたポリイミドが得られる。
【００９０】
前記化学式（３）中のＡ２を与えるジアミン成分（前記化学式（３）の繰り返し単位を与えるジアミン成分）としては、好ましくは４，４’−ジアミノベンズアニリドを３０モル％以上、７０モル％以下で含み、且つ、ｐ−フェニレンジアミンと２，２’−ビス（トリフルオロメチル）ベンジジンのどちらか一方、又は両方で３０モル％以上、７０モル％以下で含むことが好ましく、特に好ましくは４，４’−ジアミノベンズアニリドを４０モル％以上、６０モル％以下で含み、且つ、ｐ−フェニレンジアミンと２，２’−ビス（トリフルオロメチル）ベンジジンのどちらか一方、又は両方で４０モル％以上、６０モル％以下で含むことがより好ましい。前記化学式（３）中のＡ２を与えるジアミン成分として、４，４’−ジアミノベンズアニリドを３０モル％以上、７０モル％以下で含み、且つ、ｐ−フェニレンジアミンと２，２’−ビス（トリフルオロメチル）ベンジジンのどちらか一方、又は両方で３０モル％以上、７０モル％以下で含むことにより、高い透明性と低線熱膨張性、耐熱性を兼ね備えたポリイミドが得られる。ある実施態様においては、前記化学式（３）中のＡ２を与えるジアミン成分（前記化学式（３）の繰り返し単位を与えるジアミン成分）としては、４，４’−ジアミノベンズアニリドを６０モル％未満で含むことがより好ましく、５０モル％以下で含むことがより好ましく、４０モル％以下で含むことが特に好ましい。さらに、ある実施態様においては、前記化学式（３）中のＡ２を与えるジアミン成分（前記化学式（３）の繰り返し単位を与えるジアミン成分）としては、４，４’−ジアミノベンズアニリドを２０モル％以上、８０モル％以下で含み、且つ、ｐ−フェニレンジアミンと２，２’−ビス（トリフルオロメチル）ベンジジンのどちらか一方、又は両方で２０モル％以上、８０モル％以下で含むことも好ましいことがある。
【００９１】
第２の本発明のポリイミド前駆体（Ａ−２）は、前記化学式（３）で表される繰り返し単位以外の、他の繰り返し単位を含むことができる。他の繰り返し単位を与えるテトラカルボン酸成分としては、他の芳香族または脂肪族テトラカルボン酸類を使用することができる。例えば、２，２−ビス（３，４−ジカルボキシフェニル）ヘキサフルオロプロパン、４−（２，５−ジオキソテトラヒドロフラン−３−イル）−１，２，３，４−テトラヒドロナフタレン−１，２−ジカルボン酸、ピロメリット酸、３，３’，４，４’−ベンゾフェノンテトラカルボン酸、３，３’，４，４’−ビフェニルテトラカルボン酸、２，３，３’，４’−ビフェニルテトラカルボン酸、４，４’−オキシジフタル酸、ビス（３，４−ジカルボキシフェニル）スルホン二無水物、ｍ−ターフェニル−３，４，３’，４’−テトラカルボン酸二無水物、ｐ−ターフェニル−３，４，３’，４’−テトラカルボン酸二無水物、ビスカルボキシフェニルジメチルシラン、ビスジカルボキシフェノキシジフェニルスルフィド、スルホニルジフタル酸、１，２，３，４−シクロブタンテトラカルボン酸、イソプロピリデンジフェノキシビスフタル酸、シクロヘキサン−１，２，４，５−テトラカルボン酸、［１，１’−ビ（シクロヘキサン）］−３，３’，４，４’−テトラカルボン酸、［１，１’−ビ（シクロヘキサン）］−２，３，３’，４’−テトラカルボン酸、［１，１’−ビ（シクロヘキサン）］−２，２’，３，３’−テトラカルボン酸、４，４’−メチレンビス（シクロヘキサン−１，２−ジカルボン酸）、４，４’−（プロパン−２，２−ジイル）ビス（シクロヘキサン−１，２−ジカルボン酸）、４，４’−オキシビス（シクロヘキサン−１，２−ジカルボン酸）、４，４’−チオビス（シクロヘキサン−１，２−ジカルボン酸）、４，４’−スルホニルビス（シクロヘキサン−１，２−ジカルボン酸）、４，４’−（ジメチルシランジイル）ビス（シクロヘキサン−１，２−ジカルボン酸）、４，４’−（テトラフルオロプロパン−２，２−ジイル）ビス（シクロヘキサン−１，２−ジカルボン酸）、オクタヒドロペンタレン−１，３，４，６−テトラカルボン酸、ビシクロ［２．２．１］ヘプタン−２，３，５，６−テトラカルボン酸、６−（カルボキシメチル）ビシクロ［２．２．１］ヘプタン−２，３，５−トリカルボン酸、ビシクロ［２．２．２］オクタン−２，３，５，６−テトラカルボン酸、ビシクロ［２．２．２］オクタ−５−エン−２，３，７，８−テトラカルボン酸、トリシクロ［４．２．２．０２，５］デカン−３，４，７，８−テトラカルボン酸、トリシクロ［４．２．２．０２，５］デカ−７−エン−３，４，９，１０−テトラカルボン酸、９−オキサトリシクロ［４．２．１．０２，５］ノナン−３，４，７，８−テトラカルボン酸、（４ａｒＨ，８ａｃＨ）−デカヒドロ−１ｔ，４ｔ：５ｃ，８ｃ−ジメタノナフタレン−２ｃ，３ｃ，６ｃ，７ｃ−テトラカルボン酸、（４ａｒＨ，８ａｃＨ）−デカヒドロ−１ｔ，４ｔ：５ｃ，８ｃ−ジメタノナフタレン−２ｔ，３ｔ，６ｃ，７ｃ−テトラカルボン酸等の誘導体や、これらの酸二無水物が挙げられ、単独で使用してもよく、また複数種を組み合わせて使用することもできる。これらのうちでは、ビシクロ［２．２．１］ヘプタン−２，３，５，６−テトラカルボン酸、ビシクロ［２．２．２］オクタン−２，３，５，６−テトラカルボン酸、（４ａｒＨ，８ａｃＨ）−デカヒドロ−１ｔ，４ｔ：５ｃ，８ｃ−ジメタノナフタレン−２ｃ，３ｃ，６ｃ，７ｃ−テトラカルボン酸、（４ａｒＨ，８ａｃＨ）−デカヒドロ−１ｔ，４ｔ：５ｃ，８ｃ−ジメタノナフタレン−２ｔ，３ｔ，６ｃ，７ｃ−テトラカルボン酸等の誘導体や、これらの酸二無水物が、ポリイミドの製造が容易であり、得られるポリイミドの耐熱性に優れることからより好ましい。これらの酸二無水物は、単独で使用してもよく、また複数種を組み合わせて使用することもできる。
【００９２】
また、他の繰り返し単位を与えるテトラカルボン酸成分として、ｃｉｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等以外の、他のノルボルナン−２−スピロ−α−シクロペンタノン−α’−スピロ−２’’−ノルボルナン−５，５’’，６，６’’−テトラカルボン酸類等（例えば、ノルボルナン−２−スピロ−α−シクロペンタノン−α’−スピロ−２’’−ノルボルナン−５，５’’，６，６’’−テトラカルボン酸二無水物）の５種類の立体異性体、例えば、ｔｒａｎｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等を使用することもできる。
【００９３】
第２の本発明のポリイミド前駆体（Ａ−２）において、前記化学式（３）で表される繰り返し単位以外の、他の繰り返し単位を与えるジアミン成分は、前記化学式（４）の構造を与えるジアミン成分であってもよい。換言すれば、前記化学式（３）で表される繰り返し単位以外の、他の繰り返し単位を与えるジアミン成分として、Ａ２が前記化学式（４）の構造である前記化学式（３）の繰り返し単位を与えるジアミン成分として例示した芳香族ジアミンを使用することができる。これらのジアミンは、単独で使用してもよく、また複数種を組み合わせて使用することもできる。
【００９４】
第２の本発明のポリイミド前駆体（Ａ−２）において、前記化学式（３）で表される繰り返し単位以外の、他の繰り返し単位を与えるジアミン成分としては、他の芳香族または脂肪族ジアミン類を使用することができる。例えば、４，４’−オキシジアニリン、３，４’−オキシジアニリン、３，３’−オキシジアニリン、ビス（４-アミノフェニル）スルフィド、ｐ−メチレンビス（フェニレンジアミン）、１，３−ビス（４−アミノフェノキシ）ベンゼン、１，３−ビス（３−アミノフェノキシ）ベンゼン、１，４−ビス（４−アミノフェノキシ）ベンゼン、２，２−ビス［４−（４−アミノフェノキシ）フェニル］ヘキサフルオロプロパン、２，２−ビス（４−アミノフェニル）ヘキサフルオロプロパン、ビス（４−アミノフェニル）スルホン、３，３−ビス（（アミノフェノキシ）フェニル）プロパン、２，２−ビス（３−アミノ−４−ヒドロキシフェニル）ヘキサフルオロプロパン、ビス（４−（４−アミノフェノキシ）ジフェニル）スルホン、ビス（４−（３−アミノフェノキシ）ジフェニル）スルホン、オクタフルオロベンジジン、３，３’−ジメトキシ−４，４’−ジアミノビフェニル、３，３’−ジクロロ−４，４’−ジアミノビフェニル、３，３’−ジフルオロ−４，４’−ジアミノビフェニル、９，９−ビス（４−アミノフェニル）フルオレン、４，４’−ビス（４−アミノフェノキシ）ビフェニル、４，４’−ビス（３−アミノフェノキシ）ビフェニル、１，４−ジアミノシクロへキサン、１，４−ジアミノ−２−メチルシクロヘキサン、１，４−ジアミノ−２−エチルシクロヘキサン、１，４−ジアミノ−２−ｎ−プロピルシクロヘキサン、１，４−ジアミノ−２−イソプロピルシクロヘキサン、１，４−ジアミノ−２−ｎ−ブチルシクロヘキサン、１，４−ジアミノ−２−イソブチルシクロヘキサン、１，４−ジアミノ−２−ｓｅｃ−ブチルシクロヘキサン、１，４−ジアミノ−２−ｔｅｒｔ−ブチルシクロヘキサン、１，２−ジアミノシクロへキサン、１，４−ジアミノシクロへキサン等やこれらの誘導体が挙げられ、単独で使用してもよく、また複数種を組み合わせて使用することもできる。
【００９５】
第３の本発明のポリイミド前駆体（Ａ−３）は、前記化学式（５）及び前記化学式（６）で表される繰り返し単位を少なくとも１種含むポリイミド前駆体である。ただし、前記化学式（５）は、２つのノルボルナン環（ビシクロ［２．２．１］ヘプタン）の５位または６位の一方の酸基がアミノ基と反応してアミド結合（−ＣＯＮＨ−）を形成しており、一方がアミド結合を形成していない−ＣＯＯＸ３で表される基、または−ＣＯＯＹ３で表される基であることを示し、前記化学式（５）には、４つの構造異性体、すなわち（ｉ）５位に−ＣＯＯＸ３で表される基を、６位に−ＣＯＮＨ−で表される基を有し、５’’位に−ＣＯＯＹ３で表される基を、６’’位に−ＣＯＮＨ−Ａ３−で表される基を有するもの、（ｉｉ）６位に−ＣＯＯＸ３で表される基を、５位に−ＣＯＮＨ−で表される基を有し、５’’位に−ＣＯＯＹ３で表される基を、６’’位に−ＣＯＮＨ−Ａ３−で表される基を有するもの、（ｉｉｉ）５位に−ＣＯＯＸ３で表される基を、６位に−ＣＯＮＨ−で表される基を有し、６’’位に−ＣＯＯＹ３で表される基を、５’’位に−ＣＯＮＨ−Ａ３−で表される基を有するもの、（ｉｖ）６位に−ＣＯＯＸ３で表される基を、５位に−ＣＯＮＨ−で表される基を有し、６’’位に−ＣＯＯＹ３で表される基を、５’’位に−ＣＯＮＨ−Ａ３−で表される基を有するもの全てが含まれる。前記化学式（６）は、２つのノルボルナン環（ビシクロ［２．２．１］ヘプタン）の５位または６位の一方の酸基がアミノ基と反応してアミド結合（−ＣＯＮＨ−）を形成しており、一方がアミド結合を形成していない−ＣＯＯＸ４で表される基、または−ＣＯＯＹ４で表される基であることを示し、前記化学式（６）には、４つの構造異性体、すなわち（ｉ）５位に−ＣＯＯＸ４で表される基を、６位に−ＣＯＮＨ−で表される基を有し、５’’位に−ＣＯＯＹ４で表される基を、６’’位に−ＣＯＮＨ−Ａ３−で表される基を有するもの、（ｉｉ）６位に−ＣＯＯＸ４で表される基を、５位に−ＣＯＮＨ−で表される基を有し、５’’位に−ＣＯＯＹ４で表される基を、６’’位に−ＣＯＮＨ−Ａ３−で表される基を有するもの、（ｉｉｉ）５位に−ＣＯＯＸ４で表される基を、６位に−ＣＯＮＨ−で表される基を有し、６’’位に−ＣＯＯＹ４で表される基を、５’’位に−ＣＯＮＨ−Ａ３−で表される基を有するもの、（ｉｖ）６位に−ＣＯＯＸ４で表される基を、５位に−ＣＯＮＨ−で表される基を有し、６’’位に−ＣＯＯＹ４で表される基を、５’’位に−ＣＯＮＨ−Ａ３−で表される基を有するもの全てが含まれる。換言すれば、本発明のポリイミド前駆体（Ａ−３）は、ｔｒａｎｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等の少なくも１種および／またはｃｉｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等の少なくも１種を含むテトラカルボン酸成分と、芳香族ジアミンまたは脂肪族ジアミン、好ましくは芳香族ジアミンを含むジアミン成分から得られるポリイミド���駆体である。
【００９６】
前記化学式（５）の繰り返し単位を与えるテトラカルボン酸成分としては、ｔｒａｎｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等の、１種を単独で使用してもよく、複数種を組み合わせて使用することもできる。前記化学式（６）の繰り返し単位を与えるテトラカルボン酸成分としては、ｃｉｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等の、１種を単独で使用してもよく、複数種を組み合わせて使用することもできる。なお、第３の本発明のポリイミド前駆体（Ａ−３）においては、前記化学式（５）の繰り返し単位を与えるテトラカルボン酸成分（ｔｒａｎｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等）の１種以上のみを使用してもよく、前記化学式（６）の繰り返し単位を与えるテトラカルボン酸成分（ｃｉｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等）の１種以上のみを使用してもよく、前記化学式（５）の繰り返し単位を与えるテトラカルボン酸成分（ｔｒａｎｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等）の１種以上と、前記化学式（６）の繰り返し単位を与えるテトラカルボン酸成分（ｃｉｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等）の１種以上の両方を使用してもよい。
【００９７】
第３の本発明のポリイミド前駆体（Ａ−３）は、前記化学式（５）及び前記化学式（６）で表される繰り返し単位の合計含有量が、全繰り返し単位に対して、８０モル％以上であり、すなわち、前記化学式（５）及び前記化学式（６）で表される繰り返し単位を少なくとも１種含み、その繰り返し単位を全繰り返し単位中に、合計で、好ましくは８０モル％以上、より好ましくは９０モル％以上、さらに好ましくは９５モル％以上、特に好ましくは９９モル％以上含むことが好ましい。前記化学式（５）及び前記化学式（６）で表される繰り返し単位を少なくとも１種含み、その繰り返し単位を全繰り返し単位中に、合計で、好ましくは８０モル％以上含むことで、得られるポリイミドの線熱膨張係数が小さくなる。
【００９８】
第３の本発明のポリイミド前駆体（Ａ−３）は、前記化学式（５）で表される繰り返し単位の１種以上及び前記化学式（６）で表される繰り返し単位の１種以上を含むことが好ましく、前記化学式（５）で表される繰り返し単位１種以上を全繰り返し単位中、合計で、好ましくは５０モル％以上含み、且つ、前記化学式（６）で表される繰り返し単位１種以上を全繰り返し単位中、合計で、好ましくは３０モル％以上含むことが好ましい。換言すれば、前記化学式（５）で表される繰り返し単位の合計含有量が、全繰り返し単位に対して、５０モル％以上であり、且つ、前記化学式（６）で表される繰り返し単位の合計含有量が、全繰り返し単位に対して、３０モル％以上であることが好ましい。前記化学式（５）で表される繰り返し単位１種以上を全繰り返し単位中５０モル％以上含み、且つ、前記化学式（６）で表される繰り返し単位１種以上を全繰り返し単位中３０モル％以上含むことで、得られるポリイミドの線熱膨張係数が小さくなる。
【００９９】
前記化学式（５）の繰り返し単位を与えるジアミン成分、前記化学式（６）の繰り返し単位を与えるジアミン成分としては、Ａ３が前記化学式（７）で表されるものを与える芳香族ジアミン、それ以外の、他の芳香族または脂肪族ジアミン類を使用することができる。
【０１００】
Ａ３が前記化学式（７）の構造である前記化学式（５）及び前記化学式（６）の繰り返し単位を与えるジアミン成分は、芳香環を有し、芳香環を複数有する場合は芳香環同士をそれぞれ独立に、直接結合、アミド結合、またはエステル結合で連結したものである。芳香環同士の連結位置は特に限定されないが、アミノ基もしくは芳香環同士の連結基に対して４位で結合することで直線的な構造となり、得られるポリイミドが低線熱膨張になることがある。また、芳香環にメチル基やトリフルオロメチル基が置換されていてもよい。なお、置換位置は特に限定されない。
【０１０１】
Ａ３が前記化学式（７）の構造である前記化学式（５）及び前記化学式（６）の繰り返し単位を与えるジアミン成分としては、特に限定するものではないが、例えば、ｐ−フェニレンジアミン、ｍ−フェニレンジアミン、ベンジジン、３，３’−ジアミノ−ビフェニル、２，２’−ビス（トリフルオロメチル）ベンジジン、３，３’−ビス（トリフルオロメチル）ベンジジン、ｍ−トリジン、４，４’−ジアミノベンズアニリド、３，４’−ジアミノベンズアニリド、Ｎ，Ｎ’−ビス（４−アミノフェニル）テレフタルアミド、Ｎ，Ｎ’−ｐ−フェニレンビス（ｐ−アミノベンズアミド）、４−アミノフェノキシ−４−ジアミノベンゾエート、ビス（４−アミノフェニル）テレフタレート、ビフェニル−４，４’−ジカルボン酸ビス（４−アミノフェニル）エステル、ｐ−フェニレンビス（ｐ−アミノベンゾエート）、ビス（４−アミノフェニル）−［１，１’−ビフェニル］−４，４’−ジカルボキシレート、［１，１’−ビフェニル］−４，４’−ジイルビス（４−アミノベンゾエート）等が挙げられ、単独で使用してもよく、また複数種を組み合わせて使用することもできる。これらのうち、ｐ−フェニレンジアミン、ｍ−トリジン、４，４’−ジアミノベンズアニリド、４−アミノフェノキシ−４−ジアミノベンゾエート、２，２’−ビス（トリフルオロメチル）ベンジジン、ベンジジン、Ｎ，Ｎ’−ビス（４−アミノフェニル）テレフタルアミド、ビフェニル−４，４’−ジカルボン酸ビス（４−アミノフェニル）エステルが好ましく、ｐ−フェニレンジアミン、４，４’−ジアミノベンズアニリド、２，２’−ビス（トリフルオロメチル）ベンジジンがより好ましい。ジアミン成分として、ｐ−フェニレンジアミン、４，４’−ジアミノベンズアニリド、２，２’−ビス（トリフルオロメチル）ベンジジンを使用することで、得られるポリイミドが高耐熱性と高透過率を両立する。これらのジアミンは、単独で使用してもよく、また複数種を組み合わせて使用することもできる。ある実施態様においては、ジアミン成分が４，４’−ジアミノベンズアニリドの１種のみであるものは除くことができる。ある実施態様においては、ジアミン成分が４，４’−ジアミノベンズアニリドと、Ａ３が前記化学式（７）以外の構造である前記化学式（５）及び前記化学式（６）の繰り返し単位を与えるジアミン成分（Ａ３が前記化学式（７）の構造のものを与えるジアミン成分以外の、他のジアミン）との組み合わせであるものは除くことができる。なお、ｏ−トリジンは危険性が高いことから好ましくない。
【０１０２】
前記化学式（５）の繰り返し単位及び前記化学式（６）の繰り返し単位を与えるジアミン成分としては、Ａ３が前記化学式（７）の構造のものを与えるジアミン成分以外の、他のジアミンを併用することができる。他のジアミン成分としては、他の芳香族または脂肪族ジアミン類を使用することができる。他のジアミン成分として、例えば、４，４’−オキシジアニリン、３，４’−オキシジアニリン、３，３’−オキシジアニリン、ビス（４-アミノフェニル）スルフィド、ｐ−メチレンビス（フェニレンジアミン）、１，３−ビス（４−アミノフェノキシ）ベンゼン、１，３−ビス（３−アミノフェノキシ）ベンゼン、１，４−ビス（４−アミノフェノキシ）ベンゼン、２，２−ビス［４−（４−アミノフェノキシ）フェニル］ヘキサフルオロプロパン、２，２−ビス（４−アミノフェニル）ヘキサフルオロプロパン、ビス（４−アミノフェニル）スルホン、３，３−ビス（（アミノフェノキシ）フェニル）プロパン、２，２−ビス（３−アミノ−４−ヒドロキシフェニル）ヘキサフルオロプロパン、ビス（４−（４−アミノフェノキシ）ジフェニル）スルホン、ビス（４−（３−アミノフェノキシ）ジフェニル）スルホン、オクタフルオロベンジジン、３，３’−ジメトキシ−４，４’−ジアミノビフェニル、３，３’−ジクロロ−４，４’−ジアミノビフェニル、３，３’−ジフルオロ−４，４’−ジアミノビフェニル、９，９−ビス（４−アミノフェニル）フルオレン、４，４’−ビス（４−アミノフェノキシ）ビフェニル、４，４’−ビス（３−アミノフェノキシ）ビフェニル、１，４−ジアミノシクロへキサン、１，４−ジアミノ−２−メチルシクロヘキサン、１，４−ジアミノ−２−エチルシクロヘキサン、１，４−ジアミノ−２−ｎ−プロピルシクロヘキサン、１，４−ジアミノ−２−イソプロピルシクロヘキサン、１，４−ジアミノ−２−ｎ−ブチルシクロヘキサン、１，４−ジアミノ−２−イソブチルシクロヘキサン、１，４−ジアミノ−２−ｓｅｃ−ブチルシクロヘキサン、１，４−ジアミノ−２−ｔｅｒｔ−ブチルシクロヘキサン、１，２−ジアミノシクロへキサン、１，４−ジアミノシクロへキサン等やこれらの誘導体が挙げられ、単独で使用してもよく、また複数種を組み合わせて使用することもできる。
【０１０３】
第３の本発明のポリイミド前駆体（Ａ−３）は、Ａ３が前記化学式（７）で表されるものである前記化学式（５）の繰り返し単位を少なくとも１種、および／または、Ａ３が前記化学式（７）で表されるものである前記化学式（６）の繰り返し単位を少なくとも１種含むことが好ましい。換言すれば、前記化学式（５）及び前記化学式（６）の繰り返し単位を与えるジアミン成分が、Ａ３が前記化学式（７）の構造のものを与えるジアミン成分を含むことが好ましい。前記化学式（５）及び前記化学式（６）中のＡ３を与えるジアミン成分が前記化学式（７）の構造のものを与えるジアミン成分であることで、得られるポリイミドの耐熱性が向上する。
【０１０４】
第３の本発明のポリイミド前駆体（Ａ−３）は、前記化学式（５）及び前記化学式（６）中のＡ３を与えるジアミン成分１００モル％中、前記化学式（７）の構造を与えるジアミン成分の割合が、合計で、好ましくは５０モル％以上、より好ましくは７０モル％以上、より好ましくは８０モル％以上、さらに好ましくは９０モル％以上、特に好ましくは１００モル％であることが好ましい。換言すれば、Ａ３が前記化学式（７）の構造である前記化学式（５）及び前記化学式（６）の繰り返し単位の１種以上の割合が、合計で、前記化学式（５）及び前記化学式（６）で表される全繰り返し単位中、好ましくは５０モル％以上、より好ましくは７０モル％以上、より好ましくは８０モル％以上、さらに好ましくは９０モル％以上、特に好ましくは１００モル％であることが好ましい。前記化学式（７）の構造を与えるジアミン成分の割合が、５０モル％より小さい場合、得られるポリイミドの線熱膨張係数が大きくなることがある。ある実施態様においては、得られるポリイミドの機械的特性の点から、前記化学式（５）及び前記化学式（６）中のＡ３を与えるジアミン成分１００モル％中、前記化学式（７）の構造を与えるジアミン成分の割合が、合計で、好ましくは８０モル％以下、より好ましくは９０モル％以下または９０モル％未満であることが好ましいことがある。例えば、４，４’−オキシジアニリン等の他の芳香族または脂肪族ジアミン類を、前記化学式（５）及び前記化学式（６）の繰り返し単位を与えるジアミン成分１００モル％中、好ましくは２０モル％未満、より好ましくは１０モル％以下、より好ましくは１０モル％未満で使用することができる。
【０１０５】
第３の本発明のポリイミド前駆体（Ａ−３）は、Ａ３が前記化学式（７）で表されるものである前記化学式（５）または前記化学式（６）の繰り返し単位を少なくとも２種含むことが好ましい。換言すれば、前記化学式（５）及び前記化学式（６）の繰り返し単位を与えるジアミン成分が、Ａ３が前記化学式（７）の構造である前記化学式（５）及び前記化学式（６）の繰り返し単位を与えるジアミン成分を少なくとも２種含むことが好ましい。前記化学式（５）及び前記化学式（６）中のＡ３を与えるジアミン成分が前記化学式（７）の構造のものを与えるジアミン成分の少なくとも２種類を含むことで、得られるポリイミドの高透明性と低線熱膨張性のバランスが取れる（すなわち、透明性が高く、且つ、低線熱膨張係数であるポリイミドが得られる）。なお、第３の本発明のポリイミド前駆体（Ａ−３）は、Ａ３が前記化学式（７）の構造である前記化学式（５）の繰り返し単位を少なくとも２種含むものであってもよく、また、Ａ３が前記化学式（７）の構造である前記化学式（６）の繰り返し単位を少なくとも２種含むものであってもよく、また、Ａ３が前記化学式（７）の構造である前記化学式（５）の繰り返し単位を少なくとも１種と、Ａ３が前記化学式（７）の構造である前記化学式（６）の繰り返し単位を少なくとも１種含むものであってもよい。
【０１０６】
第３の本発明のポリイミド前駆体（Ａ−３）は、
（ｉ）Ａ３が、ｍ３および／またはｎ３が１〜３であり、Ｚ３および／またはＷ３が、それぞれ独立に、−ＮＨＣＯ−、−ＣＯＮＨ−、−ＣＯＯ−、または−ＯＣＯ−のいずれかである前記化学式（７）の構造である前記化学式（５）及び前記化学式（６）の繰り返し単位（５−１）を少なくとも１種含み、
（ｉｉ）Ａ３が、ｍ３およびｎ３が０である前記化学式（７）の構造であるか、または、ｍ３および／またはｎ３が１〜３であり、Ｚ３およびＷ３が直接結合である前記化学式（７）の構造である前記化学式（５）及び前記化学式（６）の繰り返し単位（５−２）を少なくとも１種含むことがより好ましい。
【０１０７】
前記繰り返し単位（５−１）としては、Ａ３が前記化学式（Ｄ−１）〜（Ｄ−３）のいずれかで表されるものである前記化学式（５）及び前記化学式（６）の繰り返し単位が好ましく、Ａ３が前記化学式（Ｄ−１）〜（Ｄ−２）のいずれかで表されるものである前記化学式（５）及び前記化学式（６）の繰り返し単位がより好ましい。なお、Ａ３が前記化学式（Ｄ−１）または前記化学式（Ｄ−２）で表されるものである前記化学式（５）及び前記化学式（６）の繰り返し単位を与えるジアミン成分は４，４’−ジアミノベンズアニリドであり、Ａ３が前記化学式（Ｄ−３）で表されるものである前記化学式（５）及び前記化学式（６）の繰り返し単位を与えるジアミン成分はビス（４−アミノフェニル）テレフタレートであり、これらのジアミンは、単独で使用してもよく、また複数種を組み合わせて使用することもできる。
【０１０８】
前記繰り返し単位（５−２）としては、Ａ３が前記化学式（Ｄ−４）〜（Ｄ−６）のいずれかで表されるものである前記化学式（５）及び前記化学式（６）の繰り返し単位が好ましく、Ａ３が前記化学式（Ｄ−４）〜（Ｄ−５）のいずれかで表されるものである前記化学式（５）及び前記化学式（６）の繰り返し単位がより好ましい。なお、Ａ３が前記化学式（Ｄ−４）で表されるものである前記化学式（５）及び前記化学式（６）の繰り返し単位を与えるジアミン成分はｐ−フェニレンジアミンであり、Ａ３が前記化学式（Ｄ−５）で表されるものである前記化学式（５）及び前記化学式（６）の繰り返し単位を与えるジアミン成分は２，２’−ビス（トリフルオロメチル）ベンジジンであり、Ａ３が前記化学式（Ｄ−６）で表されるものである前記化学式（５）及び前記化学式（６）の繰り返し単位を与えるジアミン成分はｍ−トリジンであり、これらのジアミンは、単独で使用してもよく、また複数種を組み合わせて使用することもできる。
【０１０９】
第３の本発明のポリイミド前駆体（Ａ−３）において、前記繰り返し単位（５−１）１種以上の割合が、合計で、前記化学式（５）及び前記化学式（６）で表される全繰り返し単位中、３０モル％以上７０モル％以下であり、前記繰り返し単位（５−２）１種以上の割合が、合計で、前記化学式（５）及び前記化学式（６）で表される全繰り返し単位中、３０モル％以上７０モル％以下であることが好ましく、前記繰り返し単位（５−１）１種以上の割合が、合計で、前記化学式（５）及び前記化学式（６）で表される全繰り返し単位中、４０モル％以上６０モル％以下であり、前記繰り返し単位（５−２）１種以上の割合が、合計で、前記化学式（５）及び前記化学式（６）で表される全繰り返し単位中、４０モル％以上６０モル％以下であることが特に好ましい。ある実施態様においては、前記繰り返し単位（５−１）の割合が、合計で、前記化学式（５）及び前記化学式（６）で表される全繰り返し単位中、６０モル％未満であることがより好ましく、５０モル％以下であることがより好ましく、４０モル％以下であることが特に好ましい。また、ある実施態様においては、前記繰り返し単位（５−１）及び前記繰り返し単位（５−２）以外の、他の前記化学式（５）及び前記化学式（６）で表される繰り返し単位（例えば、Ａ３が複数の芳香環を有し、芳香環同士がエーテル結合（−Ｏ−）で連結されているもの）を、前記化学式（５）及び前記化学式（６）で表される全繰り返し単位中、好ましくは２０モル％未満、より好ましくは１０モル％以下、特に好ましくは１０モル％未満で含むことが好ましいことがある。さらに、ある実施態様においては、前記繰り返し単位（５−１）１種以上の割合が、合計で、前記化学式（５）及び前記化学式（６）で表される全繰り返し単位中、２０モル％以上８０モル％以下であり、前記繰り返し単位（５−２）１種以上の割合が、合計で、前記化学式（５）及び前記化学式（６）で表される全繰り返し単位中、２０モル％以上８０モル％以下であることが好ましいこともある。
【０１１０】
第３の本発明のポリイミド前駆体（Ａ−３）は、前記化学式（５）及び前記化学式（６）中のＡ３を与えるジアミン成分（前記化学式（５）及び前記化学式（６）の繰り返し単位を与えるジアミン成分）が前記化学式（７）の構造を与えるジアミン成分の少なくとも２種類を含み、そのうちの１種が４，４’−ジアミノベンズアニリドであることが好ましい。前記化学式（５）及び前記化学式（６）中のＡ３を与えるジアミン成分が前記化学式（７）の構造を与えるジアミン成分の少なくとも２種類を含み、そのうちの１種が４，４’−ジアミノベンズアニリドであることで、高透明性と低線熱膨張性に加え、高い耐熱性も兼ね備えたポリイミドが得られる。
【０１１１】
第３の本発明のポリイミド前駆体（Ａ−３）は、前記化学式（５）及び前記化学式（６）中のＡ３を与えるジアミン成分（前記化学式（５）及び前記化学式（６）の繰り返し単位を与えるジアミン成分）が２，２’−ビス（トリフルオロメチル）ベンジジン及びｐ−フェニレンジアミンから選択される少なくとも１種類と、４，４’−ジアミノベンズアニリドを含むことが特に好ましい。これらのジアミン成分を組み合わせることで、高い透明性と低線熱膨張性、耐熱性を兼ね備えたポリイミドが得られる。
【０１１２】
前記化学式（５）及び前記化学式（６）中のＡ３を与えるジアミン成分（前記化学式（５）及び前記化学式（６）の繰り返し単位を与えるジアミン成分）としては、好ましくは４，４’−ジアミノベンズアニリドを３０モル％以上、７０モル％以下で含み、且つ、ｐ−フェニレンジアミンと２，２’−ビス（トリフルオロメチル）ベンジジンのどちらか一方、又は両方で３０モル％以上、７０モル％以下で含むことが好ましく、特に好ましくは４，４’−ジアミノベンズアニリドを４０モル％以上、６０モル％以下で含み、且つ、ｐ−フェニレンジアミンと２，２’−ビス（トリフルオロメチル）ベンジジンのどちらか一方、又は両方で４０モル％以上、６０モル％以下で含むことがより好ましい。前記化学式（５）及び前記化学式（６）中のＡ３を与えるジアミン成分として、４，４’−ジアミノベンズアニリドを３０モル％以上、７０モル％以下で含み、且つ、ｐ−フェニレンジアミンと２，２’−ビス（トリフルオロメチル）ベンジジンのどちらか一方、又は両方で３０モル％以上、７０モル％以下で含むことにより、高い透明性と低線熱膨張性、耐熱性を兼ね備えたポリイミドが得られる。ある実施態様においては、前記化学式（５）及び前記化学式（６）中のＡ３を与えるジアミン成分（前記化学式（５）及び前記化学式（６）の繰り返し単位を与えるジアミン成分）としては、４，４’−ジアミノベンズアニリドを６０モル％未満で含むことがより好ましく、５０モル％以下で含むことがより好ましく、４０モル％以下で含むことが特に好ましい。さらに、ある実施態様においては、前記化学式（５）及び前記化学式（６）中のＡ３を与えるジアミン成分（前記化学式（５）及び前記化学式（６）の繰り返し単位を与えるジアミン成分）としては、４，４’−ジアミノベンズアニリドを２０モル％以上、８０モル％以下で含み、且つ、ｐ−フェニレンジアミンと２，２’−ビス（トリフルオロメチル）ベンジジンのどちらか一方、又は両方で２０モル％以上、８０モル％以下で含むことも好ましいことがある。
【０１１３】
第３の本発明のポリイミド前駆体（Ａ−３）は、前記化学式（５）及び前記化学式（６）で表される繰り返し単位以外の、他の繰り返し単位を含むことができる。他の繰り返し単位を与えるテトラカルボン酸成分としては、他の芳香族または脂肪族テトラカルボン酸類を使用することができる。例えば、例えば、２，２−ビス（３，４−ジカルボキシフェニル）ヘキサフルオロプロパン、４−（２，５−ジオキソテトラヒドロフラン−３−イル）−１，２，３，４−テトラヒドロナフタレン−１，２−ジカルボン酸、ピロメリット酸、３，３’，４，４’−ベンゾフェノンテトラカルボン酸、３，３’，４，４’−ビフェニルテトラカルボン酸、２，３，３’，４’−ビフェニルテトラカルボン酸、４，４’−オキシジフタル酸、ビス（３，４−ジカルボキシフェニル）スルホン二無水物、ｍ−ターフェニル−３，４，３’，４’−テトラカルボン酸二無水物、ｐ−ターフェニル−３，４，３’，４’−テトラカルボン酸二無水物、ビスカルボキシフェニルジメチルシラン、ビスジカルボキシフェノキシジフェニルスルフィド、スルホニルジフタル酸、１，２，３，４−シクロブタンテトラカルボン酸、イソプロピリデンジフェノキシビスフタル酸、シクロヘキサン−１，２，４，５−テトラカルボン酸、［１，１’−ビ（シクロヘキサン）］−３，３’，４，４’−テトラカルボン酸、［１，１’−ビ（シクロヘキサン）］−２，３，３’，４’−テトラカルボン酸、［１，１’−ビ（シクロヘキサン）］−２，２’，３，３’−テトラカルボン酸、４，４’−メチレンビス（シクロヘキサン−１，２−ジカルボン酸）、４，４’−（プロパン−２，２−ジイル）ビス（シクロヘキサン−１，２−ジカルボン酸）、４，４’−オキシビス（シクロヘキサン−１，２−ジカルボン酸）、４，４’−チオビス（シクロヘキサン−１，２−ジカルボン酸）、４，４’−スルホニルビス（シクロヘキサン−１，２−ジカルボン酸）、４，４’−（ジメチルシランジイル）ビス（シクロヘキサン−１，２−ジカルボン酸）、４，４’−（テトラフルオロプロパン−２，２−ジイル）ビス（シクロヘキサン−１，２−ジカルボン酸）、オクタヒドロペンタレン−１，３，４，６−テトラカルボン酸、ビシクロ［２．２．１］ヘプタン−２，３，５，６−テトラカルボン酸、６−（カルボキシメチル）ビシクロ［２．２．１］ヘプタン−２，３，５−トリカルボン酸、ビシクロ［２．２．２］オクタン−２，３，５，６−テトラカルボン酸、ビシクロ［２．２．２］オクタ−５−エン−２，３，７，８−テトラカルボン酸、トリシクロ［４．２．２．０２，５］デカン−３，４，７，８−テトラカルボン酸、トリシクロ［４．２．２．０２，５］デカ−７−エン−３，４，９，１０−テトラカルボン酸、９−オキサトリシクロ［４．２．１．０２，５］ノナン−３，４，７，８−テトラカルボン酸、（４ａｒＨ，８ａｃＨ）−デカヒドロ−１ｔ，４ｔ：５ｃ，８ｃ−ジメタノナフタレン−２ｃ，３ｃ，６ｃ，７ｃ−テトラカルボン酸、（４ａｒＨ，８ａｃＨ）−デカヒドロ−１ｔ，４ｔ：５ｃ，８ｃ−ジメタノナフタレン−２ｔ，３ｔ，６ｃ，７ｃ−テトラカルボン酸等の誘導体や、これらの酸二無水物が挙げられ、単独で使用してもよく、また複数種を組み合わせて使用することもできる。これらのうちでは、ビシクロ［２．２．１］ヘプタン−２，３，５，６−テトラカルボン酸、ビシクロ［２．２．２］オクタン−２，３，５，６−テトラカルボン酸、（４ａｒＨ，８ａｃＨ）−デカヒドロ−１ｔ，４ｔ：５ｃ，８ｃ−ジメタノナフタレン−２ｃ，３ｃ，６ｃ，７ｃ−テトラカルボン酸、（４ａｒＨ，８ａｃＨ）−デカヒドロ−１ｔ，４ｔ：５ｃ，８ｃ−ジメタノナフタレン−２ｔ，３ｔ，６ｃ，７ｃ−テトラカルボン酸等の誘導体や、これらの酸二無水物が、ポリイミドの製造が容易であり、得られるポリイミドの耐熱性に優れることからより好ましい。これらの酸二無水物は、単独で使用してもよく、また複数種を組み合わせて使用することもできる。
【０１１４】
また、他の繰り返し単位を与えるテトラカルボン酸成分として、ｃｉｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等、及びｔｒａｎｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等以外の、他のノルボルナン−２−スピロ−α−シクロペンタノン−α’−スピロ−２’’−ノルボルナン−５，５’’，６，６’’−テトラカルボン酸類等（例えば、ノルボルナン−２−スピロ−α−シクロペンタノン−α’−スピロ−２’’−ノルボルナン−５，５’’，６，６’’−テトラカルボン酸二無水物）の４種類の立体異性体を使用することもできる。
【０１１５】
第３の本発明のポリイミド前駆体（Ａ−３）において、前記化学式（５）で表される繰り返し単位、及び前記化学式（６）で表される繰り返し単位以外の、他の繰り返し単位を与えるジアミン成分は、前記化学式（７）の構造を与えるジアミン成分であってもよい。換言すれば、前記化学式（５）及び前記化学式（６）で表される繰り返し単位以外の、他の繰り返し単位を与えるジアミン成分として、Ａ３が前記化学式（７）の構造である前記化学式（５）及び前記化学式（６）の繰り返し単位を与えるジアミン成分として例示した芳香族ジアミンを使用することができる。これらのジアミンは、単独で使用してもよく、また複数種を組み合わせて使用することもできる。
【０１１６】
第３の本発明のポリイミド前駆体（Ａ−３）において、前記化学式（５）で表される繰り返し単位、及び前記化学式（６）で表される繰り返し単位以外の、他の繰り返し単位を与えるジアミン成分としては、他の芳香族または脂肪族ジアミン類を使用することができる。例えば、４，４’−オキシジアニリン、３，４’−オキシジアニリン、３，３’−オキシジアニリン、ビス（４-アミノフェニル）スルフィド、ｐ−メチレンビス（フェニレンジアミン）、１，３−ビス（４−アミノフェノキシ）ベンゼン、１，３−ビス（３−アミノフェノキシ）ベンゼン、１，４−ビス（４−アミノフェノキシ）ベンゼン、２，２−ビス［４−（４−アミノフェノキシ）フェニル］ヘキサフルオロプロパン、２，２−ビス（４−アミノフェニル）ヘキサフルオロプロパン、ビス（４−アミノフェニル）スルホン、３，３−ビス（（アミノフェノキシ）フェニル）プロパン、２，２−ビス（３−アミノ−４−ヒドロキシフェニル）ヘキサフルオロプロパン、ビス（４−（４−アミノフェノキシ）ジフェニル）スルホン、ビス（４−（３−アミノフェノキシ）ジフェニル）スルホン、オクタフルオロベンジジン、３，３’−ジメトキシ−４，４’−ジアミノビフェニル、３，３’−ジクロロ−４，４’−ジアミノビフェニル、３，３’−ジフルオロ−４，４’−ジアミノビフェニル、９，９−ビス（４−アミノフェニル）フルオレン、４，４’−ビス（４−アミノフェノキシ）ビフェニル、４，４’−ビス（３−アミノフェノキシ）ビフェニル、１，４−ジアミノシクロへキサン、１，４−ジアミノ−２−メチルシクロヘキサン、１，４−ジアミノ−２−エチルシクロヘキサン、１，４−ジアミノ−２−ｎ−プロピルシクロヘキサン、１，４−ジアミノ−２−イソプロピルシクロヘキサン、１，４−ジアミノ−２−ｎ−ブチルシクロヘキサン、１，４−ジアミノ−２−イソブチルシクロヘキサン、１，４−ジアミノ−２−ｓｅｃ−ブチルシクロヘキサン、１，４−ジアミノ−２−ｔｅｒｔ−ブチルシクロヘキサン、１，２−ジアミノシクロへキサン、１，４−ジアミノシクロへキサン等やこれらの誘導体が挙げられ、単独で使用してもよく、また複数種を組み合わせて使用することもできる。
【０１１７】
本発明で用いるテトラカルボン酸成分は、特に限定されないが、純度（複数の構造異性体を含む場合は、それらを区別せず同一成分と見なした場合の純度であり、複数種のテトラカルボン酸成分を用いる場合には、最も純度の高いテトラカルボン酸成分の値、もしくは用いるすべてのテトラカルボン酸成分の純度を個別に求め、用いる質量比で重みをつけた純度の平均値、例えば、純度１００％のテトラカルボン酸成分を７０質量部、純度９０％のテトラカルボン酸成分を３０質量部使用したとき、使用されるテトラカルボン酸成分の純度は、９７％と計算される。）が９９％以上、好ましくは９９．５％以上であることが好ましい。純度が９８％未満の場合、ポリイミド前駆体の分子量が十分にあがらず、得られるポリイミドの耐熱性が劣ることがある。純度は、ガスクロマトグラフィー分析、液体クロマトグラフィー分析や１Ｈ−ＮＭＲ分析等から求められる値であり、テトラカルボン酸二無水物の場合、加水分解の処理を行い、テトラカルボン酸として、その純度を求めることもできる。
【０１１８】
本発明で用いるジアミン成分は、特に限定されないが、純度（複数種のジアミン成分を用いる場合には、最も純度の高いジアミン成分の値、もしくは用いるすべてのジアミン成分の純度を個別に求め、用いる質量比で重みをつけた純度の平均値、例えば、純度１００％のジアミン成分を７０質量部、純度９０％のジアミン成分を３０質量部使用したとき、使用されるジアミン成分の純度は、９７％と計算される。）が９９％以上、更に好ましくは９９．５％以上であることが好ましい。純度が９８％未満の場合、ポリイミド前駆体の分子量が十分にあがらず、得られるポリイミドの耐熱性が劣ることがある。純度は、ガスクロマトグラフィー分析、液体クロマトグラフィー分析や１Ｈ−ＮＭＲ分析等から求められる値である。
【０１１９】
ノルボルナン−２−スピロ−α−シクロペンタノン−α’−スピロ−２’’−ノルボルナン−５，５’’，６，６’’−テトラカルボン酸類等の合成方法は、特に限定されないが、特許文献６に記載の方法等で合成できる。非特許文献１に記載されているように、合成方法によっては立体異性体を数種類含むこともある。
【０１２０】
ノルボルナン−２−スピロ−α−シクロペンタノン−α’−スピロ−２’’−ノルボルナン−５，５’’，６，６’’−テトラカルボン酸類等、もしくは、その中間体をカラム等で精製することで、立体異性体をそれぞれ単独で、もしくは、数種の混合物を分取することが出来る。
【０１２１】
ｔｒａｎｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等、及びｃｉｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸類等の単独物、もしくはそれらの混合物についても、ノルボルナン−２−スピロ−α−シクロペンタノン−α’−スピロ−２’’−ノルボルナン−５，５’’，６，６’’−テトラカルボン酸類等、もしくは、その中間体をカラム等で精製することで得られる。
【０１２２】
本発明のポリイミド前駆体〔ポリイミド前駆体（Ａ−１）、（Ａ−２）及び（Ａ−３）〕は、テトラカルボン酸成分及びジアミン成分が異性体を含む場合、その異性体を単離して重合等に使用してもよく、また、異性体を混合物のまま重合等に使用してもよい。
【０１２３】
本発明のポリイミド前駆体において、前記化学式（１）中のＸ１、Ｙ１、前記化学式（３）中のＸ２、Ｙ２、前記化学式（５）中のＸ３、Ｙ３、及び前記化学式（６）中のＸ４、Ｙ４はそれぞれ独立に水素、炭素数１〜６、好ましくは炭素数１〜３のアルキル基、または炭素数３〜９のアルキルシリル基のいずれかである。Ｘ１、Ｙ１、Ｘ２、Ｙ２、Ｘ３、Ｙ３、Ｘ４、Ｙ４は、後述する製造方法によって、その官能基の種類、及び官能基の導入率を変化させることができる。
【０１２４】
Ｘ１、Ｙ１、Ｘ２、Ｙ２、Ｘ３、Ｙ３、Ｘ４、Ｙ４が水素である場合、ポリイミドの製造が容易である傾向がある。
【０１２５】
また、Ｘ１、Ｙ１、Ｘ２、Ｙ２、Ｘ３、Ｙ３、Ｘ４、Ｙ４が炭素数１〜６、好ましくは炭素数１〜３のアルキル基である場合、ポリイミド前駆体の保存安定性に優れる傾向がある。この場合、Ｘ１、Ｙ１、Ｘ２、Ｙ２、Ｘ３、Ｙ３、Ｘ４、Ｙ４はメチル基もしくはエチル基であることがより好ましい。
【０１２６】
更に、Ｘ１、Ｙ１、Ｘ２、Ｙ２、Ｘ３、Ｙ３、Ｘ４、Ｙ４が炭素数３〜９のアルキルシリル基である場合、ポリイミド前駆体の溶解性が優れる傾向がある。この場合、Ｘ１、Ｙ１、Ｘ２、Ｙ２、Ｘ３、Ｙ３、Ｘ４、Ｙ４はトリメチルシリル基もしくはｔ−ブチルジメチルシリル基であることがより好ましい。
【０１２７】
官能基の導入率は、特に限定されないが、アルキル基もしくはアルキルシリル基を導入する場合、Ｘ１、Ｙ１、Ｘ２、Ｙ２、Ｘ３、Ｙ３、Ｘ４、Ｙ４はそれぞれ、２５％以上、好ましくは５０％以上、より好ましくは７５％以上をアルキル基もしくはアルキルシリル基にすることができる。Ｘ１、Ｙ１、Ｘ２、Ｙ２、Ｘ３、Ｙ３、Ｘ４、Ｙ４のそれぞれの２５％以上をアルキル基もしくはアルキルシリル基にすることで、ポリイミド前駆体の保存安定性が優れる。
【０１２８】
本発明のポリイミド前駆体は、それぞれ独立に、Ｘ１とＹ１、Ｘ２とＹ２、Ｘ３とＹ３、Ｘ４とＹ４が取る化学構造によって、１）ポリアミド酸（Ｘ１とＹ１、Ｘ２とＹ２、Ｘ３とＹ３、Ｘ４とＹ４が水素）、２）ポリアミド酸エステル（Ｘ１、Ｙ１の少なくとも一部がアルキル基、Ｘ２、Ｙ２の少なくとも一部がアルキル基、Ｘ３、Ｙ３の少なくとも一部がアルキル基、Ｘ４、Ｙ４の少なくとも一部がアルキル基）、３）４）ポリアミド酸シリルエステル（Ｘ１、Ｙ１の少なくとも一部がアルキルシリル基、Ｘ２、Ｙ２の少なくとも一部がアルキルシリル基、Ｘ３、Ｙ３の少なくとも一部がアルキルシリル基、Ｘ４、Ｙ４の少なくとも一部がアルキルシリル基）に分類することができる。そして、本発明のポリイミド前駆体は、この分類ごとに、以下の製造方法により容易に製造することができる。ただし、本発明のポリイミド前駆体の製造方法は、以下の製造方法に限定されるものではない。
【０１２９】
１）ポリアミド酸
本発明のポリイミド前駆体は、溶媒中でテトラカルボン酸成分としてのテトラカルボン酸二無水物とジアミン成分とを略等モル、好ましくはテトラカルボン酸成分に対するジアミン成分のモル比［ジアミン成分のモル数／テトラカルボン酸成分のモル数］が好ましくは０．９０〜１．１０、より好ましくは０．９５〜１．０５の割合で、例えば１２０℃以下の比較的低温度でイミド化を抑制しながら反応することによって、ポリイミド前駆体溶液組成物として好適に得ることができる。
【０１３０】
本発明のポリイミド前駆体の合成方法は、限定するものではないが、より具体的には、有機溶剤にジアミンを溶解し、この溶液に攪拌しながら、テトラカルボン酸二無水物を徐々に添加し、０〜１２０℃、好ましくは５〜８０℃の範囲で１〜７２時間攪拌することで、ポリイミド前駆体が得られる。８０℃以上で反応させる場合、分子量が重合時の温度履歴に依存して変動し、また熱によりイミド化が進行することから、ポリイミド前駆体を安定して製造できなくなる可能性がある。上記製造方法でのジアミンとテトラカルボン酸二無水物の添加順序は、ポリイミド前駆体の分子量が上がりやすいため、好ましい。また、上記製造方法のジアミンとテトラカルボン酸二無水物の添加順序を逆にすることも可能であり、析出物が低減することから、好ましい。
【０１３１】
また、テトラカルボン酸成分とジアミン成分のモル比がジアミン成分過剰である場合、必要に応じて、ジアミン成分の過剰モル数に略相当する量のカルボン酸誘導体を添加し、テトラカルボン酸成分とジアミン成分のモル比を略当量に近づけることができる。ここでのカルボン酸誘導体としては、実質的にポリイミド前駆体溶液の粘度を増加させない、つまり実質的に分子鎖延長に関与しないテトラカルボン酸、もしくは末端停止剤として機能するトリカルボン酸とその無水物、ジカルボン酸とその無水物などが好適である。
【０１３２】
２）ポリアミド酸エステル
テトラカルボン酸二無水物を任意のアルコールと反応させ、ジエステルジカルボン酸を得た後、塩素化試薬（チオニルクロライド、オキサリルクロライドなど）と反応させ、ジエステルジカルボン酸クロライドを得る。このジエステルジカルボン酸クロライドとジアミンを−２０〜１２０℃、好ましくは−５〜８０℃の範囲で１〜７２時間攪拌することで、ポリイミド前駆体が得られる。８０℃以上で反応させる場合、分子量が重合時の温度履歴に依存して変動し、また熱によりイミド化が進行することから、ポリイミド前駆体を安定して製造できなくなる可能性がある。また、ジエステルジカルボン酸とジアミンを、リン系縮合剤や、カルボジイミド縮合剤などを用いて脱水縮合することでも、簡便にポリイミド前駆体が得られる。
【０１３３】
この方法で得られるポリイミド前駆体は、安定なため、水やアルコールなどの溶剤を加えて再沈殿などの精製を行うこともできる。
【０１３４】
３）ポリアミド酸シリルエステル（間接法）
あらかじめ、ジアミンとシリル化剤を反応させ、シリル化されたジアミンを得る。必要に応じて、蒸留等により、シリル化されたジアミンの精製を行う。そして、脱水された溶剤中にシリル化されたジアミンを溶解させておき、攪拌しながら、テトラカルボン酸二無水物を徐々に添加し、０〜１２０℃、好ましくは５〜８０℃の範囲で１〜７２時間攪拌することで、ポリイミド前駆体が得られる。８０℃以上で反応させる場合、分子量が重合時の温度履歴に依存して変動し、また熱によりイミド化が進行することから、ポリイミド前駆体を安定して製造できなくなる可能性がある。
【０１３５】
ここで用いるシリル化剤として、塩素を含有しないシリル化剤を用いることは、シリル化されたジアミンを精製する必要がないため、好適である。塩素原子を含まないシリル化剤としては、Ｎ，Ｏ−ビス（トリメチルシリル）トリフルオロアセトアミド、Ｎ，Ｏ−ビス（トリメチルシリル）アセトアミド、ヘキサメチルジシラザンが挙げられる。フッ素原子を含まず低コストであることから、Ｎ，Ｏ−ビス（トリメチルシリル）アセトアミド、ヘキサメチルジシラザンが特に好ましい。
【０１３６】
また、ジアミンのシリル化反応には、反応を促進するために、ピリジン、ピペリジン、トリエチルアミンなどのアミン系触媒を用いることができる。この触媒はポリイミド前駆体の重合触媒として、そのまま使用することができる。
【０１３７】
４）ポリアミド酸シリルエステル（直接法）
１）の方法で得られたポリアミド酸溶液とシリル化剤を混合し、０〜１２０℃、好ましくは５〜８０℃の範囲で１〜７２時間攪拌することで、ポリイミド前駆体が得られる。８０℃以上で反応させる場合、分子量が重合時の温度履歴に依存して変動し、また熱によりイミド化が進行することから、ポリイミド前駆体を安定して製造できなくなる可能性がある。
【０１３８】
ここで用いるシリル化剤として、塩素を含有しないシリル化剤を用いることは、シリル化されたポリアミド酸、もしくは、得られたポリイミドを精製する必要がないため、好適である。塩素原子を含まないシリル化剤としては、Ｎ，Ｏ−ビス（トリメチルシリル）トリフルオロアセトアミド、Ｎ，Ｏ−ビス（トリメチルシリル）アセトアミド、ヘキサメチルジシラザンが挙げられる。フッ素原子を含まず低コストであることから、Ｎ，Ｏ−ビス（トリメチルシリル）アセトアミド、ヘキサメチルジシラザンが特に好ましい。
【０１３９】
前記製造方法は、いずれも有機溶媒中で好適に行なうことができるので、その結果として、本発明のポリイミド前駆体のワニスを容易に得ることができる。
【０１４０】
ポリイミド前駆体を調製する際に使用する溶媒は、例えばＮ，Ｎ−ジメチルホルムアミド、Ｎ，Ｎ−ジメチルアセトアミド、Ｎ−メチル−２−ピロリドン、１，３−ジメチル−２−イミダゾリジノン、ジメチルスルホキシド等の非プロトン性溶媒が好ましく、特にＮ，Ｎ−ジメチルアセトアミド、Ｎ−メチル−２−ピロリドンが好ましいが、原料モノマー成分と生成するポリイミド前駆体が溶解すれば、どんな種類の溶媒であっても問題はなく使用できるので、特にその構造には限定されない。溶媒として、Ｎ，Ｎ−ジメチルホルムアミド、Ｎ，Ｎ−ジメチルアセトアミド、Ｎ−メチルピロリドン等のアミド溶媒、γ−ブチロラクトン、γ−バレロラクトン、δ−バレロラクトン、γ−カプロラクトン、ε−カプロラクトン、α−メチル−γ−ブチロラクトン等の環状エステル溶媒、エチレンカーボネート、プロピレンカーボネート等のカーボネート溶媒、トリエチレングリコール等のグリコール系溶媒、ｍ−クレゾール、ｐ−クレゾール、３−クロロフェノール、４−クロロフェノール等のフェノール系溶媒、アセトフェノン、１，３−ジメチル−２−イミダゾリジノン、スルホラン、ジメチルスルホキシドなどが好ましく採用される。さらに、その他の一般的な有機溶剤、即ちフェノール、ｏ−クレゾール、酢酸ブチル、酢酸エチル、酢酸イソブチル、プロピレングリコールメチルアセテート、エチルセロソルブ、ブチルセロソルブ、２−メチルセロソルブアセテート、エチルセロソルブアセテート、ブチルセロソルブアセテート、テトラヒドロフラン、ジメトキシエタン、ジエトキシエタン、ジブチルエーテル、ジエチレングリコールジメチルエーテル、メチルイソブチルケトン、ジイソブチルケトン、シクロペンタノン、シクロへキサノン、メチルエチルケトン、アセトン、ブタノール、エタノール、キシレン、トルエン、クロルベンゼン、ターペン、ミネラルスピリット、石油ナフサ系溶媒なども使用できる。なお、溶媒は、複数種を組み合わせて使用することもできる。
【０１４１】
本発明において、ポリイミド前駆体の対数粘度は、特に限定されないが、３０℃での濃度０．５ｇ／ｄＬのＮ，Ｎ−ジメチルアセトアミド溶液における対数粘度が０．２ｄＬ／ｇ以上、より好ましくは０．８ｄＬ／ｇ以上、特に好ましくは０．９ｄＬ／ｇ以上であることが好ましい。対数粘度が０．２ｄＬ／ｇ以上では、ポリイミド前駆体の分子量が高く、得られるポリイミドの機械強度や耐熱性に優れる。
【０１４２】
本発明において、ポリイミド前駆体のワニスは、少なくとも本発明のポリイミド前駆体と溶媒とを含み、溶媒とテトラカルボン酸成分とジアミン成分との合計量に対して、テトラカルボン酸成分とジアミン成分との合計量が５質量％以上、好ましくは１０質量％以上、より好ましくは１５質量％以上の割合であることが好適である。なお、通常は６０質量％以下、好ましくは５０質量％以下であることが好適である。この濃度は、ポリイミド前駆体に起因する固形分濃度にほぼ近似される濃度であるが、この濃度が低すぎると、例えばポリイミドフィルムを製造する際に得られるポリイミドフィルムの膜厚の制御が難しくなることがある。
【０１４３】
本発明のポリイミド前駆体のワニスに用いる溶媒としては、ポリイミド前駆体が溶解すれば問題はなく、特にその構造は限定されない。溶媒として、Ｎ，Ｎ−ジメチルホルムアミド、Ｎ，Ｎ−ジメチルアセトアミド、Ｎ−メチル−２−ピロリドン等のアミド溶媒、γ−ブチロラクトン、γ−バレロラクトン、δ−バレロラクトン、γ−カプロラクトン、ε−カプロラクトン、α−メチル−γ−ブチロラクトン等の環状エステル溶媒、エチレンカーボネート、プロピレンカーボネート等のカーボネート溶媒、トリエチレングリコール等のグリコール系溶媒、ｍ−クレゾール、ｐ−クレゾール、３−クロロフェノール、４−クロロフェノール等のフェノール系溶媒、アセトフェノン、１，３−ジメチル−２−イミダゾリジノン、スルホラン、ジメチルスルホキシドなどが好ましく採用される。さらに、その他の一般的な有機溶剤、即ちフェノール、ｏ−クレゾール、酢酸ブチル、酢酸エチル、酢酸イソブチル、プロピレングリコールメチルアセテート、エチルセロソルブ、ブチルセロソルブ、２−メチルセロソルブアセテート、エチルセロソルブアセテート、ブチルセロソルブアセテート、テトラヒドロフラン、ジメトキシエタン、ジエトキシエタン、ジブチルエーテル、ジエチレングリコールジメチルエーテル、メチルイソブチルケトン、ジイソブチルケトン、シクロペンタノン、シクロへキサノン、メチルエチルケトン、アセトン、ブタノール、エタノール、キシレン、トルエン、クロルベンゼン、ターペン、ミネラルスピリット、石油ナフサ系溶媒なども使用できる。また、これらを複数種組み合わせて使用することもできる。
【０１４４】
本発明において、ポリイミド前駆体のワニスの粘度（回転粘度）は、特に限定されないが、Ｅ型回転粘度計を用い、温度２５℃、せん断速度２０ｓｅｃ−１で測定した回転粘度が、０．０１〜１０００Ｐａ・ｓｅｃが好ましく、０．１〜１００Ｐａ・ｓｅｃがより好ましい。また、必要に応じて、チキソ性を付与することもできる。上記範囲の粘度では、コーティングや製膜を行う際、ハンドリングしやすく、また、はじきが抑制され、レベリング性に優れるため、良好な被膜が得られる。
【０１４５】
本発明のポリイミド前駆体のワニスは、必要に応じて、化学イミド化剤（無水酢酸などの酸無水物や、ピリジン、イソキノリンなどのアミン化合物）、酸化防止剤、フィラー、染料、顔料、シランカップリング剤などのカップリング剤、プライマー、難燃材、消泡剤、レベリング剤、レオロジーコントロール剤（流動補助剤）、剥離剤などを添加することができる。
【０１４６】
本発明のポリイミド前駆体のワニスには、必要に応じて、シリカ等の無機粒子を混合することもできる。混合のさせ方としては特に限定されるものではないが、重合溶媒に無機粒子を分散させ、その溶媒中でポリイミド前駆体を重合する方法、ポリイミド前駆体溶液と無機粒子を混合する方法、ポリイミド前駆体溶液と無機粒子分散溶液を混合する方法、ポリイミド前駆体溶液に無機粒子を添加し混合する方法等がある。本発明のポリイミド前駆体のワニスには、例えば、シリカ粒子やシリカ粒子分散溶液を添加することが出来る。添加するシリカ粒子としては、粒子径が好ましくは１００ｎｍ以下、より好ましくは５０ｎｍ以下、特に好ましくは３０ｎｍ以下であることが好ましい。添加するシリカ粒子の粒子径が１００ｎｍを超えるとポリイミドが白濁することがある。また、シリカ粒子分散溶液を添加する場合は、例えば、日産化学社製「オルガノシリカゾル  ＤＭＡｃ−ＳＴ（一次粒子径：１０〜１５ｎｍ、分散溶媒：Ｎ，Ｎ−ジメチルアセトアミド）固形分：２０〜２１％」等を使用することができる。
【０１４７】
第１の本発明のポリイミド（Ｂ−１）は、前記化学式（８）で表される繰り返し単位を少なくとも１種含み、前記化学式（８）で表される繰り返し単位の合計含有量が、全繰り返し単位に対して、５０モル％以上である。すなわち、第１の本発明のポリイミド（Ｂ−１）は、第１の本発明のポリイミド前駆体（Ａ−１）を得るために使用した、前記のテトラカルボン酸成分とジアミン成分を使用して得ることができる。この第１の本発明のポリイミド（Ｂ−１）は、前記のような第１の本発明のポリイミド前駆体（Ａ−１）を脱水閉環反応（イミド化反応）することで好適に製造することができる。イミド化の方法は特に限定されず、公知の熱イミド化、または化学イミド化の方法を好適に適用することができる。
【０１４８】
なお、この第１の本発明のポリイミド（Ｂ−１）は、Ｂ１が前記化学式（９）で表されるものである前記化学式（８）の繰り返し単位を少なくとも１種含むことが好ましく、この化学式（８）は第１の本発明のポリイミド前駆体（Ａ−１）の前記化学式（１）に対応し、化学式（９）は第１の本発明のポリイミド前駆体（Ａ−１）の前記化学式（２）に対応する。通常、イミド化後も立体構造は保持されるため、第１の本発明のポリイミド前駆体（Ａ−１）をイミド化することで得られる第１の本発明のポリイミド（Ｂ−１）は、ポリイミド前駆体（Ａ−１）と同様の立体構造を有し、前記化学式（８）の繰り返し単位は、前記化学式（１）の繰り返し単位と同様の立体構造を有する。
【０１４９】
第２の本発明のポリイミド（Ｂ−２）は、前記化学式（１０）で表される繰り返し単位を少なくとも１種含み、前記化学式（１０）で表される繰り返し単位の合計含有量が、全繰り返し単位に対して、３０モル％以上である。すなわち、第２の本発明のポリイミド（Ｂ−２）は、第２の本発明のポリイミド前駆体（Ａ−２）を得るために使用した、前記のテトラカルボン酸成分とジアミン成分を使用して得ることができる。この第２の本発明のポリイミド（Ｂ−２）は、前記のような第２の本発明のポリイミド前駆体（Ａ−２）を脱水閉環反応（イミド化反応）することで好適に製造することができる。イミド化の方法は特に限定されず、公知の熱イミド化、または化学イミド化の方法を好適に適用することができる。
【０１５０】
なお、この第２の本発明のポリイミド（Ｂ−２）は、Ｂ２が前記化学式（１１）で表されるものである前記化学式（１０）の繰り返し単位を少なくとも１種含むことが好ましく、この化学式（１０）は第２の本発明のポリイミド前駆体（Ａ−２）の前記化学式（３）に対応し、化学式（１１）は第２の本発明のポリイミド前駆体（Ａ−２）の前記化学式（４）に対応する。通常、イミド化後も立体構造は保持されるため、第２の本発明のポリイミド前駆体（Ａ−２）をイミド化することで得られる第２の本発明のポリイミド（Ｂ−２）は、ポリイミド前駆体（Ａ−２）と同様の立体構造を有し、前記化学式（１０）の繰り返し単位は、前記化学式（３）の繰り返し単位と同様の立体構造を有する。
【０１５１】
第３の本発明のポリイミド（Ｂ−３）は、前記化学式（１２）及び前記化学式（１３）で表される繰り返し単位を少なくとも１種含み、前記化学式（１２）及び前記化学式（１３）で表される繰り返し単位の合計含有量が、全繰り返し単位に対して、８０モル％以上である。すなわち、第３の本発明のポリイミド（Ｂ−３）は、第３の本発明のポリイミド前駆体（Ａ−３）を得るために使用した、前記のテトラカルボン酸成分とジアミン成分を使用して得ることができる。この第３の本発明のポリイミド（Ｂ−３）は、前記のような第３の本発明のポリイミド前駆体（Ａ−３）を脱水閉環反応（イミド化反応）することで好適に製造することができる。イミド化の方法は特に限定されず、公知の熱イミド化、または化学イミド化の方法を好適に適用することができる。
【０１５２】
なお、この第３の本発明のポリイミド（Ｂ−３）は、Ｂ３が前記化学式（１４）で表されるものである前記化学式（１２）及び前記化学式（１３）の繰り返し単位を少なくとも１種含むことが好ましく、この化学式（１２）は第３の本発明のポリイミド前駆体（Ａ−３）の前記化学式（５）に対応し、化学式（１３）は第３の本発明のポリイミド前駆体（Ａ−３）の前記化学式（６）に対応し、化学式（１４）は第３の本発明のポリイミド前駆体（Ａ−３）の前記化学式（７）に対応する。通常、イミド化後も立体構造は保持されるため、第３の本発明のポリイミド前駆体（Ａ−３）をイミド化することで得られる第３の本発明のポリイミド（Ｂ−３）は、ポリイミド前駆体（Ａ−３）と同様の立体構造を有し、前記化学式（１２）の繰り返し単位は、前記化学式（５）の繰り返し単位と同様の立体構造を有し、前記化学式（１３）の繰り返し単位は、前記化学式（６）の繰り返し単位と同様の立体構造を有する。
【０１５３】
得られるポリイミドの形態は、フィルム、ポリイミドフィルムと他の基材との積層体、コーティング膜、粉末、ビーズ、成型体、発泡体およびワニスなどを好適に挙げることができる。
【０１５４】
本発明において、ポリイミドの対数粘度は、特に限定されないが、３０℃での濃度０．５ｇ／ｄＬのＮ，Ｎ−ジメチルアセトアミド溶液における対数粘度が０．２ｄＬ／ｇ以上、より好ましくは０．４ｄＬ／ｇ以上、特に好ましくは０．５ｄＬ／ｇ以上であることが好ましい。対数粘度が０．２ｄＬ／ｇ以上では、得られるポリイミドの機械強度や耐熱性に優れる。
【０１５５】
本発明において、ポリイミドのワニスは、少なくとも本発明のポリイミドと溶媒とを含み、溶媒とポリイミドの合計量に対して、ポリイミドが５質量％以上、好ましくは１０質量％以上、より好ましくは１５質量％以上、特に好ましくは２０質量％以上の割合であることが好適である。この濃度が低すぎると、例えばポリイミドフィルムを製造する際に得られるポリイミドフィルムの膜厚の制御が難しくなることがある。
【０１５６】
本発明のポリイミドのワニスに用いる溶媒としては、ポリイミドが溶解すれば問題はなく、特にその構造は限定されない。溶媒としては、前記の本発明のポリイミド前駆体のワニスに用いる溶媒を同様に用いることができる。
【０１５７】
本発明において、ポリイミドのワニスの粘度（回転粘度）は、特に限定されないが、Ｅ型回転粘度計を用い、温度２５℃、せん断速度２０ｓｅｃ−１で測定した回転粘度が、０．０１〜１０００Ｐａ・ｓｅｃが好ましく、０．１〜１００Ｐａ・ｓｅｃがより好ましい。また、必要に応じて、チキソ性を付与することもできる。上記範囲の粘度では、コーティングや製膜を行う際、ハンドリングしやすく、また、はじきが抑制され、レベリング性に優れるため、良好な被膜が得られる。
【０１５８】
本発明のポリイミドのワニスは、必要に応じて、酸化防止剤、フィラー、染料、顔料、シランカップリング剤などのカップリング剤、プライマー、難燃材、消泡剤、レベリング剤、レオロジーコントロール剤（流動補助剤）、剥離剤などを添加することができる。
【０１５９】
本発明のポリイミド前駆体から得られるポリイミド及び本発明のポリイミドは、必要に応じて、シリカ等の無機粒子を混合することもできる。混合のさせ方としては特に限定されるものではないが、重合溶媒に無機粒子を分散させその溶媒中でポリイミド前駆体を重合する方法、ポリイミド前駆体溶液と無機粒子を混合する方法、ポリイミド前駆体溶液と無機粒子分散溶液を混合する方法、ポリイミド溶液に無機粒子を混合する方法、ポリイミド溶液に無機粒子分散溶液を混合する方法等がある。それらの方法で分散させたシリカ分散ポリイミド前駆体溶液中のポリイミド前駆体をイミド化することで、または、ポリイミド溶液とシリカ粒子やシリカ分散溶液を混合させた後に加熱乾燥し溶媒を除去することで、シリカ含有ポリイミドが得られる。ポリイミドに分散させる無機粒子としては、シリカ粒子を添加することが出来る。添加するシリカ粒子としては、粒子径が好ましくは１００ｎｍ以下、より好ましくは５０ｎｍ以下、特に好ましくは３０ｎｍ以下であることが好ましい。添加するシリカ粒子の粒子径が１００ｎｍを超えるとポリイミドが白濁することがある。また、シリカ粒子分散溶液を使用する場合は、例えば、日産化学社製「オルガノシリカゾル  ＤＭＡｃ−ＳＴ（一次粒子径：１０〜１５ｎｍ、分散溶媒：Ｎ，Ｎ−ジメチルアセトアミド）固形分：２０〜２１％」等を使用することができる。
【０１６０】
本発明のポリイミド前駆体から得られるポリイミド及び本発明のポリイミドは、特に限定されないが、フィルムにしたときの５０℃から４００℃までの線熱膨張係数が、好ましくは４５ｐｐｍ／Ｋ以下、より好ましくは３０ｐｐｍ／Ｋ以下、さらに好ましくは２５ｐｐｍ／Ｋ以下、さらに好ましくは２４ｐｐｍ／Ｋ以下、さらに好ましくは２２ｐｐｍ／Ｋ以下、特に好ましくは２０ｐｐｍ／Ｋ以下であり、高温まで極めて低い線熱膨張係数を有する。線熱膨張係数が大きいと、金属などの導体との線熱膨張係数の差が大きく、回路基板を形成する際に反りが増大するなどの不具合が生じることがある。
【０１６１】
本発明のポリイミド前駆体から得られるポリイミド及び本発明のポリイミドは、特に限定されないが、厚さ１０μｍのフィルムでの波長４００ｎｍにおける光透過率が、好ましくは７０％以上、より好ましくは７５％以上、さらに好ましくは７７％以上、さらに好ましくは７８％以上、さらに好ましくは７９％以上、特に好ましくは８０％以上であり、優れた光透過性を有する。ディスプレイ用途等で使用する場合、光透過率が低いと光源を強くする必要があり、エネルギーがかかるといった問題等を生じることがある。
【０１６２】
本発明のポリイミド前駆体から得られるポリイミド及び本発明のポリイミドは、特に限定されないが、厚さ１０μｍのフィルムでの全光透過率（波長３８０ｎｍ〜７８０ｎｍの平均光透過率）が、好ましくは８５％以上、より好ましくは８６％以上、さらに好ましくは８７％以上、特に好ましくは８８％以上であり、優れた光透過性を有する。ディスプレイ用途等で使用する場合、全光透過率が低いと光源を強くする必要があり、エネルギーがかかるといった問題等を生じることがある。
【０１６３】
なお、本発明のポリイミドからなるフィルムは、用途にもよるが、フィルムの厚みとしては、好ましくは１μｍ〜２５０μｍ、より好ましくは１μｍ〜１５０μｍ、さらに好ましくは１μｍ〜５０μｍ、特に好ましくは１μｍ〜３０μｍである。ポリイミドフィルムを光が透過する用途に使用する場合、ポリイミドフィルムが厚すぎると光透過率が低くなる恐れがある。
【０１６４】
本発明のポリイミド前駆体から得られるポリイミド及び本発明のポリイミドは、特に限定されないが、５％重量減少温度が、好ましくは４７０℃を超え、より好ましくは４８０℃以上であり、さらに好ましくは４９０℃以上であり、特に好ましくは４９５℃以上である。ポリイミド上にトランジスタを形成する等で、ポリイミド上にガスバリア膜等を形成する場合、耐熱性が低いと、ポリイミドとバリア膜との間で、ポリイミドの分解等に伴うアウトガスにより膨れが生じることがある。
【０１６５】
本発明のポリイミド前駆体から得られるポリイミド及び本発明のポリイミドは、高い透明性、折り曲げ耐性、高耐熱性などの優れた特性を有し、さらに高温まで極めて低い線熱膨張係数を有することから、ディスプレイ用透明基板、タッチパネル用透明基板、或いは太陽電池用基板の用途において、好適に用いることができる。
【０１６６】
以下では、本発明のポリイミド前駆体を用いた、ポリイミドフィルム／基材積層体、もしくはポリイミドフィルムの製造方法の一例について述べる。ただし、以下の方法に限定されるものではない。
【０１６７】
例えばセラミック（ガラス、シリコン、アルミナ）、金属（銅、アルミニウム、ステンレス）、耐熱プラスチックフィルム（ポリイミド）などの基材に、本発明のポリイミド前駆体のワニスを流延し、真空中、窒素等の不活性ガス中、或いは空気中で、熱風もしくは赤外線を用いて、２０〜１８０℃、好ましくは２０〜１５０℃の温度範囲で乾燥する。次いで、得られたポリイミド前駆体フィルムを基材上で、もしくはポリイミド前駆体フィルムを基材上から剥離し、そのフィルムの端部を固定した状態で、真空中、窒素等の不活性ガス中、或いは空気中で、熱風もしくは赤外線を用い、２００〜５００℃、より好ましくは２５０〜４５０℃程度の温度で加熱イミド化することでポリイミドフィルム／基材積層体、もしくはポリイミドフィルムを製造することができる。なお、得られるポリイミドフィルムが酸化劣化するのを防ぐため、加熱イミド化は、真空中、或いは不活性ガス中で行うことが望ましい。加熱イミド化の温度が高すぎなければ空気中で行なっても差し支えない。ここでのポリイミドフィルム（ポリイミドフィルム／基材積層体の場合は、ポリイミドフィルム層）の厚さは、以後の工程の搬送性のため、好ましくは１〜２５０μｍ、より好ましくは１〜１５０μｍである。
【０１６８】
また、ポリイミド前駆体のイミド化反応は、前記のような加熱処理による加熱イミド化に代えて、ポリイミド前駆体をピリジンやトリエチルアミン等の３級アミン存在下、無水酢酸等の脱水環化試薬を含有する溶液に浸漬するなどの化学的処理によって行うことも可能である。また、これらの脱水環化試薬をあらかじめ、ポリイミド前駆体のワニス中に投入・攪拌し、それを基材上に流延・乾燥することで、部分的にイミド化したポリイミド前駆体を作製することもでき、これを更に前記のような加熱処理することで、ポリイミドフィルム／基材積層体、もしくはポリイミドフィルムを得ることができる。
【０１６９】
この様にして得られたポリイミドフィルム／基材積層体、もしくはポリイミドフィルムは、その片面もしくは両面に導電性層を形成することによって、フレキシブルな導電性基板を得ることができる。
【０１７０】
フレキシブルな導電性基板は、例えば次の方法によって得ることができる。すなわち、第一の方法としては、ポリイミドフィルム／基材積層体を基材からポリイミドフィルムを剥離せずに、そのポリイミドフィルム表面に、スパッタ、蒸着、印刷などによって、導電性物質（金属もしくは金属酸化物、導電性有機物、導電性炭素など）の導電層を形成させ、導電性層／ポリイミドフィルム／基材の導電性積層体を製造する。その後必要に応じて、基材より導電性層／ポリイミドフィルム積層体を剥離することによって、導電性層／ポリイミドフィルム積層体からなる透明でフレキシブルな導電性基板を得ることができる。
【０１７１】
第二の方法としては、ポリイミドフィルム／基材積層体の基材からポリイミドフィルムを剥離して、ポリイミドフィルムを得、そのポリイミドフィルム表面に、導電性物質（金属もしくは金属酸化物、導電性有機物、導電性炭素など）の導電層を、第一の方法と同様にして形成させ、導電性層／ポリイミドフィルム積層体、または導電性層／ポリイミドフィルム／導電性層積層体からなる透明でフレキシブルな導電性基板を得ることができる。
【０１７２】
なお、第一、第二の方法において、必要に応じて、ポリイミドフィルムの表面に導電層を形成する前に、スパッタ、蒸着やゲル−ゾル法などによって、水蒸気、酸素などのガスバリア層、光調整層などの無機層を形成しても構わない。
【０１７３】
また、導電層は、フォトリソグラフィ法や各種印刷法、インクジェット法などの方法によって、回路が好適に形成される。
【０１７４】
本発明の基板は、本発明のポリイミドによって構成されたポリイミドフィルムの表面に、必要に応じてガスバリア層や無機層を介し、導電層の回路を有するものである。この基板は、フレキシブルであり、高い透明性、折り曲げ性、耐熱性が優れ、さらに高温までの極めて低い線熱膨張係数や優れた耐溶剤性を併せ有するので微細な回路の形成が容易である。したがって、この基板は、ディスプレイ用、タッチパネル用、または太陽電池用の基板として好適に用いることができる。
【０１７５】
すなわち、この基板に、蒸着、各種印刷法、或いはインクジェット法などによって、さらにトランジスタ（無機トランジスタ、有機トランジスタ）が形成されてフレキシブル薄膜トランジスタが製造され、そして、表示デバイス用の液晶素子、ＥＬ素子、光電素子として好適に用いられる。
【実施例】
【０１７６】
以下、実施例及び比較例によって本発明を更に説明する。尚、本発明は以下の実施例に限定されるものではない。【０１７７】
以下の各例において評価は次の方法で行った。【０１７８】
＜ポリイミド前駆体のワニスの評価＞
［対数粘度］
重合に用いた溶媒で希釈し、濃度０．５ｇ／ｄＬのポリイミド前駆体溶液を調製し、ウベローデ粘度計を用いて、３０℃で測定し、対数粘度を求めた。【０１７９】
＜ポリイミドフィルムの評価＞
［４００ｎｍ光透過率、全光透過率］
大塚電子製ＭＣＰＤ−３００を用いて、膜厚約１０μｍのポリイミド膜の４００ｎｍにおける光透過率と、全光透過率（３８０ｎｍ〜７８０ｎｍにおける平均透過率）を測定した。測定した４００ｎｍにおける光透過率と、全光透過率を反射率を１０％としてランベルト・ベール式を用いて、１０μｍ厚の４００ｎｍにおける光透過率と、全光透過率を算出した。算出式を下記に示す。【０１８０】
Ｌｏｇ１０（（Ｔ１＋１０）／１００）＝１０／Ｌ×（Ｌｏｇ１０（（Ｔ１’＋１０）／１００））
Ｌｏｇ１０（（Ｔ２＋１０）／１００）＝１０／Ｌ×（Ｌｏｇ１０（（Ｔ２’＋１０）／１００））
Ｔ１：反射率を１０％としたときの１０μｍ厚のポリイミドフィルムの４００ｎｍにおける光透過率（％）
Ｔ１’：測定した４００ｎｍにおける光透過率（％）
Ｔ２：反射率を１０％としたときの１０μｍ厚のポリイミドフィルムの全光透過率（％）
Ｔ２’：測定した全光透過率（％）
Ｌ：測定したポリイミドフィルムの膜厚（μｍ）【０１８１】
［弾性率、破断伸度］
膜厚約１０μｍのポリイミドフィルムをＩＥＣ４５０規格のダンベル形状に打ち抜いて試験片とし、ＯＲＩＥＮＴＥＣ社製ＴＥＮＳＩＬＯＮを用いて、チャック間長３０ｍｍ、引張速度２ｍｍ／分で、初期の弾性率、破断伸度を測定した。【０１８２】
［線熱膨張係数（ＣＴＥ）］
膜厚約１０μｍのポリイミドフィルムを幅４ｍｍの短冊状に切り取って試験片とし、ＴＭＡ／ＳＳ６１００  （エスアイアイ・ナノテクノロジー株式会社製）を用い、チャック間長１５ｍｍ、荷重２ｇ、昇温速度２０℃／分で５００℃まで昇温した。得られたＴＭＡ曲線から、５０℃から４００℃までの線熱膨張係数を求めた。【０１８３】
［５％重量減少温度］
膜厚約１０μｍのポリイミドフィルムを試験片とし、ＴＡインスツルメント社製  熱量計測定装置（Ｑ５０００ＩＲ）を用い、窒素気流中、昇温速度１０℃／分で２５℃から６００℃まで昇温した。得られた重量曲線から、５％重量減少温度を求めた。【０１８４】
以下の各例で使用した原材料の略称、純度等は、次のとおりである。【０１８５】
［ジアミン成分］
ＤＡＢＡＮ：  ４，４’−ジアミノベンズアニリド〔純度：９９．９０％（ＧＣ分析）〕
ＴＦＭＢ：  ２，２’−ビス（トリフルオロメチル）ベンジジン〔純度：９９．８３％（ＧＣ分析）〕
ＰＰＤ：  ｐ−フェニレンジアミン〔純度：９９．９％（ＧＣ分析）〕
ｍ−ＴＤ：  ｍ−トリジン〔純度：９９．８４％（ＧＣ分析）〕
ＢＡＰＴ：  ビス（４−アミノフェニル）テレフタレート〔純度：９９．５６％（ＬＣ分析）〕
４−ＡＰＴＰ：  Ｎ，Ｎ’−ビス（４−アミノフェニル）テレフタルアミド〔純度：９９．９５％（ＧＣ分析）〕
ＦＤＡ：  ９，９−ビス（４−アミノフェニル）フルオレン
４，４’−ＯＤＡ：  ４，４’−オキシジアニリン〔純度：９９．９％（ＧＣ分析）〕
ＢＡＰＢ：  ４，４’−ビス（４−アミノフェノキシ）ビフェニル
ＴＰＥ−Ｒ：  １，３−ビス（４−アミノフェノキシ）ベンゼン
ＭＰＤ：  ｍ−フェニレンジアミン
３，４’−ＯＤＡ：  ３，４’−オキシジアニリン
ＡＳＤ：ビス（４-アミノフェニル）スルフィド
［テトラカルボン酸成分］
ＣｐＯＤＡｔ−ｅｎ−ｅｎ：ｔｒａｎｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸無水物
ＣｐＯＤＡｃ−ｅｎ−ｅｎ：ｃｉｓ−ｅｎｄｏ−ｅｎｄｏ−ノルボルナン−２−スピロ−α−シクロペンタノン−α’−スピロ−２’’−ノルボルナン−５，５’’，６，６’’−テトラカルボン酸無水物
ＣｐＯＤＡｔ−ｅｘ−ｅｎ：ｔｒａｎｓ−ｅｘｏ−ｅｎｄｏ−ノルボルナン−２−スピロ−α−シクロペンタノン−α’−スピロ−２’’−ノルボルナン−５，５’’，６，６’’−テトラカルボン酸無水物
ＣｐＯＤＡｔ−ｅｘ−ｅｘ：ｔｒａｎｓ−ｅｘｏ−ｅｘｏ−ノルボルナン−２−スピロ−α−シクロペンタノン−α’−スピロ−２’’−ノルボルナン−５，５’’，６，６’’−テトラカルボン酸無水物
ＣｐＯＤＡｃ−ｅｘ−ｅｎ：ｃｉｓ−ｅｘｏ−ｅｎｄｏ−ノルボルナン−２−スピロ−α−シクロペンタノン−α’−スピロ−２’’−ノルボルナン−５，５’’，６，６’’−テトラカルボン酸無水物
ＣｐＯＤＡｃ−ｅｘ−ｅｘ：ｃｉｓ−ｅｘｏ−ｅｘｏ−ノルボルナン−２−スピロ−α−シクロペンタノン−α’−スピロ−２’’−ノルボルナン−５，５’’，６，６’’−テトラカルボン酸無水物
ＣｐＯＤＡ−ｅｎ：ＣｐＯＤＡｔ−ｅｎ−ｅｎ（６３．０ｗｔ％）とＣｐＯＤＡｃ−ｅｎ−ｅｎ（３７．０ｗｔ％）からなる混合体。
ＣｐＯＤＡ−ｅｎ１：ＣｐＯＤＡｔ−ｅｎ−ｅｎとＣｐＯＤＡｃ−ｅｎ−ｅｎとＣｐＯＤＡｔ−ｅｘ−ｅｎとＣｐＯＤＡｔ−ｅｘ−ｅｘとＣｐＯＤＡｃ−ｅｘ−ｅｎとＣｐＯＤＡｃ−ｅｘ−ｅｘからなり、ＣｐＯＤＡｔ−ｅｎ−ｅｎとＣｐＯＤＡｃ−ｅｎ−ｅｎの合計含有量が８３ｗｔ％、ＣｐＯＤＡｔ−ｅｘ−ｅｎとＣｐＯＤＡｔ−ｅｘ−ｅｘとＣｐＯＤＡｃ−ｅｘ−ｅｎとＣｐＯＤＡｃ−ｅｘ−ｅｘの合計含有量が１７ｗｔ％である混合体。
ＣｐＯＤＡ−ｅｎ２：ＣｐＯＤＡｔ−ｅｎ−ｅｎとＣｐＯＤＡｃ−ｅｎ−ｅｎとＣｐＯＤＡｔ−ｅｘ−ｅｎとＣｐＯＤＡｔ−ｅｘ−ｅｘとＣｐＯＤＡｃ−ｅｘ−ｅｎとＣｐＯＤＡｃ−ｅｘ−ｅｘからなり、ＣｐＯＤＡｔ−ｅｎ−ｅｎとＣｐＯＤＡｃ−ｅｎ−ｅｎの合計含有量が９７ｗｔ％、ＣｐＯＤＡｔ−ｅｘ−ｅｎとＣｐＯＤＡｔ−ｅｘ−ｅｘとＣｐＯＤＡｃ−ｅｘ−ｅｎとＣｐＯＤＡｃ−ｅｘ−ｅｘの合計含有量が３ｗｔ％である混合体。
ＣｐＯＤＡ−ｅｎ３：ＣｐＯＤＡｔ−ｅｎ−ｅｎとＣｐＯＤＡｃ−ｅｎ−ｅｎとＣｐＯＤＡｔ−ｅｘ−ｅｎとＣｐＯＤＡｔ−ｅｘ−ｅｘとＣｐＯＤＡｃ−ｅｘ−ｅｎとＣｐＯＤＡｃ−ｅｘ−ｅｘからなり、ＣｐＯＤＡｔ−ｅｎ−ｅｎとＣｐＯＤＡｃ−ｅｎ−ｅｎの合計含有量が９８ｗｔ％、ＣｐＯＤＡｔ−ｅｘ−ｅｎとＣｐＯＤＡｔ−ｅｘ−ｅｘとＣｐＯＤＡｃ−ｅｘ−ｅｎとＣｐＯＤＡｃ−ｅｘ−ｅｘの合計含有量が２ｗｔ％である混合体。
ＣｐＯＤＡ−ｅｎ４：ＣｐＯＤＡｔ−ｅｎ−ｅｎとＣｐＯＤＡｃ−ｅｎ−ｅｎとＣｐＯＤＡｔ−ｅｘ−ｅｎとＣｐＯＤＡｔ−ｅｘ−ｅｘとＣｐＯＤＡｃ−ｅｘ−ｅｎとＣｐＯＤＡｃ−ｅｘ−ｅｘからなり、ＣｐＯＤＡｔ−ｅｎ−ｅｎとＣｐＯＤＡｃ−ｅｎ−ｅｎの合計含有量が９９ｗｔ％、ＣｐＯＤＡｔ−ｅｘ−ｅｎとＣｐＯＤＡｔ−ｅｘ−ｅｘとＣｐＯＤＡｃ−ｅｘ−ｅｎとＣｐＯＤＡｃ−ｅｘ−ｅｘの合計含有量が１ｗｔ％である混合体。
ＣｐＯＤＡ：ＣｐＯＤＡｔ−ｅｎ−ｅｎ（４９．８ｗｔ％）とＣｐＯＤＡｃ−ｅｎ−ｅｎ（２９．２ｗｔ％）とＣｐＯＤＡｔ−ｅｘ−ｅｎ（１０．１ｗｔ％）とＣｐＯＤＡｔ−ｅｘ−ｅｘ（０．４ｗｔ％）とＣｐＯＤＡｃ−ｅｘ−ｅｎ（１０．１ｗｔ％）とＣｐＯＤＡｃ−ｅｘ−ｅｘ（０．４ｗｔ％）からなる混合体。
ＤＮＤＡｘｘ：（４ａｒＨ，８ａｃＨ）−デカヒドロ−１ｔ，４ｔ：５ｃ，８ｃ−ジメタノナフタレン−２ｔ，３ｔ，６ｃ，７ｃ−テトラカルボン酸二無水物〔ＤＮＤＡｘｘとしての純度：９９．２％（ＧＣ分析）〕【０１８６】
［溶媒］
ＤＭＡｃ：  Ｎ，Ｎ−ジメチルアセトアミド
ＮＭＰ：  Ｎ−メチル−２−ピロリドン
［溶媒の純度］
ＧＣ分析：
主成分の保持時間（分）  １４．２８
主成分の面積％  ９９．９９２９
短保持時間不純物のピーク面積％  ０．００００
長保持時間不純物のピーク面積％  ０．００７１
不揮発分（質量％）  ＜０．００１
光透過率（光路長１ｃｍ  ４００ｎｍ）：
加熱還流前光透過率（％）  ９２
窒素雰囲気下で３時間加熱還流後の光透過率（％）  ９２
金属分：
Ｎａ（ｐｐｂ）  １５０
Ｆｅ（ｐｐｂ）  ＜２
Ｃｕ（ｐｐｂ）  ＜２
Ｍｏ（ｐｐｂ）  ＜１【０１８７】
表１に実施例、比較例で使用したテトラカルボン酸成分、ジアミン成分の構造式を記す。【０１８８】
【表１】
2014046064.tif 000019
【０１８９】
〔実施例１〕
テトラカルボン酸成分として、ＣｐＯＤＡ−ｅｎを用意した。窒素ガスで置換した反応容器中にＤＡＢＡＮ  ２．２７ｇ（１０ミリモル）を入れ、Ｎ，Ｎ−ジメチルアセトアミドを、仕込みモノマー総質量（ジアミン成分とカルボン酸成分の総和）が  ２２質量％となる量の２１．６６ｇを加え、室温で１時間攪拌した。この溶液にＣｐＯＤＡ−ｅｎ  ３．８４ｇ（１０ミリモル）を徐々に加えた。室温で１２時間撹拌し、均一で粘稠なポリイミド前駆体溶液を得た。得られたポリイミド前駆体の対数粘度は１．４ｄＬ／ｇであった。【０１９０】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０１９１】
このポリイミドフィルムの特性を測定した結果を表２−１−１に示す。【０１９２】
〔実施例２〕
テトラカルボン酸成分として、ＣｐＯＤＡ−ｅｎを用意した。窒素ガスで置換した反応容器中にｍ−ＴＤ  ２．１２ｇ（１０ミリモル）を入れ、Ｎ，Ｎ−ジメチルアセトアミドを、仕込みモノマー総質量（ジアミン成分とカルボン酸成分の総和）が  １８質量％となる量の２７．１５ｇを加え、室温で１時間攪拌した。この溶液にＣｐＯＤＡ−ｅｎ  ３．８４ｇ（１０ミリモル）を徐々に加えた。室温で１２時間撹拌し、均一で粘稠なポリイミド前駆体溶液を得た。得られたポリイミド前駆体の対数粘度は１．０ｄＬ／ｇであった。【０１９３】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０１９４】
このポリイミドフィルムの特性を測定した結果を表２−１−１に示す。【０１９５】
〔実施例３〕
テトラカルボン酸成分として、ＣｐＯＤＡ−ｅｎを用意した。窒素ガスで置換した反応容器中ＢＡＰＴ  ３．４８ｇ（１０ミリモル）を入れ、Ｎ，Ｎ−ジメチルアセトアミドを、仕込みモノマー総質量（ジアミン成分とカルボン酸成分の総和）が  １４質量％となる量の４４．９７ｇを加え、室温で１時間攪拌した。この溶液にＣｐＯＤＡ−ｅｎ  ３．８４ｇ（１０ミリモル）を徐々に加えた。室温で１２時間撹拌し、均一で粘稠なポリイミド前駆体溶液を得た。得られたポリイミド前駆体の対数粘度は１．８ｄＬ／ｇであった。【０１９６】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０１９７】
このポリイミドフィルムの特性を測定した結果を表２−１−１に示す。【０１９８】
〔実施例４〕
テトラカルボン酸成分として、ＣｐＯＤＡ−ｅｎを用意した。窒素ガスで置換した反応容器中に４−ＡＰＴＰ  ３．４６ｇ（１０ミリモル）を入れ、Ｎ，Ｎ−ジメチルアセトアミドを、仕込みモノマー総質量（ジアミン成分とカルボン酸成分の総和）が  １３質量％となる量の４８．８５ｇを加え、室温で１時間攪拌した。この溶液にＣｐＯＤＡ−ｅｎ  ３．８４ｇ（１０ミリモル）を徐々に加えた。室温で１２時間撹拌し、均一で粘稠なポリイミド前駆体溶液を得た。得られたポリイミド前駆体の対数粘度は２．２ｄＬ／ｇであった。【０１９９】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２００】
このポリイミドフィルムの特性を測定した結果を表２−１−１に示す。【０２０１】
〔実施例５〕
テトラカルボン酸成分として、ＣｐＯＤＡ−ｅｎを用意した。窒素ガスで置換した反応容器中にＤＡＢＡＮ  １．１４ｇ（５ミリモル）とＴＦＭＢ  １．６０ｇ（５ミリモル）を入れ、Ｎ，Ｎ−ジメチルアセトアミドを、仕込みモノマー総質量（ジアミン成分とカルボン酸成分の総和）が  ２５質量％となる量の１９．７４ｇを加え、室温で１時間攪拌した。この溶液にＣｐＯＤＡ−ｅｎ  ３．８４ｇ（１０ミリモル）を徐々に加えた。室温で１２時間撹拌し、均一で粘稠なポリイミド前駆体溶液を得た。得られたポリイミド前駆体の対数粘度は０．８ｄＬ／ｇであった。【０２０２】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２０３】
このポリイミドフィルムの特性を測定した結果を表２−１−１に示す。【０２０４】
〔実施例６〕
テトラカルボン酸成分として、ＣｐＯＤＡ−ｅｎを用意した。窒素ガスで置換した反応容器中にＤＡＢＡＮ  １．５９ｇ（７ミリモル）とＴＦＭＢ  ０．９６ｇ（３ミリモル）を入れ、Ｎ，Ｎ−ジメチルアセトアミドを、仕込みモノマー総質量（ジアミン成分とカルボン酸成分の総和）が  ２５質量％となる量の１９．１７ｇを加え、室温で１時間攪拌した。この溶液にＣｐＯＤＡ−ｅｎ  ３．８４ｇ（１０ミリモル）を徐々に加えた。室温で１２時間撹拌し、均一で粘稠なポリイミド前駆体溶液を得た。得られたポリイミド前駆体の対数粘度は０．９ｄＬ／ｇであった。【０２０５】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２０６】
このポリイミドフィルムの特性を測定した結果を表２−１−１に示す。【０２０７】
〔実施例７〕
テトラカルボン酸成分として、ＣｐＯＤＡ−ｅｎを用意した。窒素ガスで置換した反応容器中にＤＡＢＡＮ  １．５９ｇ（７ミリモル）とＰＰＤ  ０．３２ｇ（３ミリモル）を入れ、Ｎ，Ｎ−ジメチルアセトアミドを、仕込みモノマー総質量（ジアミン成分とカルボン酸成分の総和）が  ２３質量％となる量の１９．２５ｇを加え、室温で１時間攪拌した。この溶液にＣｐＯＤＡ−ｅｎ  ３．８４ｇ（１０ミリモル）を徐々に加えた。室温で１２時間撹拌し、均一で粘稠なポリイミド前駆体溶液を得た。得られたポリイミド前駆体の対数粘度は１．０ｄＬ／ｇであった。【０２０８】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２０９】
このポリイミドフィルムの特性を測定した結果を表２−１−１に示す。【０２１０】
〔実施例８〕
テトラカルボン酸成分として、ＣｐＯＤＡ−ｅｎを用意した。窒素ガスで置換した反応容器中にＤＡＢＡＮ  １．１４ｇ（５ミリモル）とＰＰＤ  ０．５４ｇ（５ミリモル）を入れ、Ｎ，Ｎ−ジメチルアセトアミドを、仕込みモノマー総質量（ジアミン成分とカルボン酸成分の総和）が  １７質量％となる量の２６．９５ｇを加え、室温で１時間攪拌した。この溶液にＣｐＯＤＡ−ｅｎ  ３．８４ｇ（１０ミリモル）を徐々に加えた。室温で１２時間撹拌し、均一で粘稠なポリイミド前駆体溶液を得た。得られたポリイミド前駆体の対数粘度は０．９ｄＬ／ｇであった。【０２１１】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２１２】
このポリイミドフィルムの特性を測定した結果を表２−１−１に示す。【０２１３】
〔実施例９〕
テトラカルボン酸成分として、ＣｐＯＤＡ−ｅｎを用意した。窒素ガスで置換した反応容器中にＤＡＢＡＮ  ０．９１ｇ（４ミリモル）とＰＰＤ  ０．６５ｇ（６ミリモル）を入れ、Ｎ−メチル−２−ピロリドンを、仕込みモノマー総質量（ジアミン成分とカルボン酸成分の総和）が  １９質量％となる量の２３．０２ｇを加え、室温で１時間攪拌した。この溶液にＣｐＯＤＡ−ｅｎ  ３．８４ｇ（１０ミリモル）を徐々に加えた。室温で１２時間撹拌し、均一で粘稠なポリイミド前駆体溶液を得た。得られたポリイミド前駆体の対数粘度は１．２ｄＬ／ｇであった。【０２１４】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２１５】
このポリイミドフィルムの特性を測定した結果を表２−１−１に示す。【０２１６】
〔実施例１０〕
テトラカルボン酸成分として、ＣｐＯＤＡ−ｅｎを用意した。窒素ガスで置換した反応容器中にＤＡＢＡＮ  ０．６８ｇ（３ミリモル）とＰＰＤ  ０．７６ｇ（７ミリモル）を入れ、Ｎ，Ｎ−ジメチルアセトアミドを、仕込みモノマー総質量（ジアミン成分とカルボン酸成分の総和）が  １４質量％となる量の３２．４３ｇを加え、室温で１時間攪拌した。この溶液にＣｐＯＤＡ−ｅｎ  ３．８４ｇ（１０ミリモル）を徐々に加えた。室温で１２時間撹拌し、均一で粘稠なポリイミド前駆体溶液を得た。得られたポリイミド前駆体の対数粘度は０．９ｄＬ／ｇであった。【０２１７】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２１８】
このポリイミドフィルムの特性を測定した結果を表２−１−１に示す。【０２１９】
〔実施例１１〕
テトラカルボン酸成分として、ＣｐＯＤＡ−ｅｎを用意した。窒素ガスで置換した反応容器中にＤＡＢＡＮ  ０．９１ｇ（４ミリモル）とＰＰＤ  ０．４３ｇ（４ミリモル）とＴＦＭＢ  ０．６４ｇ（２ミリモル）を入れ、Ｎ，Ｎ−ジメチルアセトアミドを、仕込みモノマー総質量（ジアミン成分とカルボン酸成分の総和）が  １７質量％となる量の２８．４２ｇを加え、室温で１時間攪拌した。この溶液にＣｐＯＤＡ−ｅｎ  ３．８４ｇ（１０ミリモル）を徐々に加えた。室温で１２時間撹拌し、均一で粘稠なポリイミド前駆体溶液を得た。得られたポリイミド前駆体の対数粘度は０．８ｄＬ／ｇであった。【０２２０】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２２１】
このポリイミドフィルムの特性を測定した結果を表２−１−１に示す。【０２２２】
〔実施例１２〕
テトラカルボン酸成分として、ＣｐＯＤＡ−ｅｎを用意した。窒素ガスで置換した反応容器中にＤＡＢＡＮ  １．１４ｇ（５ミリモル）とＰＰＤ  ０．４３ｇ（４ミリモル）と４，４’−ＯＤＡ  ０．２０ｇ（１ミリモル）を入れ、Ｎ，Ｎ−ジメチルアセトアミドを、仕込みモノマー総質量（ジアミン成分とカルボン酸成分の総和）が  ２１質量％となる量の２１．１０ｇを加え、室温で１時間攪拌した。この溶液にＣｐＯＤＡ−ｅｎ  ３．８４ｇ（１０ミリモル）を徐々に加えた。室温で１２時間撹拌し、均一で粘稠なポリイミド前駆体溶液を得た。得られたポリイミド前駆体の対数粘度は１．１ｄＬ／ｇであった。【０２２３】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２２４】
このポリイミドフィルムの特性を測定した結果を表２−１−１に示す。【０２２５】
〔実施例１３〕
テトラカルボン酸成分として、ＣｐＯＤＡ−ｅｎ１を用意した。窒素ガスで置換した反応容器中に４−ＡＰＴＰ  ３．４６ｇ（１０ミリモル）を入れ、Ｎ−メチル−２−ピロリドンを、仕込みモノマー総質量（ジアミン成分とカルボン酸成分の総和）が  １３質量％となる量の４８．８５ｇを加え、室温で１時間攪拌した。この溶液にＣｐＯＤＡ−ｅｎ１  ３．８４ｇ（１０ミリモル）を徐々に加えた。室温で１２時間撹拌し、均一で粘稠なポリイミド前駆体溶液を得た。【０２２６】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２２７】
このポリイミドフィルムの特性を測定した結果を表２−１−２に示す。【０２２８】
〔実施例１４〕
テトラカルボン酸成分として、ＣｐＯＤＡ−ｅｎ１を用意した。窒素ガスで置換した反応容器中にＤＡＢＡＮ  ２．０５ｇ（９ミリモル）とＦＤＡ  ０．３５ｇ（１ミリモル）を入れ、Ｎ−メチル−２−ピロリドンを、仕込みモノマー総質量（ジアミン成分とカルボン酸成分の総和）が  ２０質量％となる量の２４．９６ｇを加え、室温で１時間攪拌した。この溶液にＣｐＯＤＡ−ｅｎ１  ３．８４ｇ（１０ミリモル）を徐々に加えた。室温で１２時間撹拌し、均一で粘稠なポリイミド前駆体溶液を得た。【０２２９】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２３０】
このポリイミドフィルムの特性を測定した結果を表２−１−２に示す。【０２３１】
〔実施例１５〕
テトラカルボン酸成分として、ＣｐＯＤＡ−ｅｎ１を用意した。窒素ガスで置換した反応容器中に４−ＡＰＴＰ  ３．１２ｇ（９ミリモル）とＦＤＡ  ０．３５ｇ（１ミリモル）を入れ、Ｎ−メチル−２−ピロリドンを、仕込みモノマー総質量（ジアミン成分とカルボン酸成分の総和）が  １８質量％となる量の３３．３０ｇを加え、室温で１時間攪拌した。この溶液にＣｐＯＤＡ−ｅｎ１  ３．８４ｇ（１０ミリモル）を徐々に加えた。室温で１２時間撹拌し、均一で粘稠なポリイミド前駆体溶液を得た。【０２３２】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２３３】
このポリイミドフィルムの特性を測定した結果を表２−１−２に示す。【０２３４】
〔実施例１６〕
テトラカルボン酸成分として、ＣｐＯＤＡ−ｅｎ１を用意した。窒素ガスで置換した反応容器中にＤＡＢＡＮ  ０．９１ｇ（４ミリモル）とＰＰＤ  ０．５４ｇ（５ミリモル）とＦＤＡ  ０．３５ｇ（１ミリモル）を入れ、Ｎ−メチル−２−ピロリドンを、仕込みモノマー総質量（ジアミン成分とカルボン酸成分の総和）が  １９質量％となる量の２４．０４ｇを加え、室温で１時間攪拌した。この溶液にＣｐＯＤＡ−ｅｎ１  ３．８４ｇ（１０ミリモル）を徐々に加えた。室温で１２時間撹拌し、均一で粘稠なポリイミド前駆体溶液を得た。【０２３５】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２３６】
このポリイミドフィルムの特性を測定した結果を表２−１−２に示す。【０２３７】
〔実施例１７〕
テトラカルボン酸成分として、ＣｐＯＤＡ−ｅｎ１を用意した。窒素ガスで置換した反応容器中にＤＡＢＡＮ  ０．９１ｇ（４ミリモル）とＰＰＤ  ０．６５ｇ（６ミリモル）を入れ、Ｎ−メチル−２−ピロリドンを、仕込みモノマー総質量（ジアミン成分とカルボン酸成分の総和）が  １８質量％となる量の２６．６０ｇを加え、室温で１時間攪拌した。この溶液にＣｐＯＤＡ−ｅｎ１  ３．８４ｇ（１０ミリモル）を徐々に加えた。室温で１２時間撹拌し、均一で粘稠なポリイミド前駆体溶液を得た。【０２３８】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２３９】
このポリイミドフィルムの特性を測定した結果を表２−１−２に示す。【０２４０】
〔実施例１８〕
テトラカルボン酸成分として、ＣｐＯＤＡ−ｅｎ１を用意した。窒素ガスで置換した反応容器中にＤＡＢＡＮ  ０．９１ｇ（４ミリモル）とＰＰＤ  ０．２２ｇ（２ミリモル）とＴＦＭＢ  １．２８ｇ（４ミリモル）を入れ、Ｎ−メチル−２−ピロリドンを、仕込みモノマー総質量（ジアミン成分とカルボン酸成分の総和）が  ２２質量％となる量の２２．１６ｇを加え、室温で１時間攪拌した。この溶液にＣｐＯＤＡ−ｅｎ１  ３．８４ｇ（１０ミリモル）を徐々に加えた。室温で１２時間撹拌し、均一で粘稠なポリイミド前駆体溶液を得た。【０２４１】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２４２】
このポリイミドフィルムの特性を測定した結果を表２−１−２に示す。【０２４３】
〔実施例１９〕
テトラカルボン酸成分として、ＣｐＯＤＡ−ｅｎ２を用意した。窒素ガスで置換した反応容器中にＤＡＢＡＮ  ０．９１ｇ（４ミリモル）とＰＰＤ  ０．６５ｇ（６ミリモル）を入れ、Ｎ−メチル−２−ピロリドンを、仕込みモノマー総質量（ジアミン成分とカルボン酸成分の総和）が  １８質量％となる量の２６．６０ｇを加え、室温で１時間攪拌した。この溶液にＣｐＯＤＡ−ｅｎ２  ３．８４ｇ（１０ミリモル）を徐々に加えた。室温で１２時間撹拌し、均一で粘稠なポリイミド前駆体溶液を得た。【０２４４】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２４５】
このポリイミドフィルムの特性を測定した結果を表２−１−２に示す。【０２４６】
〔実施例２０〕
テトラカルボン酸成分として、ＣｐＯＤＡ−ｅｎ３を用意した。窒素ガスで置換した反応容器中にＤＡＢＡＮ  ０．９１ｇ（４ミリモル）とＰＰＤ  ０．６５ｇ（６ミリモル）を入れ、Ｎ−メチル−２−ピロリドンを、仕込みモノマー総質量（ジアミン成分とカルボン酸成分の総和）が  １８質量％となる量の２６．６０ｇを加え、室温で１時間攪拌した。この溶液にＣｐＯＤＡ−ｅｎ３  ３．８４ｇ（１０ミリモル）を徐々に加えた。室温で１２時間撹拌し、均一で粘稠なポリイミド前駆体溶液を得た。【０２４７】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２４８】
このポリイミドフィルムの特性を測定した結果を表２−１−２に示す。【０２４９】
〔実施例２１〕
テトラカルボン酸成分として、ＣｐＯＤＡ−ｅｎ４を用意した。窒素ガスで置換した反応容器中にＤＡＢＡＮ  ０．９１ｇ（４ミリモル）とＰＰＤ  ０．６５ｇ（６ミリモル）を入れ、Ｎ−メチル−２−ピロリドンを、仕込みモノマー総質量（ジアミン成分とカルボン酸成分の総和）が  １８質量％となる量の２６．６０ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２５０】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２５１】
このポリイミドフィルムの特性を測定した結果を表２−１−３に示す。【０２５２】
〔実施例２２〕
テトラカルボン酸成分として、ＣｐＯＤＡ−ｅｎ４を用意した。窒素ガスで置換した反応容器中にＤＡＢＡＮ  ２．２７ｇ（１０ミリモル）を入れ、Ｎ−メチル−２−ピロリドンを、仕込みモノマー総質量（ジアミン成分とカルボン酸成分の総和）が  １７質量％となる量の２９．８３ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２５３】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２５４】
このポリイミドフィルムの特性を測定した結果を表２−１−３に示す。【０２５５】
〔実施例２３〕
テトラカルボン酸成分として、ＣｐＯＤＡ−ｅｎ４を用意した。窒素ガスで置換した反応容器中にＤＡＢＡＮ  １．５９ｇ（７ミリモル）とＰＰＤ  ０．３２ｇ（３ミリモル）を入れ、Ｎ−メチル−２−ピロリドンを、仕込みモノマー総質量（ジアミン成分とカルボン酸成分の総和）が  １７質量％となる量の２８．０７ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２５６】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２５７】
このポリイミドフィルムの特性を測定した結果を表２−１−３に示す。【０２５８】
〔実施例２４〕
テトラカルボン酸成分として、ＣｐＯＤＡ−ｅｎ４を用意した。窒素ガスで置換した反応容器中にＤＡＢＡＮ  １．５９ｇ（７ミリモル）とＴＦＭＢ  ０．９６ｇ（３ミリモル）を入れ、Ｎ−メチル−２−ピロリドンを、仕込みモノマー総質量（ジアミン成分とカルボン酸成分の総和）が  ２０質量％となる量の２５．５６ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２５９】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２６０】
このポリイミドフィルムの特性を測定した結果を表２−１−３に示す。【０２６１】
〔実施例２５〕
テトラカルボン酸成分として、ＣｐＯＤＡ−ｅｎ４を用意した。窒素ガスで置換した反応容器中にＤＡＢＡＮ  １．１４ｇ（５ミリモル）とＰＰＤ  ０．４３ｇ（４ミリモル）と４，４’−ＯＤＡ  ０．２０ｇ（１ミリモル）を入れ、Ｎ−メチル−２−ピロリドンを、仕込みモノマー総質量（ジアミン成分とカルボン酸成分の総和）が  １７質量％となる量の２７．３９ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２６２】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２６３】
このポリイミドフィルムの特性を測定した結果を表２−１−３に示す。【０２６４】
〔実施例２６〕
テトラカルボン酸成分として、ＣｐＯＤＡ−ｅｎ４を用意した。窒素ガスで置換した反応容器中にＤＡＢＡＮ  ０．９１ｇ（４ミリモル）とＰＰＤ  ０．４３ｇ（４ミリモル）とＴＦＭＢ  ０．６４ｇ（２ミリモル）を入れ、Ｎ−メチル−２−ピロリドンを、仕込みモノマー総質量（ジアミン成分とカルボン酸成分の総和）が  ２０質量％となる量の２３．２８ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２６５】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２６６】
このポリイミドフィルムの特性を測定した結果を表２−１−３に示す。【０２６７】
〔実施例２７〕
テトラカルボン酸成分として、ＣｐＯＤＡ−ｅｎ４を用意した。窒素ガスで置換した反応容器中に４−ＡＰＴＰ  １．７３ｇ（５ミリモル）とＴＦＭＢ  １．６０ｇ（５ミリモル）を入れ、Ｎ，Ｎ−ジメチルアセトアミドを、仕込みモノマー総質量（ジアミン成分とカルボン酸成分の総和）が  ２０質量％となる量の２８．６８ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２６８】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２６９】
このポリイミドフィルムの特性を測定した結果を表２−１−３に示す。【０２７０】
〔実施例２８〕
テトラカルボン酸成分として、ＣｐＯＤＡ−ｅｎ４を用意した。窒素ガスで置換した反応容器中にＤＡＢＡＮ  ０．９１ｇ（４ミリモル）とＰＰＤ  ０．５４ｇ（５ミリモル）とＢＡＰＢ  ０．３７ｇ（１ミリモル）を入れ、Ｎ−メチル−２−ピロリドンを、仕込みモノマー総質量（ジアミン成分とカルボン酸成分の総和）が  ２０質量％となる量の２２．６４ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２７１】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２７２】
このポリイミドフィルムの特性を測定した結果を表２−１−３に示す。【０２７３】
〔実施例２９〕
テトラカルボン酸成分として、ＣｐＯＤＡ−ｅｎ４を用意した。窒素ガスで置換した反応容器中にＤＡＢＡＮ  ０．９１ｇ（４ミリモル）とＰＰＤ  ０．５４ｇ（５ミリモル）とＴＰＥ−Ｒ  ０．２９ｇ（１ミリモル）を入れ、Ｎ−メチル−２−ピロリドンを、仕込みモノマー総質量（ジアミン成分とカルボン酸成分の総和）が  １８質量％となる量の２５．４２ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２７４】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２７５】
このポリイミドフィルムの特性を測定した結果を表２−１−３に示す。【０２７６】
〔実施例３０〕
テトラカルボン酸成分として、ＣｐＯＤＡ−ｅｎ４を用意した。窒素ガスで置換した反応容器中にＤＡＢＡＮ  ０．９１ｇ（４ミリモル）とＰＰＤ  ０．５４ｇ（５ミリモル）とＭＰＤ  ０．１１ｇ（１ミリモル）を入れ、Ｎ−メチル−２−ピロリドンを、仕込みモノマー総質量（ジアミン成分とカルボン酸成分の総和）が  １８質量％となる量の２４．６０ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２７７】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２７８】
このポリイミドフィルムの特性を測定した結果を表２−１−３に示す。【０２７９】
〔実施例３１〕
テトラカルボン酸成分として、ＣｐＯＤＡ−ｅｎ４を用意した。窒素ガスで置換した反応容器中にＤＡＢＡＮ  ０．９１ｇ（４ミリモル）とＰＰＤ  ０．３２ｇ（３ミリモル）とＭＰＤ  ０．３２ｇ（３ミリモル）を入れ、Ｎ−メチル−２−ピロリドンを、仕込みモノマー総質量（ジアミン成分とカルボン酸成分の総和）が  １８質量％となる量の２４．５５ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２８０】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２８１】
このポリイミドフィルムの特性を測定した結果を表２−１−３に示す。【０２８２】
〔実施例３２〕
テトラカルボン酸成分として、ＣｐＯＤＡ−ｅｎ４を用意した。窒素ガスで置換した反応容器中にＤＡＢＡＮ  ０．９１ｇ（４ミリモル）とＰＰＤ  ０．５４ｇ（５ミリモル）と３，４’−ＯＤＡ  ０．２０ｇ（１ミリモル）を入れ、Ｎ−メチル−２−ピロリドンを、仕込みモノマー総質量（ジアミン成分とカルボン酸成分の総和）が  １８質量％となる量の２５．０１ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２８３】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２８４】
このポリイミドフィルムの特性を測定した結果を表２−１−３に示す。【０２８５】
〔実施例３３〕
テトラカルボン酸成分として、ＣｐＯＤＡ−ｅｎ４を用意した。窒素ガスで置換した反応容器中にＤＡＢＡＮ  ０．６８ｇ（３ミリモル）とＰＰＤ  ０．６５ｇ（６ミリモル）とＢＡＰＢ  ０．３７ｇ（１ミリモル）を入れ、Ｎ−メチル−２−ピロリドンを、仕込みモノマー総質量（ジアミン成分とカルボン酸成分の総和）が  １６質量％となる量の２９．０９ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２８６】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４１０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２８７】
このポリイミドフィルムの特性を測定した結果を表２−１−４に示す。【０２８８】
〔実施例３４〕
テトラカルボン酸成分として、ＣｐＯＤＡ−ｅｎ４を用意した。窒素ガスで置換した反応容器中にＤＡＢＡＮ  ０．４５ｇ（２ミリモル）とＰＰＤ  ０．７６ｇ（７ミリモル）とＢＡＰＢ  ０．３７ｇ（１ミリモル）を入れ、Ｎ−メチル−２−ピロリドンを、仕込みモノマー総質量（ジアミン成分とカルボン酸成分の総和）が  １６質量％となる量の２８．４６ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２８９】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４１０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２９０】
このポリイミドフィルムの特性を測定した結果を表２−１−４に示す。【０２９１】
〔実施例３５〕
テトラカルボン酸成分として、ＣｐＯＤＡ−ｅｎ４を用意した。窒素ガスで置換した反応容器中にＤＡＢＡＮ  ０．９１ｇ（４ミリモル）とＰＰＤ  ０．５４ｇ（５ミリモル）とＡＳＤ  ０．２２ｇ（１ミリモル）を入れ、Ｎ−メチル−２−ピロリドンを、仕込みモノマー総質量（ジアミン成分とカルボン酸成分の総和）が  １６質量％となる量の２８．９３ｇを加え、室温で１時間攪拌した。この溶液にＣｐＯＤＡ−ｅｎ４  ３．８４ｇ（１０ミリモル）を徐々に加えた。室温で１２時間撹拌し、均一で粘稠なポリイミド前駆体溶液を得た。【０２９２】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４１０℃まで加熱して、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２９３】
このポリイミドフィルムの特性を測定した結果を表２−１−４に示す。【０２９４】
〔実施例３６〕
テトラカルボン酸成分として、ＣｐＯＤＡ−ｅｎ４とＤＮＤＡｘｘを用意した。窒素ガスで置換した反応容器中にＤＡＢＡＮ  ０．９１ｇ（４ミリモル）とＰＰＤ  ０．６５ｇ（６ミリモル）を入れ、Ｎ−メチル−２−ピロリドンを、仕込みモノマー総質量（ジアミン成分とカルボン酸成分の総和）が  １６質量％となる量の２７．９３ｇを加え、室温で１時間攪拌した。この溶液にＣｐＯＤＡ−ｅｎ４  ３．４６ｇ（９ミリモル）とＤＮＤＡｘｘ  ０．３０ｇ（１ミリモル）を徐々に加えた。室温で１２時間撹拌し、均一で粘稠なポリイミド前駆体溶液を得た。【０２９５】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４１０℃まで加熱して、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２９６】
このポリイミドフィルムの特性を測定した結果を表２−１−４に示す。【０２９７】
〔比較例１〕
テトラカルボン酸成分として、ＣｐＯＤＡを用意した。窒素ガスで置換した反応容器中にＤＡＢＡＮ  ２．２７ｇ（１０ミリモル）を入れ、Ｎ，Ｎ−ジメチルアセトアミドを、仕込みモノマー総質量（ジアミン成分とカルボン酸成分の総和）が  ２６質量％となる量の１７．４１ｇを加え、室温で１時間攪拌した。この溶液にＣｐＯＤＡ  ３．８４ｇ（１０ミリモル）を徐々に加えた。室温で１２時間撹拌し、均一で粘稠なポリイミド前駆体溶液を得た。得られたポリイミド前駆体の対数粘度は１．０ｄＬ／ｇであった。【０２９８】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０２９９】
このポリイミドフィルムの特性を測定した結果を表２−２に示す。【０３００】
〔比較例２〕
テトラカルボン酸成分として、ＣｐＯＤＡを用意した。窒素ガスで置換した反応容器中にｍ−ＴＤ  ２．１２ｇ（１０ミリモル）を入れ、Ｎ，Ｎ−ジメチルアセトアミドを、仕込みモノマー総質量（ジアミン成分とカルボン酸成分の総和）が  １８質量％となる量の２７．１８ｇを加え、室温で１時間攪拌した。この溶液にＣｐＯＤＡ  ３．８４ｇ（１０ミリモル）を徐々に加えた。室温で１２時間撹拌し、均一で粘稠なポリイミド前駆体溶液を得た。得られたポリイミド前駆体の対数粘度は１．９ｄＬ／ｇであった。【０３０１】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０３０２】
このポリイミドフィルムの特性を測定した結果を表２−２に示す。【０３０３】
〔比較例３〕
テトラカルボン酸成分として、ＣｐＯＤＡを用意した。窒素ガスで置換した反応容器中にＢＡＰＴ  ３．４８ｇ（１０ミリモル）を入れ、Ｎ，Ｎ−ジメチルアセトアミドを、仕込みモノマー総質量（ジアミン成分とカルボン酸成分の総和）が  １６質量％となる量の３８．４７ｇを加え、室温で１時間攪拌した。この溶液にＣｐＯＤＡ  ３．８４ｇ（１０ミリモル）を徐々に加えた。室温で１２時間撹拌し、均一で粘稠なポリイミド前駆体溶液を得た。得られたポリイミド前駆体の対数粘度は２．５ｄＬ／ｇであった。【０３０４】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０３０５】
このポリイミドフィルムの特性を測定した結果を表２−２に示す。【０３０６】
〔比較例４〕
テトラカルボン酸成分として、ＣｐＯＤＡを用意した。窒素ガスで置換した反応容器中にＤＡＢＡＮ  １．１４ｇ（５ミリモル）とＴＦＭＢ  １．６０ｇ（５ミリモル）を入れ、Ｎ，Ｎ−ジメチルアセトアミドを、仕込みモノマー総質量（ジアミン成分とカルボン酸成分の総和）が  ２５質量％となる量の１６．３４ｇを加え、室温で１時間攪拌した。この溶液にＣｐＯＤＡ  ３．８４ｇ（１０ミリモル）を徐々に加えた。室温で１２時間撹拌し、均一で粘稠なポリイミド前駆体溶液を得た。得られたポリイミド前駆体の対数粘度は０．２ｄＬ／ｇであった。【０３０７】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０３０８】
このポリイミドフィルムの特性を測定した結果を表２−２に示す。【０３０９】
〔比較例５〕
テトラカルボン酸成分として、ＣｐＯＤＡを用意した。窒素ガスで置換した反応容器中にＤＡＢＡＮ  １．５９ｇ（７ミリモル）とＴＦＭＢ  ０．９６ｇ（３ミリモル）を入れ、Ｎ，Ｎ−ジメチルアセトアミドを、仕込みモノマー総質量（ジアミン成分とカルボン酸成分の総和）が  ２１質量％となる量の１８．０７ｇを加え、室温で１時間攪拌した。この溶液にＣｐＯＤＡ  ３．８４ｇ（１０ミリモル）を徐々に加えた。室温で１２時間撹拌し、均一で粘稠なポリイミド前駆体溶液を得た。得られたポリイミド前駆体の対数粘度は０．４ｄＬ／ｇであった。【０３１０】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０３１１】
このポリイミドフィルムの特性を測定した結果を表２−２に示す。【０３１２】
〔比較例６〕
テトラカルボン酸成分として、ＣｐＯＤＡを用意した。窒素ガスで置換した反応容器中にＤＡＢＡＮ  １．５９ｇ（７ミリモル）とＰＰＤ  ０．３２ｇ（３ミリモル）を入れ、Ｎ，Ｎ−ジメチルアセトアミドを、仕込みモノマー総質量（ジアミン成分とカルボン酸成分の総和）が  ２６質量％となる量の１１．８６ｇを加え、室温で１時間攪拌した。この溶液にＣｐＯＤＡ  ３．８４ｇ（１０ミリモル）を徐々に加えた。室温で１２時間撹拌し、均一で粘稠なポリイミド前駆体溶液を得た。得られたポリイミド前駆体の対数粘度は１．２ｄＬ／ｇであった。【０３１３】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０３１４】
このポリイミドフィルムの特性を測定した結果を表２−２に示す。【０３１５】
〔比較例７〕
テトラカルボン酸成分として、ＣｐＯＤＡを用意した。窒素ガスで置換した反応容器中にＤＡＢＡＮ  １．１４ｇ（５ミリモル）とＰＰＤ  ０．５４ｇ（５ミリモル）を入れ、Ｎ，Ｎ−ジメチルアセトアミドを、仕込みモノマー総質量（ジアミン成分とカルボン酸成分の総和）が  ２５質量％となる量の１３．１５ｇを加え、室温で１時間攪拌した。この溶液にＣｐＯＤＡ  ３．８４ｇ（１０ミリモル）を徐々に加えた。室温で１２時間撹拌し、均一で粘稠なポリイミド前駆体溶液を得た。得られたポリイミド前駆体の対数粘度は１．１ｄＬ／ｇであった。【０３１６】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０３１７】
このポリイミドフィルムの特性を測定した結果を表２−２に示す。【０３１８】
〔比較例８〕
テトラカルボン酸成分として、ＣｐＯＤＡを用意した。窒素ガスで置換した反応容器中にＤＡＢＡＮ  ０．９１ｇ（４ミリモル）とＰＰＤ  ０．６５ｇ（６ミリモル）を入れ、Ｎ−メチル−２−ピロリドンを、仕込みモノマー総質量（ジアミン成分とカルボン酸成分の総和）が  １８質量％となる量の２４．６０ｇを加え、室温で１時間攪拌した。この溶液にＣｐＯＤＡ  ３．８４ｇ（１０ミリモル）を徐々に加えた。室温で１２時間撹拌し、均一で粘稠なポリイミド前駆体溶液を得た。得られたポリイミド前駆体の対数粘度は０．８ｄＬ／ｇであった。【０３１９】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０３２０】
このポリイミドフィルムの特性を測定した結果を表２−２に示す。【０３２１】
〔比較例９〕
テトラカルボン酸成分として、ＣｐＯＤＡを用意した。窒素ガスで置換した反応容器中にＤＡＢＡＮ  ０．６８ｇ（３ミリモル）とＰＰＤ  ０．７６ｇ（７ミリモル）を入れ、Ｎ，Ｎ−ジメチルアセトアミドを、仕込みモノマー総質量（ジアミン成分とカルボン酸成分の総和）が  １９質量％となる量の１９．６１ｇを加え、室温で１時間攪拌した。この溶液にＣｐＯＤＡ  ３．８４ｇ（１０ミリモル）を徐々に加えた。室温で１２時間撹拌し、均一で粘稠なポリイミド前駆体溶液を得た。得られたポリイミド前駆体の対数粘度は１．１ｄＬ／ｇであった。【０３２２】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０３２３】
このポリイミドフィルムの特性を測定した結果を表２−２に示す。【０３２４】
〔比較例１０〕
テトラカルボン酸成分として、ＣｐＯＤＡを用意した。窒素ガスで置換した反応容器中に４，４’−ＯＤＡ  ２．００ｇ（１０ミリモル）を入れ、Ｎ，Ｎ−ジメチルアセトアミドを、仕込みモノマー総質量（ジアミン成分とカルボン酸成分の総和）が  ２１質量％となる量の２１．９７ｇを加え、室温で１時間攪拌した。この溶液にＣｐＯＤＡ  ３．８４ｇ（１０ミリモル）を徐々に加えた。室温で１２時間撹拌し、均一で粘稠なポリイミド前駆体溶液を得た。得られたポリイミド前駆体の対数粘度は１．６ｄＬ／ｇであった。【０３２５】
ＰＴＦＥ製メンブレンフィルターでろ過したポリイミド前駆体溶液をガラス基板に塗布し、窒素雰囲気下（酸素濃度２００ｐｐｍ以下）、そのままガラス基板上で室温から４２０℃まで加熱して熱的にイミド化を行い、無色透明なポリイミドフィルム／ガラス積層体を得た。次いで、得られたポリイミドフィルム／ガラス積層体を水に浸漬した後剥離し、乾燥して、膜厚が約１０μｍのポリイミドフィルムを得た。【０３２６】
このポリイミドフィルムの特性を測定した結果を表２−２に示す。【０３２７】
【表２−１−１】
2014046064.tif 000020
【０３２８】
【表２−１−２】
2014046064.tif 000021
【０３２９】
【表２−１−３】
2014046064.tif 000022
【０３３０】
【表２−１−４】
2014046064.tif 000023
【０３３１】
【表２−２】
2014046064.tif 000024
【０３３２】
表２−１−１〜２−１−４および表２−２に示した結果から、本発明のポリイミドは、５０℃から４００℃という高温までの線熱膨張係数が小さくなる（実施例１、２２と比較例１、実施例２と比較例２、実施例３と比較例３、実施例５と比較例４、実施例６、２４と比較例５、実施例７、２３と比較例６、実施例８と比較例７、実施例９、１７、１９、２０、２１と比較例８、実施例１０と比較例９）ことが分かる。【０３３３】
特に、ジアミン成分としてＤＡＢＡＮ、ＢＡＰＴ、４−ＡＰＴＰを用いると線熱膨張係数が極めて小さくなる（実施例１、３、４、１３及び２２）。また、ＴＦＭＢおよび／またはＰＰＤとＤＡＢＡＮとを共重合することで高温まで極めて低熱膨張でかつ、高透明性を示す（実施例５〜１２、１４、１６〜２１、２３〜２６、２８〜３６）。【０３３４】
前記のとおり、本発明のポリイミド前駆体から得られたポリイミドは、優れた光透過性、折り曲げ耐性を有すると共に、高温までの低線熱膨張係数を有しており、本発明のポリイミドフィルムは、ディスプレイ用途などの無色透明で微細な回路形成可能な透明基板として好適に用いることができる。
【産業上の利用可能性】
【０３３５】
本発明によって、透明性、折り曲げ耐性、高耐熱性などの優れた特性を有し、さらに高温までの極めて低い線熱膨張係数を有するポリイミド及びその前駆体を提供することができる。このポリイミド前駆体から得られるポリイミド及びポリイミドは、透明性が高く、且つ高温まで低線熱膨張係数であって微細な回路の形成が容易であり、耐溶剤性も併せ有するので、特にディスプレイ用途などの基板を形成するために好適に用いることができる。
【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
下記化学式（１）で表される繰り返し単位を少なくとも１種含むポリイミド前駆体であって、
化学式（１）で表される繰り返し単位の合計含有量が、全繰り返し単位に対して、５０モル％以上であることを特徴とするポリイミド前駆体。
【化１】
2014046064.tif 000041
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）
【請求項２】
Ａ１が下記化学式（２）で表されるものである前記化学式（１）の繰り返し単位を少なくとも１種含むことを特徴とする請求項１に記載のポリイミド前駆体。
【化２】
2014046064.tif 000042
（式中、ｍ１及びｎ１は０以上の整数であって、ｍ１は０〜３を、ｎ１は０〜３をそれぞれ独立に示す。Ｖ１、Ｕ１、Ｔ１はそれぞれ独立に水素原子、メチル基、トリフルオロメチル基よりなる群から選択される１種を示し、Ｚ１、Ｗ１はそれぞれ独立に直接結合、または  式：−ＮＨＣＯ−、−ＣＯＮＨ−、−ＣＯＯ−、−ＯＣＯ−で表される基よりなる群から選択される１種を示す。）
【請求項３】
Ａ１が前記化学式（２）で表されるものである前記化学式（１）の繰り返し単位を少なくとも２種含むことを特徴とする請求項２に記載のポリイミド前駆体。
【請求項４】
（ｉ）Ａ１が、ｍ１および／またはｎ１が１〜３であり、Ｚ１および／またはＷ１が、それぞれ独立に、−ＮＨＣＯ−、−ＣＯＮＨ−、−ＣＯＯ−、または−ＯＣＯ−のいずれかである前記化学式（２）の構造である前記化学式（１）の繰り返し単位（１−１）を少なくとも１種含み、
（ｉｉ）Ａ１が、ｍ１およびｎ１が０である前記化学式（２）の構造であるか、または、ｍ１および／またはｎ１が１〜３であり、Ｚ１およびＷ１が直接結合である前記化学式（２）の構造である前記化学式（１）の繰り返し単位（１−２）を少なくとも１種含むことを特徴とする請求項３に記載のポリイミド前駆体。
【請求項５】
前記繰り返し単位（１−１）が、Ａ１が下記化学式（Ｄ−１）〜（Ｄ−３）のいずれかで表されるものである前記化学式（１）の繰り返し単位であり、
前記繰り返し単位（１−２）が、Ａ１が下記化学式（Ｄ−４）〜（Ｄ−６）のいずれかで表されるものである前記化学式（１）の繰り返し単位であることを特徴とする請求項４に記載のポリイミド前駆体。
【化３】
2014046064.tif 000043
【化４】
2014046064.tif 000044
【請求項６】
下記化学式（３）で表される繰り返し単位を少なくとも１種含むポリイミド前駆体であって、
化学式（３）で表される繰り返し単位の合計含有量が、全繰り返し単位に対して、３０モル％以上であることを特徴とするポリイミド前駆体。
【化５】
2014046064.tif 000045
（式中、Ａ２は芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）
【請求項７】
Ａ２が下記化学式（４）で表されるものである前記化学式（３）の繰り返し単位を少なくとも１種含むことを特徴とする請求項６に記載のポリイミド前駆体。
【化６】
2014046064.tif 000046
（式中、ｍ２及びｎ２は０以上の整数であって、ｍ２は０〜３を、ｎ２は０〜３をそれぞれ独立に示す。Ｖ２、Ｕ２、Ｔ２はそれぞれ独立に水素原子、メチル基、トリフルオロメチル基よりなる群から選択される１種を示し、Ｚ２、Ｗ２はそれぞれ独立に直接結合、または  式：−ＮＨＣＯ−、−ＣＯＮＨ−、−ＣＯＯ−、−ＯＣＯ−で表される基よりなる群から選択される１種を示す。）
【請求項８】
Ａ２が前記化学式（４）で表されるものである前記化学式（３）の繰り返し単位を少なくとも２種含むことを特徴とする請求項７に記載のポリイミド前駆体。
【請求項９】
（ｉ）Ａ２が、ｍ２および／またはｎ２が１〜３であり、Ｚ２および／またはＷ２が、それぞれ独立に、−ＮＨＣＯ−、−ＣＯＮＨ−、−ＣＯＯ−、または−ＯＣＯ−のいずれかである前記化学式（４）の構造である前記化学式（３）の繰り返し単位（３−１）を少なくとも１種含み、
（ｉｉ）Ａ２が、ｍ２およびｎ２が０である前記化学式（４）の構造であるか、または、ｍ２および／またはｎ２が１〜３であり、Ｚ２およびＷ２が直接結合である前記化学式（４）の構造である前記化学式（３）の繰り返し単位（３−２）を少なくとも１種含むことを特徴とする請求項８に記載のポリイミド前駆体。
【請求項１０】
前記繰り返し単位（３−１）が、Ａ２が下記化学式（Ｄ−１）〜（Ｄ−３）のいずれかで表されるものである前記化学式（３）の繰り返し単位であり、
前記繰り返し単位（３−２）が、Ａ２が下記化学式（Ｄ−４）〜（Ｄ−６）のいずれかで表されるものである前記化学式（３）の繰り返し単位であることを特徴とする請求項９に記載のポリイミド前駆体。
【化７】
2014046064.tif 000047
【化８】
2014046064.tif 000048
【請求項１１】
下記化学式（５）及び下記化学式（６）で表される繰り返し単位を少なくとも１種含むポリイミド前駆体であって、
化学式（５）及び化学式（６）で表される繰り返し単位の合計含有量が、全繰り返し単位に対して、８０モル％以上であることを特徴とするポリイミド前駆体。
【化９】
2014046064.tif 000049
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）
【化１０】
2014046064.tif 000050
（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）
【請求項１２】
Ａ３が下記化学式（７）で表されるものである前記化学式（５）の繰り返し単位を少なくとも１種、および／または、Ａ３が下記化学式（７）で表されるものである前記化学式（６）の繰り返し単位を少なくとも１種含むことを特徴とする請求項１１に記載のポリイミド前駆体。
【化１１】
2014046064.tif 000051
（式中、ｍ３及びｎ３は０以上の整数であって、ｍ３は０〜３を、ｎ３は０〜３をそれぞれ独立に示す。Ｖ３、Ｕ３、Ｔ３はそれぞれ独立に水素原子、メチル基、トリフルオロメチル基よりなる群から選択される１種を示し、Ｚ３、Ｗ３はそれぞれ独立に直接結合、または  式：−ＮＨＣＯ−、−ＣＯＮＨ−、−ＣＯＯ−、−ＯＣＯ−で表される基よりなる群から選択される１種を示す。）
【請求項１３】
Ａ３が前記化学式（７）で表されるものである前記化学式（５）または前記化学式（６）の繰り返し単位を少なくとも２種含むことを特徴とする請求項１２に記載のポリイミド前駆体。
【請求項１４】
（ｉ）Ａ３が、ｍ３および／またはｎ３が１〜３であり、Ｚ３および／またはＷ３が、それぞれ独立に、−ＮＨＣＯ−、−ＣＯＮＨ−、−ＣＯＯ−、または−ＯＣＯ−のいずれかである前記化学式（７）の構造である前記化学式（５）または（６）の繰り返し単位（５−１）を少なくとも１種含み、
（ｉｉ）Ａ３が、ｍ３およびｎ３が０である前記化学式（７）の構造であるか、または、ｍ３および／またはｎ３が１〜３であり、Ｚ３およびＷ３が直接結合である前記化学式（７）の構造である前記化学式（５）または（６）の繰り返し単位（５−２）を少なくとも１種含むことを特徴とする請求項１３に記載のポリイミド前駆体。
【請求項１５】
前記繰り返し単位（５−１）が、Ａ３が下記化学式（Ｄ−１）〜（Ｄ−３）のいずれかで表されるものである前記化学式（５）または（６）の繰り返し単位であり、
前記繰り返し単位（５−２）が、Ａ３が下記化学式（Ｄ−４）〜（Ｄ−６）のいずれかで表されるものである前記化学式（５）または（６）の繰り返し単位であることを特徴とする請求項１４に記載のポリイミド前駆体。
【化１２】
2014046064.tif 000052
【化１３】
2014046064.tif 000053
【請求項１６】
前記化学式（５）で表される繰り返し単位の合計含有量が、全繰り返し単位に対して、５０モル％以上であり、且つ、
前記化学式（６）で表される繰り返し単位の合計含有量が、全繰り返し単位に対して、３０モル％以上であることを特徴とする請求項１１〜１５のいずれかに記載のポリイミド前駆体。
【請求項１７】
下記化学式（８）で表される繰り返し単位を少なくとも１種含むポリイミドであって、
化学式（８）で表される繰り返し単位の合計含有量が、全繰り返し単位に対して、５０モル％以上であることを特徴とするポリイミド。
【化１４】
2014046064.tif 000054
（式中、Ｂ１は芳香族ジアミンまたは脂肪族ジアミンからアミノ基を除いた２価の基である。）
【請求項１８】
Ｂ１が下記化学式（９）で表されるものである前記化学式（８）の繰り返し単位を少なくとも１種含むことを特徴とする請求項１７に記載のポリイミド。
【化１５】
2014046064.tif 000055
（式中、ｍ４及びｎ４は０以上の整数であって、ｍ４は０〜３を、ｎ４は０〜３をそれぞれ独立に示す。Ｖ４、Ｕ４、Ｔ４はそれぞれ独立に水素原子、メチル基、トリフルオロメチル基よりなる群から選択される１種を示し、Ｚ４、Ｗ４はそれぞれ独立に直接結合、または  式：−ＮＨＣＯ−、−ＣＯＮＨ−、−ＣＯＯ−、−ＯＣＯ−で表される基よりなる群から選択される１種を示す。）
【請求項１９】
下記化学式（１０）で表される繰り返し単位を少なくとも１種含むポリイミドであって、
化学式（１０）で表される繰り返し単位の合計含有量が、全繰り返し単位に対して、３０モル％以上であることを特徴とするポリイミド。
【化１６】
2014046064.tif 000056
（式中、Ｂ２は芳香族ジアミンまたは脂肪族ジアミンからアミノ基を除いた２価の基である。）
【請求項２０】
Ｂ２が下記化学式（１１）で表されるものである前記化学式（１０）の繰り返し単位を少なくとも１種含むことを特徴とする請求項１９に記載のポリイミド。
【化１７】
2014046064.tif 000057
（式中、ｍ５及びｎ５は０以上の整数であって、ｍ５は０〜３を、ｎ５は０〜３をそれぞれ独立に示す。Ｖ５、Ｕ５、Ｔ５はそれぞれ独立に水素原子、メチル基、トリフルオロメチル基よりなる群から選択される１種を示し、Ｚ５、Ｗ５はそれぞれ独立に直接結合、または  式：−ＮＨＣＯ−、−ＣＯＮＨ−、−ＣＯＯ−、−ＯＣＯ−で表される基よりなる群から選択される１種を示す。）
【請求項２１】
下記化学式（１２）及び下記化学式（１３）で表される繰り返し単位を少なくとも１種含むポリイミドであって、
化学式（１２）及び化学式（１３）で表される繰り返し単位の合計含有量が、全繰り返し単位に対して、８０モル％以上であることを特徴とするポリイミド。
【化１８】
2014046064.tif 000058
（式中、Ｂ３は芳香族ジアミンまたは脂肪族ジアミンからアミノ基を除いた２価の基である。）
【化１９】
2014046064.tif 000059
（式中、Ｂ３は芳香族ジアミンまたは脂肪族ジアミンからアミノ基を除いた２価の基である。）
【請求項２２】
Ｂ３が下記化学式（１４）で表されるものである前記化学式（１２）の繰り返し単位を少なくとも１種、および／または、Ｂ３が下記化学式（１４）で表されるものである前記化学式（１３）の繰り返し単位を少なくとも１種含むことを特徴とする請求項２１に記載のポリイミド。
【化２０】
2014046064.tif 000060
（式中、ｍ６及びｎ６は０以上の整数であって、ｍ６は０〜３を、ｎ６は０〜３をそれぞれ独立に示す。Ｖ６、Ｕ６、Ｔ６はそれぞれ独立に水素原子、メチル基、トリフルオロメチル基よりなる群から選択される１種を示し、Ｚ６、Ｗ６はそれぞれ独立に直接結合、または  式：−ＮＨＣＯ−、−ＣＯＮＨ−、−ＣＯＯ−、−ＯＣＯ−で表される基よりなる群から選択される１種を示す。）
【請求項２３】
前記化学式（１２）で表される繰り返し単位の合計含有量が、全繰り返し単位に対して、５０モル％以上であり、且つ、
前記化学式（１３）で表される繰り返し単位の合計含有量が、全繰り返し単位に対して、３０モル％以上であることを特徴とする請求項２１又は２２に記載のポリイミド。
【請求項２４】
請求項１〜１６のいずれかに記載のポリイミド前駆体から得られるポリイミド。
【請求項２５】
請求項１〜１６のいずれかに記載のポリイミド前駆体から得られるポリイミドフィルム。
【請求項２６】
厚さ１０μｍのフィルムでの波長４００ｎｍにおける光透過率が、７５％以上であることを特徴とする請求項１７〜２４のいずれかに記載のポリイミド。
【請求項２７】
５％重量減少温度が、４９０℃以上であることを特徴とする請求項１７〜２４のいずれかに記載のポリイミド。
【請求項２８】
請求項１〜１６のいずれかに記載のポリイミド前駆体、又は請求項１７〜２４、２６、２７のいずれかに記載のポリイミドを含むワニス。
【請求項２９】
請求項１〜１６のいずれかに記載のポリイミド前駆体、又は請求項１７〜２４、２６、２７のいずれかに記載のポリイミドを含むワニスを用いて得られたポリイミドフィルム。
【請求項３０】
請求項１〜１６のいずれかに記載のポリイミド前駆体から得られるポリイミド、又は請求項１７〜２４、２６、２７のいずれかに記載のポリイミドによって形成されたことを特徴とするディスプレイ用、タッチパネル用、または太陽電池用の基板。
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
下記化学式（１）で表される繰り返し単位を少なくとも１種含むポリイミド前駆体であって、
化学式（１）で表される繰り返し単位の合計含有量が、全繰り返し単位に対して、５０モル％以上であることを特徴とするポリイミド前駆体。
【化１】
2014046064.tif 000061
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）
【請求項２】
Ａ１が下記化学式（２）で表されるものである前記化学式（１）の繰り返し単位を少なくとも１種含むことを特徴とする請求項１に記載のポリイミド前駆体。
【化２】
2014046064.tif 000062
（式中、ｍ１及びｎ１は０以上の整数であって、ｍ１は０〜３を、ｎ１は０〜３をそれぞれ独立に示す。Ｖ１、Ｕ１、Ｔ１はそれぞれ独立に水素原子、メチル基、トリフルオロメチル基よりなる群から選択される１種を示し、Ｚ１、Ｗ１はそれぞれ独立に直接結合、または  式：−ＮＨＣＯ−、−ＣＯＮＨ−、−ＣＯＯ−、−ＯＣＯ−で表される基よりなる群から選択される１種を示す。）
【請求項３】
Ａ１が前記化学式（２）で表されるものである前記化学式（１）の繰り返し単位を少なくとも２種含むことを特徴とする請求項２に記載のポリイミド前駆体。
【請求項４】
（ｉ）Ａ１が、ｍ１および／またはｎ１が１〜３であり、Ｚ１および／またはＷ１が、それぞれ独立に、−ＮＨＣＯ−、−ＣＯＮＨ−、−ＣＯＯ−、または−ＯＣＯ−のいずれかである前記化学式（２）の構造である前記化学式（１）の繰り返し単位（１−１）を少なくとも１種含み、
（ｉｉ）Ａ１が、ｍ１およびｎ１が０である前記化学式（２）の構造であるか、または、ｍ１および／またはｎ１が１〜３であり、Ｚ１およびＷ１が直接結合である前記化学式（２）の構造である前記化学式（１）の繰り返し単位（１−２）を少なくとも１種含むことを特徴とする請求項３に記載のポリイミド前駆体。
【請求項５】
前記繰り返し単位（１−１）が、Ａ１が下記化学式（Ｄ−１）〜（Ｄ−３）のいずれかで表されるものである前記化学式（１）の繰り返し単位であり、
前記繰り返し単位（１−２）が、Ａ１が下記化学式（Ｄ−４）〜（Ｄ−６）のいずれかで表されるものである前記化学式（１）の繰り返し単位であることを特徴とする請求項４に記載のポリイミド前駆体。
【化３】
2014046064.tif 000063
【化４】
2014046064.tif 000064
【請求項６】
下記化学式（３）で表される繰り返し単位を少なくとも１種含むポリイミド前駆体であって、
化学式（３）で表される繰り返し単位の合計含有量が、全繰り返し単位に対して、３０モル％以上であることを特徴とするポリイミド前駆体。
【化５】
2014046064.tif 000065
（式中、Ａ２は芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）
【請求項７】
Ａ２が下記化学式（４）で表されるものである前記化学式（３）の繰り返し単位を少なくとも１種含むことを特徴とする請求項６に記載のポリイミド前駆体。
【化６】
2014046064.tif 000066
（式中、ｍ２及びｎ２は０以上の整数であって、ｍ２は０〜３を、ｎ２は０〜３をそれぞれ独立に示す。Ｖ２、Ｕ２、Ｔ２はそれぞれ独立に水素原子、メチル基、トリフルオロメチル基よりなる群から選択される１種を示し、Ｚ２、Ｗ２はそれぞれ独立に直接結合、または  式：−ＮＨＣＯ−、−ＣＯＮＨ−、−ＣＯＯ−、−ＯＣＯ−で表される基よりなる群から選択される１種を示す。）
【請求項８】
Ａ２が前記化学式（４）で表されるものである前記化学式（３）の繰り返し単位を少なくとも２種含むことを特徴とする請求項７に記載のポリイミド前駆体。
【請求項９】
（ｉ）Ａ２が、ｍ２および／またはｎ２が１〜３であり、Ｚ２および／またはＷ２が、それぞれ独立に、−ＮＨＣＯ−、−ＣＯＮＨ−、−ＣＯＯ−、または−ＯＣＯ−のいずれかである前記化学式（４）の構造である前記化学式（３）の繰り返し単位（３−１）を少なくとも１種含み、
（ｉｉ）Ａ２が、ｍ２およびｎ２が０である前記化学式（４）の構造であるか、または、ｍ２および／またはｎ２が１〜３であり、Ｚ２およびＷ２が直接結合である前記化学式（４）の構造である前記化学式（３）の繰り返し単位（３−２）を少なくとも１種含むことを特徴とする請求項８に記載のポリイミド前駆体。
【請求項１０】
前記繰り返し単位（３−１）が、Ａ２が下記化学式（Ｄ−１）〜（Ｄ−３）のいずれかで表されるものである前記化学式（３）の繰り返し単位であり、
前記繰り返し単位（３−２）が、Ａ２が下記化学式（Ｄ−４）〜（Ｄ−６）のいずれかで表されるものである前記化学式（３）の繰り返し単位であることを特徴とする請求項９に記載のポリイミド前駆体。
【化７】
2014046064.tif 000067
【化８】
2014046064.tif 000068
【請求項１１】
下記化学式（５）及び下記化学式（６）で表される繰り返し単位を少なくとも１種含むポリイミド前駆体であって、
化学式（５）及び化学式（６）で表される繰り返し単位の合計含有量が、全繰り返し単位に対して、８０モル％以上であることを特徴とするポリイミド前駆体。
【化９】
2014046064.tif 000069
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）
【化１０】
2014046064.tif 000070
（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）
【請求項１２】
Ａ３が下記化学式（７）で表されるものである前記化学式（５）の繰り返し単位を少なくとも１種、および／または、Ａ３が下記化学式（７）で表されるものである前記化学式（６）の繰り返し単位を少なくとも１種含むことを特徴とする請求項１１に記載のポリイミド前駆体。
【化１１】
2014046064.tif 000071
（式中、ｍ３及びｎ３は０以上の整数であって、ｍ３は０〜３を、ｎ３は０〜３をそれぞれ独立に示す。Ｖ３、Ｕ３、Ｔ３はそれぞれ独立に水素原子、メチル基、トリフルオロメチル基よりなる群から選択される１種を示し、Ｚ３、Ｗ３はそれぞれ独立に直接結合、または  式：−ＮＨＣＯ−、−ＣＯＮＨ−、−ＣＯＯ−、−ＯＣＯ−で表される基よりなる群から選択される１種を示す。）
【請求項１３】
Ａ３が前記化学式（７）で表されるものである前記化学式（５）または前記化学式（６）の繰り返し単位を少なくとも２種含むことを特徴とする請求項１２に記載のポリイミド前駆体。
【請求項１４】
（ｉ）Ａ３が、ｍ３および／またはｎ３が１〜３であり、Ｚ３および／またはＷ３が、それぞれ独立に、−ＮＨＣＯ−、−ＣＯＮＨ−、−ＣＯＯ−、または−ＯＣＯ−のいずれかである前記化学式（７）の構造である前記化学式（５）または（６）の繰り返し単位（５−１）を少なくとも１種含み、
（ｉｉ）Ａ３が、ｍ３およびｎ３が０である前記化学式（７）の構造であるか、または、ｍ３および／またはｎ３が１〜３であり、Ｚ３およびＷ３が直接結合である前記化学式（７）の構造である前記化学式（５）または（６）の繰り返し単位（５−２）を少なくとも１種含むことを特徴とする請求項１３に記載のポリイミド前駆体。
【請求項１５】
前記繰り返し単位（５−１）が、Ａ３が下記化学式（Ｄ−１）〜（Ｄ−３）のいずれかで表されるものである前記化学式（５）または（６）の繰り返し単位であり、
前記繰り返し単位（５−２）が、Ａ３が下記化学式（Ｄ−４）〜（Ｄ−６）のいずれかで表されるものである前記化学式（５）または（６）の繰り返し単位であることを特徴とする請求項１４に記載のポリイミド前駆体。
【化１２】
2014046064.tif 000072
【化１３】
2014046064.tif 000073
【請求項１６】
前記化学式（５）で表される繰り返し単位の合計含有量が、全繰り返し単位に対して、５０モル％以上であり、且つ、
前記化学式（６）で表される繰り返し単位の合計含有量が、全繰り返し単位に対して、３０モル％以上であることを特徴とする請求項１１〜１５のいずれかに記載のポリイミド前駆体。
【請求項１７】
下記化学式（８）で表される繰り返し単位を少なくとも１種含むポリイミドであって、
化学式（８）で表される繰り返し単位の合計含有量が、全繰り返し単位に対して、５０モル％以上であることを特徴とするポリイミド。
【化１４】
2014046064.tif 000074
（式中、Ｂ１は芳香族ジアミンまたは脂肪族ジアミンからアミノ基を除いた２価の基である。）
【請求項１８】
Ｂ１が下記化学式（９）で表されるものである前記化学式（８）の繰り返し単位を少なくとも１種含むことを特徴とする請求項１７に記載のポリイミド。
【化１５】
2014046064.tif 000075
（式中、ｍ４及びｎ４は０以上の整数であって、ｍ４は０〜３を、ｎ４は０〜３をそれぞれ独立に示す。Ｖ４、Ｕ４、Ｔ４はそれぞれ独立に水素原子、メチル基、トリフルオロメチル基よりなる群から選択される１種を示し、Ｚ４、Ｗ４はそれぞれ独立に直接結合、または  式：−ＮＨＣＯ−、−ＣＯＮＨ−、−ＣＯＯ−、−ＯＣＯ−で表される基よりなる群から選択される１種を示す。）
【請求項１９】
下記化学式（１０）で表される繰り返し単位を少なくとも１種含むポリイミドであって、
化学式（１０）で表される繰り返し単位の合計含有量が、全繰り返し単位に対して、３０モル％以上であることを特徴とするポリイミド。
【化１６】
2014046064.tif 000076
（式中、Ｂ２は芳香族ジアミンまたは脂肪族ジアミンからアミノ基を除いた２価の基である。）
【請求項２０】
Ｂ２が下記化学式（１１）で表されるものである前記化学式（１０）の繰り返し単位を少なくとも１種含むことを特徴とする請求項１９に記載のポリイミド。
【化１７】
2014046064.tif 000077
（式中、ｍ５及びｎ５は０以上の整数であって、ｍ５は０〜３を、ｎ５は０〜３をそれぞれ独立に示す。Ｖ５、Ｕ５、Ｔ５はそれぞれ独立に水素原子、メチル基、トリフルオロメチル基よりなる群から選択される１種を示し、Ｚ５、Ｗ５はそれぞれ独立に直接結合、または  式：−ＮＨＣＯ−、−ＣＯＮＨ−、−ＣＯＯ−、−ＯＣＯ−で表される基よりなる群から選択される１種を示す。）
【請求項２１】
下記化学式（１２）及び下記化学式（１３）で表される繰り返し単位を少なくとも１種含むポリイミドであって、
化学式（１２）及び化学式（１３）で表される繰り返し単位の合計含有量が、全繰り返し単位に対して、８０モル％以上であることを特徴とするポリイミド。
【化１８】
2014046064.tif 000078
（式中、Ｂ３は芳香族ジアミンまたは脂肪族ジアミンからアミノ基を除いた２価の基である。）
【化１９】
2014046064.tif 000079
（式中、Ｂ３は芳香族ジアミンまたは脂肪族ジアミンからアミノ基を除いた２価の基である。）
【請求項２２】
Ｂ３が下記化学式（１４）で表されるものである前記化学式（１２）の繰り返し単位を少なくとも１種、および／または、Ｂ３が下記化学式（１４）で表されるものである前記化学式（１３）の繰り返し単位を少なくとも１種含むことを特徴とする請求項２１に記載のポリイミド。
【化２０】
2014046064.tif 000080
（式中、ｍ６及びｎ６は０以上の整数であって、ｍ６は０〜３を、ｎ６は０〜３をそれぞれ独立に示す。Ｖ６、Ｕ６、Ｔ６はそれぞれ独立に水素原子、メチル基、トリフルオロメチル基よりなる群から選択される１種を示し、Ｚ６、Ｗ６はそれぞれ独立に直接結合、または  式：−ＮＨＣＯ−、−ＣＯＮＨ−、−ＣＯＯ−、−ＯＣＯ−で表される基よりなる群から選択される１種を示す。）
【請求項２３】
前記化学式（１２）で表される繰り返し単位の合計含有量が、全繰り返し単位に対して、５０モル％以上であり、且つ、
前記化学式（１３）で表される繰り返し単位の合計含有量が、全繰り返し単位に対して、３０モル％以上であることを特徴とする請求項２１又は２２に記載のポリイミド。
【請求項２４】
請求項１〜１６のいずれかに記載のポリイミド前駆体から得られるポリイミド。
【請求項２５】
請求項１〜１６のいずれかに記載のポリイミド前駆体から得られるポリイミドフィルム。
【請求項２６】
厚さ１０μｍのフィルムでの波長４００ｎｍにおける光透過率が、７５％以上であることを特徴とする請求項１７〜２４のいずれかに記載のポリイミド。
【請求項２７】
窒素気流中、昇温速度１０℃／分で２５℃から６００℃まで昇温したときの５％重量減少温度が、４９０℃以上であることを特徴とする請求項１７〜２４のいずれかに記載のポリイミド。
【請求項２８】
請求項１〜１６のいずれかに記載のポリイミド前駆体、又は請求項１７〜２４、２６、２７のいずれかに記載のポリイミドを含むワニス。
【請求項２９】
請求項１〜１６のいずれかに記載のポリイミド前駆体、又は請求項１７〜２４、２６、２７のいずれかに記載のポリイミドを含むワニスを用いて得られたポリイミドフィルム。
【請求項３０】
請求項１〜１６のいずれかに記載のポリイミド前駆体から得られるポリイミド、又は請求項１７〜２４、２６、２７のいずれかに記載のポリイミドによって形成されたことを特徴とするディスプレイ用、タッチパネル用、または太陽電池用の基板。
【国際調査報告】
2014046064.tif 000081
2014046064.tif 000082
2014046064.tif 000083
2014046064.tif 000084